(57)【特許請求の範囲】
【請求項１】
ピーク波長が４４０ｎｍ±２ｎｍ〜４５０ｎｍ±２ｎｍの範囲となるピークを含み且つその半値幅が２５ｎｍ未満とされる発光スペクトルとなる青色光と、ピーク波長が５２５ｎｍ±２ｎｍ〜５４０ｎｍ±２ｎｍの範囲となるピークを含み且つその半値幅が５２ｎｍ未満とされる発光スペクトルとなる緑色光と、ピーク波長が６２０ｎｍ±２ｎｍ〜６４５ｎｍ±２ｎｍの範囲となるピークを含み且つその半値幅が４０ｎｍ未満とされる発光スペクトルとなる赤色光と、をそれぞれ発光する光源を備える照明装置と、
青色を呈する青色着色部であって、ピーク波長が４４０ｎｍ〜４６１．５ｎｍの範囲となるピークを含み且つその半値幅が１００ｎｍ未満とされる透過スペクトルを有する青色着色部と、緑色を呈する緑色着色部であって、ピーク波長が５１０ｎｍ〜５３３．５ｎｍの範囲となるピークを含み且つその半値幅が９０ｎｍ未満とされる透過スペクトルを有する緑色着色部と、赤色を呈する赤色着色部であって、ピークの半値となる波長が５８０ｎｍ以上となる透過スペクトルを有する赤色着色部と、を少なくとも備えてなるカラーフィルタを有し、前記照明装置からの光を利用して表示を行う表示パネルと、を備え、
前記光源は、前記青色光を発光する青色発光素子と、前記青色発光素子からの前記青色光に励起されて緑色光を発光する緑色蛍光体と、前記青色発光素子からの青色光に励起されて赤色光を発光する赤色蛍光体と、を少なくとも備え、前記緑色蛍光体及び前記赤色蛍光体が共に量子ドット蛍光体とされていて、ピークの半値幅が２１ｎｍ〜３０ｎｍの範囲とされる発光スペクトルの前記緑色光と、ピーク波長が６２６ｎｍ±２ｎｍ〜６３９ｎｍ±２ｎｍの範囲となるピークを含み且つその半値幅が２１ｎｍ〜３０ｎｍの範囲とされる発光スペクトルの前記赤色光と、を発光するものとされており、
前記青色着色部は、ピーク波長が４５８．５ｎｍ〜４６１．５ｎｍの範囲となるピークを含み且つその半値幅が６１ｎｍ〜８５ｎｍの範囲とされる透過スペクトルを有し、前記緑色着色部は、ピーク波長が５３１．５ｎｍ〜５３２．５ｎｍの範囲となるピークを含み且つその半値幅が６３ｎｍ〜７９ｎｍの範囲とされる透過スペクトルを有し、前記赤色着色部は、ピークの半値となる波長が５９１ｎｍ〜５９６ｎｍの範囲となる透過スペクトルを有する表示装置。
【請求項２】
前記光源は、前記青色光を発光する青色発光素子と、前記青色発光素子からの前記青色光に励起されて緑色光を発光する緑色蛍光体と、前記青色発光素子からの青色光に励起されて赤色光を発光する赤色蛍光体と、を少なくとも備えており、
前記青色発光素子の光出射側に離間して配されるとともに前記緑色蛍光体及び前記赤色蛍光体が含有される光学部材を備える請求項１記載の表示装置。
【請求項３】
前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている請求項１または請求項２記載の表示装置。
【請求項４】
請求項１から請求項３のいずれか１項に記載された表示装置と、テレビ信号を受信可能な受信部とを備えるテレビ受信装置。
【発明の詳細な説明】
【技術分野】
【０００１】
本発明は、表示装置及びテレビ受信装置に関する。
【背景技術】
【０００２】
液晶表示装置の主要部品である液晶パネルは、大まかには一対のガラス基板間に液晶を封止した構成とされ、両ガラス基板のうち、一方側がアクティブ素子であるＴＦＴなどが設けられたアレイ基板とされるのに対し、他方側がカラーフィルタなどが設けられたＣＦ基板とされる。ＣＦ基板におけるアレイ基板と対向する内面には、赤色、緑色、青色の各色に対応した着色部を、アレイ基板の各画素に対応して多数個並列してなるカラーフィルタが形成されている。バックライトから照射され、液晶を透過した光は、カラーフィルタをなす赤色、緑色、青色の各着色部に対応した所定の波長のみが選択的に透過されることで、液晶パネルに画像が表示されるようになっている。このような液晶表示装置の一例として下記特許文献１に記載されたものが知られている。
この特許文献１には、青色発光ＬＥＤと黄色発光の蛍光体で構成された二波長白色ＬＥＤバックライトを光源に用いた液晶表示装置において、透光基材の一面に５８０ｎｍから６００ｎｍの間の波長領域に吸収極大値を有する可視光吸収色素を含有したバインダー樹脂層または粘着層を積層した色補正フィルムにより、効率的に緑色と赤色を分離し色再現性を改善するようにしたものが記載されている。
【先行技術文献】
【特許文献】
【０００３】
【特許文献１】特開２０１２−２７２９８号公報
【発明の概要】
【発明が解決しようとする課題】
【０００４】
上記した特許文献１に記載された色補正フィルムは、吸収極大値となる波長以外の波長の光（例えば青色光など）についても吸収し、可視光領域の全体にわたって光を吸収してしまう。このため、光の利用効率が悪化し、輝度の低下または消費電力の増加を招くおそれがあった。そうかといって、例えばカラーフィルタの膜厚を増加させることで色再現性を向上させようとすると、カラーフィルタの光透過率が減少するため、やはり光の利用効率が悪化する結果を招いていた。特に、近年では、４Ｋテレビなどの超高精細度テレビに係る映像フォーマットを規定したＢＴ．２０２０規格が発行されており、このＢＴ．２０２０規格を満たすような極めて高い色再現性を備えた液晶表示装置を提供しようとすれば、上記の理由により光の利用効率が著しく悪化するおそれがあった。
【０００５】
本発明は上記のような事情に基づいて完成されたものであって、輝度低下を抑制しつつ、色再現性を向上させることを目的とする。
【課題を解決するための手段】
【０００６】
本発明の表示装置は、ピーク波長が４４０ｎｍ±２ｎｍ〜４５０ｎｍ±２ｎｍの範囲となるピークを含み且つその半値幅が２５ｎｍ未満とされる発光スペクトルとなる青色光と、ピーク波長が５２５ｎｍ±２ｎｍ〜５４０ｎｍ±２ｎｍの範囲となるピークを含み且つその半値幅が５２ｎｍ未満とされる発光スペクトルとなる緑色光と、ピーク波長が６２０ｎｍ±２ｎｍ〜６４５ｎｍ±２ｎｍの範囲となるピークを含み且つその半値幅が４０ｎｍ未満とされる発光スペクトルとなる赤色光と、をそれぞれ発光する光源を備える照明装置と、青色を呈する青色着色部であって、ピーク波長が４４０ｎｍ〜４６１．５ｎｍの範囲となるピークを含み且つその半値幅が１００ｎｍ未満とされる透過スペクトルを有する青色着色部と、緑色を呈する緑色着色部であって、ピーク波長が５１０ｎｍ〜５３３．５ｎｍの範囲となるピークを含み且つその半値幅が９０ｎｍ未満とされる透過スペクトルを有する緑色着色部と、赤色を呈する赤色着色部であって、ピークの半値となる波長が５８０ｎｍ以上となる透過スペクトルを有する赤色着色部と、を少なくとも備えてなるカラーフィルタを有し、前記照明装置からの光を利用して表示を行う表示パネルと、を備える。
【０００７】
このようにすれば、照明装置に備えられる光源から発せられた光が表示パネルに供給されると、その光が表示パネルに有されて少なくとも青色、緑色、赤色を呈する各着色部からなるカラーフィルタを透過して表示パネルから出射されることで、表示パネルに画像が表示される。ここで、照明装置に備えられる光源は、青色光と、緑色光と、赤色光と、をそれぞれ発光することにより、発光光が全体として概ね白色を呈するものとされる。
【０００８】
そして、光源から発せられる青色光は、ピーク波長が４４０ｎｍ±２ｎｍ〜４５０ｎｍ±２ｎｍの範囲となるピークを含み且つその半値幅が２５ｎｍ未満とされる発光スペクトルとなり、光源から発せられる緑色光は、ピーク波長が５２５ｎｍ±２ｎｍ〜５４０ｎｍ±２ｎｍの範囲となるピークを含み且つその半値幅が５２ｎｍ未満とされる発光スペクトルとなり、光源から発せられる赤色光は、ピーク波長が６２０ｎｍ±２ｎｍ〜６４５ｎｍ±２ｎｍの範囲となるピークを含み且つその半値幅が４０ｎｍ未満とされる発光スペクトルとなっているから、各色の光の色純度が十分に高いものとされる。特に、青色光の発光スペクトルのピーク波長が上記した数値範囲の下限値（４４０ｎｍ±２ｎｍ）以上とされることで、それよりも短波長側にした場合に比べると、視感度のピークである５５５ｎｍにより近くなることで、青色光の明るさが十分に得られる。また、青色光の発光スペクトルのピーク波長が上記した数値範囲の上限値（４５０ｎｍ±２ｎｍ）以下とされることで、それよりも長波長側にした場合に比べると、色相が緑色寄りにずれることが避けられる。一方、緑色光の発光スペクトルのピーク波長が上記した数値範囲の下限値（５２５ｎｍ±２ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。また、緑色光の発光スペクトルのピーク波長が上記した数値範囲の上限値（５４０ｎｍ±２ｎｍ）以下とされることで、それよりも長波長側にした場合に比べると、色相が黄色寄りにずれることが避けられる。さらには、赤色光の発光スペクトルのピークにおけるピーク波長が上記した数値範囲の下限値（６２０ｎｍ±２ｎｍ）以上とされることで、それよりも短波長側にした場合に比べると、色相が黄色寄りにずれることが避けられる。さらには、赤色光の発光スペクトルのピークにおけるピーク波長が上記した数値範囲の上限値（６４５ｎｍ±２ｎｍ）以下とされることで、それよりも長波長側にした場合に比べると、視感度のピークである５５５ｎｍにより近くなるので、赤色光の明るさが十分に得られる。
【０００９】
その上で、表示パネルに有されるカラーフィルタに備えられる青色着色部は、ピーク波長が４４０ｎｍ〜４６１．５ｎｍの範囲となるピークを含み且つその半値幅が１００ｎｍ未満とされる透過スペクトルを有し、緑色着色部は、ピーク波長が５１０ｎｍ〜５３３．５ｎｍの範囲となるピークを含み且つその半値幅が９０ｎｍ未満とされる透過スペクトルを有し、赤色着色部は、ピークの半値となる波長が５８０ｎｍ以上となる透過スペクトルを有しているから、各着色部によって光源から発せられた各色の光が効率的に透過される。これにより、光源からの各色の光を、カラーフィルタを構成する各色の着色部に透過させて得られる表示パネルの出射光に係る色度領域に関して、青色、緑色、及び赤色の各色域がそれぞれ好適に拡張されるので、表示パネルに表示される画像に係る色再現性が向上する。従って、従来のように色補正フィルムを用いたり、カラーフィルタの膜厚を増したりすることで、色再現性の向上を図るようにしたものに比べると、輝度低下を抑制しつつ、色再現性の向上を図ることができる。以上により、表示パネルの出射光における色度領域を、少なくともＣＩＥ１９７６色度図においてＢＴ．２０２０規格に係るＢＴ．２０２０色度領域と同等またはそれ以上（面積比で１００％または１００％以上）の広さとすることが可能となり、もって高い色再現性を得ることができる。
【００１０】
本発明の実施態様として、次の構成が好ましい。
（１）前記光源は、ピーク波長が５３０ｎｍ±２ｎｍとなるピークを含み且つその半値幅が４０ｎｍ未満とされる発光スペクトルの前記緑色光を発光するものとされており、前記青色着色部は、ピーク波長が４５１ｎｍ〜４６１．５ｎｍの範囲となるピークを含み且つその半値幅が６１ｎｍ〜９９ｎｍの範囲とされる透過スペクトルを有し、前記緑色着色部は、ピーク波長が５２１ｎｍ〜５３３．５ｎｍの範囲となるピークを含み且つその半値幅が６３ｎｍ〜８７ｎｍの範囲とされる透過スペクトルを有し、前記赤色着色部は、ピークの半値となる波長が５８８ｎｍ〜６０４ｎｍの範囲となる透過スペクトルを有する。まず、各着色部の透過スペクトルにおいて、ピークの半値幅を狭くするほど、出射光の色純度が高まり易くなるものの、各着色部の透過率が低下することで出射光の輝度が低下し易くなる傾向にある。その点、各着色部の透過スペクトルにおけるピークの半値幅、及びピークの半値となる波長を、それぞれ上記した各数値範囲の下限値を下回らない値とすることで、十分な色再現性を得つつも一定以上の輝度を維持することができる。特に、光源から発せられる緑色光及び赤色光の発光スペクトルが上記のようにされることで、各着色部の透過スペクトルにおけるピークの半値幅に係る数値範囲の下限値を上記のように十分に高く、半値幅が十分に広くなる設定とすることができるので、それにより高い輝度を得ることができる。ここで、緑色着色部における透過スペクトルのピークの半値幅を狭くする場合、当該透過スペクトルが赤色光における発光スペクトルから離れるようシフトすることになるので、色再現性を損なうことなく赤色光の発光スペクトルを、そのピークのピーク波長が短波長側にシフトするよう変更することが可能となる。そうすれば、赤色光に係るピーク波長が、視感度のピークとなる５５５ｎｍに近づくことになるので、光源から発光される赤色光の輝度が向上するとともに、光源の発光光全体の輝度も向上し、結果として各着色部を透過して得られる出射光の輝度がより高いものとなる。
【００１１】
一方、各着色部の透過スペクトルにおいて、ピークの半値幅を広くするほど、各着色部の透過率が向上することで出射光の輝度が高まり易くなるものの、出射光の色純度が低下し易くなる傾向にある。特に、光源から発せられる緑色光及び赤色光の発光スペクトルが上記のようにされることで、各着色部の透過スペクトルにおけるピークの半値幅に係る数値範囲の上限値を上記のように十分に高く、半値幅が十分に広くなる設定とすることができ、それにより高い輝度を得ることができる。ここで、緑色着色部における透過スペクトルのピークの半値幅を広くする場合、当該透過スペクトルに対して光源の赤色光における発光スペクトルが重なるのを抑制するため、赤色光における発光スペクトルを、そのピークのピーク波長が長波長側にシフトするよう変更するのが好ましい。ところが、そうすると赤色光に係るピーク波長が、視感度のピークとなる５５５ｎｍから遠ざかることになるため、光源から発光される赤色光の輝度が低下する傾向にある。このように赤色光の輝度が低下すると、光源の発光光全体の輝度も低下し、結果として各着色部を透過して得られる出射光の輝度も低下してしまう。その点、各着色部の透過スペクトルにおけるピークの半値幅、及びピークの半値となる波長を、それぞれ上記した各数値範囲の上限値を上回らない値とすることで、十分な色再現性を確保しつつも、光源の赤色光の輝度低下を抑制して出射光の輝度を一定以上に維持することができる。
【００１２】
（２）前記光源は、ピークの半値幅が２０ｎｍ未満とされる発光スペクトルの前記緑色光と、ピーク波長が６２０ｎｍ±２ｎｍ〜６４０ｎｍ±２ｎｍの範囲となるピークを含み且つその半値幅が２０ｎｍ未満とされる発光スペクトルの前記赤色光と、を発光するものとされており、前記青色着色部は、ピーク波長が４５６．５ｎｍ〜４６１．５ｎｍの範囲となるピークを含む透過スペクトルを有し、前記緑色着色部は、ピーク波長が５３１．５ｎｍ〜５３３．５ｎｍの範囲となるピークを含む透過スペクトルを有し、前記赤色着色部は、ピークの半値となる波長が５８９ｎｍ〜５９６ｎｍの範囲となる透過スペクトルを有する。このようにすれば、光源から発光される緑色光及び赤色光における発光スペクトルのピークの半値幅が２０ｎｍ未満、と極めて狭くなっているので、各着色部の透過スペクトルにおけるピークの半値幅を広くしても十分な色再現性を確保することができ、もって輝度を一層高いものとすることができる。上記のように緑色光及び赤色光の発光スペクトルのピークに係る半値幅が２０ｎｍ未満とされることで、緑色着色部における透過スペクトルのピークの半値幅を広くしたときに、光源の赤色光における発光スペクトルのピークのピーク波長をそれほど長波長側にシフトしなくても、緑色着色部の透過スペクトルと赤色光の発光スペクトルとの重なりを容易に回避することができる。これにより、光源から発光される赤色光の視感度が低下し難くなるので、出射光に係る輝度を一定以上により維持し易くなっている。
【００１３】
（３）前記光源は、ピークの半値幅が２１ｎｍ〜３０ｎｍの範囲とされる発光スペクトルの前記緑色光と、ピーク波長が６２６ｎｍ±２ｎｍ〜６３９ｎｍ±２ｎｍの範囲となるピークを含み且つその半値幅が２１ｎｍ〜３０ｎｍの範囲とされる発光スペクトルの前記赤色光と、を発光するものとされており、前記青色着色部は、ピーク波長が４５８．５ｎｍ〜４６１．５ｎｍの範囲となるピークを含み且つその半値幅が６１ｎｍ〜８５ｎｍの範囲とされる透過スペクトルを有し、前記緑色着色部は、ピーク波長が５３１．５ｎｍ〜５３２．５ｎｍの範囲となるピークを含み且つその半値幅が６３ｎｍ〜７９ｎｍの範囲とされる透過スペクトルを有し、前記赤色着色部は、ピークの半値となる波長が５９１ｎｍ〜５９６ｎｍの範囲となる透過スペクトルを有する。このようにすれば、光源から発光される緑色光及び赤色光における発光スペクトルのピークの半値幅が２１ｎｍ〜３０ｎｍの範囲と、十分に狭くなっているので、各着色部の透過スペクトルにおけるピークの半値幅を広くしても十分な色再現性を確保することができるので、輝度をより高いものとすることができる。しかも、光源から発光される緑色光及び赤色光における発光スペクトルのピークの半値幅を２０ｎｍ未満とした場合に比べると、光源に係る部材の調達を容易に行うことができ、光源に係る製造コストを低下させる上で好適とされる。
【００１４】
（４）前記光源は、ピークの半値幅が３１ｎｍ〜４０ｎｍの範囲とされる発光スペクトルの前記緑色光と、ピーク波長が６３３ｎｍ±２ｎｍ〜６４２ｎｍ±２ｎｍの範囲となるピークを含み且つその半値幅が３１ｎｍ〜４０ｎｍの範囲とされる発光スペクトルの前記赤色光と、を発光するものとされており、前記青色着色部は、ピーク波長が４６０ｎｍ〜４６１．５ｎｍの範囲となるピークを含み且つその半値幅が６１ｎｍ〜７４ｎｍの範囲とされる透過スペクトルを有し、前記緑色着色部は、ピーク波長が５３１．５ｎｍ〜５３２ｎｍの範囲となるピークを含み且つその半値幅が６３ｎｍ〜７２ｎｍの範囲とされる透過スペクトルを有し、前記赤色着色部は、ピークの半値となる波長が５９３ｎｍ〜５９６ｎｍの範囲となる透過スペクトルを有する。このようにすれば、光源から発光される緑色光及び赤色光における発光スペクトルのピークの半値幅を３０ｎｍ未満とした場合に比べると、光源に係る部材の調達をより容易に行うことができ、光源に係る製造コストをより低下させることができる。
【００１５】
（５）前記光源は、ピークの半値幅が３０ｎｍ〜３６ｎｍの範囲とされる発光スペクトルの前記緑色光と、ピーク波長が６３５ｎｍ±２ｎｍ〜６４５ｎｍ±２ｎｍの範囲となるピークを含み且つその半値幅が３０ｎｍ〜３６ｎｍの範囲とされる発光スペクトルの前記赤色光と、を発光するものとされており、前記青色着色部は、ピーク波長が４５１ｎｍとなるピークを含み且つその半値幅が９１ｎｍ〜９２ｎｍの範囲とされる透過スペクトルを有し、前記緑色着色部は、ピーク波長が５２１ｎｍとなるピークを含み且つその半値幅が８５ｎｍとされる透過スペクトルを有し、前記赤色着色部は、ピークの半値となる波長が５８８ｎｍとなる透過スペクトルを有する。このようにすれば、各着色部の透過スペクトルにおけるピークの半値幅、及びピークの半値となる波長の各下限値が十分に大きなものとなっているので、十分な色再現性を確保しつつ、輝度をより高いものとすることができる。しかも、光源から発光される緑色光及び赤色光における発光スペクトルのピークの半値幅を３０ｎｍ未満とした場合に比べると、光源に係る部材の調達をより容易に行うことができ、光源に係る製造コストをより低下させることができる。
【００１６】
（６）前記光源は、前記青色光を発光する青色発光素子と、前記青色発光素子からの前記青色光に励起されて緑色光を発光する緑色蛍光体と、前記青色発光素子からの青色光に励起されて赤色光を発光する赤色蛍光体と、を少なくとも備えており、前記緑色蛍光体及び前記赤色蛍光体は、共に量子ドット蛍光体とされる。このようにすれば、光源は、青色発光素子から発せられる青色光と、青色光に励起されて緑色蛍光体から発せられる緑色光と、青色光に励起されて赤色蛍光体から発せられる赤色光と、により全体として概ね白色となる光を発光するものとされる。そして、緑色蛍光体及び赤色蛍光体が共に量子ドット蛍光体とされることで、色純度の高い緑色光及び赤色光を発光することができるのに加えて、蛍光量子収率（吸収光子数に対する放出光子数の比）が高いものとなる。量子ドット蛍光体の発光光の色純度が高いことで、カラーフィルタの各着色部における透過スペクトルのピークの半値幅を広くしても十分な色再現性を確保することができ、もって輝度の向上に好適となる。その上で、量子ドット蛍光体の蛍光量子収率が高いことで、輝度をより向上させることができる。
【００１７】
（７）前記光源は、前記青色光を発光する青色発光素子と、前記緑色光を発光する緑色発光素子と、前記赤色光を発光する赤色発光素子と、を少なくとも備えている。このようにすれば、光源は、青色発光素子から発せられる青色光と、緑色発光素子から発せられる緑色光と、赤色発光素子から発せられる赤色光と、により全体として概ね白色となる光を発光するものとされる。そして、青色、緑色、及び赤色の各色の光が各色毎に個別に用意された発光素子から発光されているから、各色の光に係る色純度が高いものとなり、それによりカラーフィルタの各着色部における透過スペクトルのピークの半値幅を広くしても十分な色再現性を確保することができ、もって輝度の向上に好適となる。
【００１８】
（８）前記光源は、ピーク波長が５２８ｎｍ±２ｎｍ〜５４０ｎｍ±２ｎｍの範囲となるピークを含み且つその半値幅が５２ｎｍ未満とされる発光スペクトルの前記緑色光と、ピーク波長が６３１ｎｍ±２ｎｍとなるメインピークを含み且つその半値幅が７ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの前記赤色光と、を発光するものとされており、前記青色着色部は、ピーク波長が４５１ｎｍ〜４６１ｎｍの範囲となるピークを含み且つその半値幅が４６ｎｍ〜７８ｎｍの範囲とされる透過スペクトルを有し、前記緑色着色部は、ピーク波長が５２１ｎｍ〜５３１ｎｍとなるピークを含み且つその半値幅が５０ｎｍ〜７４ｎｍの範囲とされる透過スペクトルを有し、前記赤色着色部は、ピークの半値となる波長が６０１ｎｍ〜６０４ｎｍの範囲となる透過スペクトルを有する。まず、各着色部の透過スペクトルにおいて、ピークの半値幅を狭くするほど、出射光の色純度が高まり易くなるものの、各着色部の透過率が低下することで出射光の輝度が低下し易くなる傾向にある。その点、各着色部の透過スペクトルにおけるピークの半値幅、及びピークの半値となる波長を、それぞれ上記した各数値範囲の下限値を下回らない値とすることで、十分な色再現性を得つつも一定以上の輝度を維持することができる。しかも、光源から発せられる緑色光及び赤色光の発光スペクトルが上記のようにされ、特に赤色光の色純度が高くされることで、十分な色再現性を容易に確保することができる。ここで、緑色着色部における透過スペクトルのピークの半値幅を狭くする場合、それに伴う輝度低下を抑制するため、光源の緑色光における発光スペクトルを、そのピークのピーク波長が長波長側にシフトするよう変更するのが好ましい。すなわち、緑色光の発光スペクトルを長波長側にシフトすれば、そのピーク波長が視感度のピークとなる５５５ｎｍに近づくことになるので、光源から発光される緑色光の輝度が向上するとともに、光源の発光光全体の輝度も向上する。これにより、緑色着色部の透過スペクトルのピークの半値幅を狭くするのに伴う輝度低下が抑制される。
【００１９】
一方、各着色部の透過スペクトルにおいて、ピークの半値幅を広くするほど、各着色部の透過率が向上することで出射光の輝度が高まり易くなるものの、出射光の色純度が低下し易くなる傾向にある。ここで、緑色着色部における透過スペクトルのピークの半値幅を広くする場合、当該透過スペクトルに対して光源の緑色光における発光スペクトルの重なり量が一定以上となるようにし、十分な色再現性を確保するため、緑色光における発光スペクトルを、そのピークのピーク波長が短波長側にシフトするよう変更するのが好ましい。ところが、そうすると緑色光に係るピーク波長が、視感度のピークとなる５５５ｎｍから遠ざかることになるため、光源から発光される緑色光の輝度が低下する傾向にある。このように緑色光の輝度が低下すると、光源の発光光全体の輝度も低下し、結果として各着色部を透過して得られる出射光の輝度も低下してしまう。その点、各着色部の透過スペクトルにおけるピークの半値幅、及びピークの半値となる波長を、それぞれ上記した各数値範囲の上限値を上回らない値とすることで、十分な色再現性を確保しつつも、光源の緑色光の輝度低下を抑制して出射光の輝度を一定以上に維持することができる。
【００２０】
（９）前記光源は、ピーク波長が５３３ｎｍ±２ｎｍ〜５４０ｎｍ±２ｎｍとなるピークを含み且つその半値幅が２５ｎｍ未満とされる発光スペクトルの前記緑色光を発光するものとされており、前記青色着色部は、ピーク波長が４６１ｎｍとなるピークを含み且つその半値幅が４６ｎｍ〜４８ｎｍの範囲とされる透過スペクトルを有し、前記緑色着色部は、ピーク波長が５３１ｎｍとなるピークを含み且つその半値幅が５０ｎｍ〜５２ｎｍの範囲とされる透過スペクトルを有し、前記赤色着色部は、ピークの半値となる波長が６０１ｎｍ〜６０２ｎｍの範囲となる透過スペクトルを有する。このようにすれば、光源から発光される緑色光における発光スペクトルのピークの半値幅が２５ｎｍ未満、と十分に狭くなっているので、各着色部の透過スペクトルにおけるピークの半値幅を広くしても十分な色再現性を確保することができ、もって十分に高い輝度が得られる。上記のように緑色光の発光スペクトルのピークに係る半値幅が２５ｎｍ未満とされることで、緑色着色部における透過スペクトルのピークの半値幅を広くしたときに、光源の緑色光における発光スペクトルのピークのピーク波長をそれほど短波長側にシフトしなくても、当該発光スペクトルと緑色着色部の透過スペクトルとの重なり量を一定以上、容易に確保することができる。これにより、光源から発光される緑色光の視感度が低下し難くなるので、出射光に係る輝度を一定以上により維持し易くなっている。
【００２１】
（１０）前記光源は、ピーク波長が５２８ｎｍ±２ｎｍ〜５３３ｎｍ±２ｎｍとなるピークを含む発光スペクトルの前記緑色光を発光するものとされており、前記青色着色部は、ピーク波長が４５１ｎｍ〜４５３ｎｍの範囲となるピークを含み且つその半値幅が７４ｎｍ〜７８ｎｍの範囲とされる透過スペクトルを有し、前記緑色着色部は、ピーク波長が５２１ｎｍ〜５２４ｎｍとなるピークを含み且つその半値幅が７１ｎｍ〜７４ｎｍの範囲とされる透過スペクトルを有し、前記赤色着色部は、ピークの半値となる波長が６０４ｎｍとなる透過スペクトルを有する。このようにすれば、各着色部の透過スペクトルにおけるピークの半値幅、及びピークの半値となる波長の各下限値が十分に大きなものとなっているので、十分な色再現性を確保しつつ、輝度をより高いものとすることができる。
【００２２】
（１１）前記光源は、前記青色光を発光する青色発光素子と、前記青色発光素子からの前記青色光に励起されて緑色光を発光する緑色蛍光体と、前記青色発光素子からの青色光に励起されて赤色光を発光する赤色蛍光体と、を少なくとも備えており、前記緑色蛍光体は、サイアロン系蛍光体とされるのに対し、前記赤色蛍光体は、複フッ化物蛍光体とされる。このようにすれば、光源は、青色発光素子から発せられる青色光と、青色光に励起されて緑色蛍光体から発せられる緑色光と、青色光に励起されて赤色蛍光体から発せられる赤色光と、により全体として概ね白色となる光を発光するものとされる。そして、緑色蛍光体とされるサイアロン系蛍光体は、発光スペクトルに含まれるピークのピーク波長及び半値幅に関して、多くの種類の材料が存在するので、その中から選択すれば、低コストでもって適切な発光スペクトルを有した緑色蛍光体を調達することができる。さらには、赤色蛍光体とされる複フッ化物蛍光体は、発光スペクトルに含まれるメインピークの半値幅が十分に狭くなっているので色純度の高い赤色光を発光することができる。また、緑色蛍光体から発せられる緑色光を吸収し難いものとされているので、緑色光の利用効率が高く保たれる。
【００２３】
（１２）前記光源は、前記青色光を発光する青色発光素子と、前記青色発光素子からの前記青色光に励起されて緑色光を発光する緑色蛍光体と、前記青色発光素子からの青色光に励起されて赤色光を発光する赤色蛍光体と、を少なくとも備えており、前記青色発光素子の光出射側に離間して配されるとともに前記緑色蛍光体及び前記赤色蛍光体が含有される光学部材を備える。このようにすれば、青色発光素子から発せられた青色光が、青色発光素子の光出射側に離間して配された光学部材に照射されると、その光学部材に含有される緑色蛍光体及び赤色蛍光体がそれぞれ青色光により励起されることで、緑色光及び赤色光を発光する。これにより、全体として概ね白色となる光が得られる。緑色蛍光体及び赤色蛍光体が青色発光素子から離間して配された光学部材に含有されることで、青色発光素子から発せられる熱によって緑色蛍光体及び赤色蛍光体が劣化するのが抑制されるとともに、光学部材を介して表示パネルに供給される緑色光及び赤色光の色味などにバラツキが生じ難くなる。
【００２４】
（１３）前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている。このようにすれば、光源から発せられた光は、導光板の端面に有される光入射面に入射してから導光板内を伝播して拡散された後、導光板の板面に有される光出射面から面状の光として出射されて表示パネルへと照射される。このようなエッジライト型の照明装置によれば、直下型に比べると、複数の光源を使用する場合には光源の設置数を削減しつつ出射光に係る輝度均一性を十分に高くすることができる。
【００２５】
（１４）前記光源は、光を発する発光面を有するとともにその発光面が前記表示パネルの板面に対して対向する形となるよう配されている。このようにすれば、光源の発光面から発せられた光は、発光面に対して対向する形となるよう配される表示パネルの板面に向けて照射される。このような直下型の照明装置によれば、光源からの光がエッジライト型で用いられる導光板などの部材を介することなく、表示パネルに供給されるから、光の利用効率に一層優れる。
【００２６】
次に、上記課題を解決するために、本発明のテレビ受信装置は、上記記載の表示装置と、テレビ信号を受信可能な受信部とを備えるテレビ受信装置。このようなテレビ受信装置によれば、高輝度で且つ色再現性に優れたテレビ画像を表示することができる。
【発明の効果】
【００２７】
本発明によれば、輝度低下を抑制しつつ、色再現性を向上させることができる。
【図面の簡単な説明】
【００２８】
【図１】本発明の実施形態１に係るテレビ受信装置の概略構成を示す分解斜視図
【図２】テレビ受信装置が備える液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】液晶表示装置に備わるバックライト装置におけるシャーシと導光板とＬＥＤ基板との配置構成を示す平面図
【図７】図６のvii-vii線断面図
【図８】ＬＥＤ及びＬＥＤ基板の断面図
【図９】比較実験１の実施例１に係るＬＥＤにおける発光スペクトルと、実施例１に係るカラーフィルタの各着色部の透過スペクトルと、を示すグラフ
【図１０】比較実験１の実施例２に係るＬＥＤにおける発光スペクトルと、実施例２に係るカラーフィルタの各着色部の透過スペクトルと、を示すグラフ
【図１１】比較実験１の比較例１に係るＬＥＤにおける発光スペクトルと、比較例１に係るカラーフィルタの各着色部の透過スペクトルと、を示すグラフ
【図１２】比較実験１の比較例２に係るＬＥＤにおける発光スペクトルと、比較例２に係るカラーフィルタの各着色部の透過スペクトルと、を示すグラフ
【図１３】比較実験１の実施例１，２及び比較例１，２におけるＬＥＤ及びカラーフィルタの特性と、実験結果の一覧と、を示す表
【図１４】比較実験１の実施例１，２及び比較例１，２における色度領域及び各規格の色度領域（図１３の表における各色度座標）を示したＣＩＥ１９３１色度図
【図１５】比較実験１の実施例１，２及び比較例１，２における色度領域及び各規格の色度領域（図１３の表における各色度座標）を示したＣＩＥ１９７６色度図
【図１６】本発明の実施形態２に係る比較実験２の実施例３に係るＬＥＤにおける発光スペクトルと、実施例３に係るカラーフィルタの各着色部の透過スペクトルと、を示すグラフ
【図１７】比較実験２の実施例４に係るＬＥＤにおける発光スペクトルと、実施例４に係るカラーフィルタの各着色部の透過スペクトルと、を示すグラフ
【図１８】比較実験２の実施例３，４及び比較例１，２におけるＬＥＤ及びカラーフィルタの特性と、実験結果の一覧と、を示す表
【図１９】比較実験２の実施例３，４及び比較例１，２における色度領域及び各規格の色度領域（図１８の表における各色度座標）を示したＣＩＥ１９３１色度図
【図２０】比較実験２の実施例３，４及び比較例１，２における色度領域及び各規格の色度領域（図１８の表における各色度座標）を示したＣＩＥ１９７６色度図
【図２１】本発明の実施形態３に係る比較実験３の実施例５及び比較例１〜３におけるＬＥＤ及びカラーフィルタの特性と、実験結果の一覧と、を示す表
【図２２】比較実験３の実施例６，７及び比較例４におけるＬＥＤ及びカラーフィルタの特性と、実験結果の一覧と、を示す表
【図２３】比較実験３の実施例８，９及び比較例５におけるＬＥＤ及びカラーフィルタの特性と、実験結果の一覧と、を示す表
【図２４】比較実験３の実施例１０，１１及び比較例６におけるＬＥＤ及びカラーフィルタの特性と、実験結果の一覧と、を示す表
【図２５】比較実験３の実施例１２〜１４及び比較例７におけるＬＥＤ及びカラーフィルタの特性と、実験結果の一覧と、を示す表
【図２６】比較実験３の実施例１５，１６及び比較例８におけるＬＥＤ及びカラーフィルタの特性と、実験結果の一覧と、を示す表
【図２７】比較実験３のカラーフィルタの各着色部の膜厚比と、半値部の波長と、の関係を表すグラフ
【図２８】比較実験３のカラーフィルタの各着色部の膜厚比と、出射光における白色光の輝度比と、の関係を表すグラフ
【図２９】比較実験３の実施例５〜７及び比較例３，４における色度領域及び各規格の色度領域（図２１及び図２２の表における各色度座標）を示したＣＩＥ１９３１色度図
【図３０】比較実験３の実施例５〜７及び比較例３，４における色度領域及び各規格の色度領域（図２１及び図２２の表における各色度座標）を示したＣＩＥ１９７６色度図
【図３１】比較実験３の実施例８〜１１及び比較例５，６における色度領域及び各規格の色度領域（図２３及び図２４の表における各色度座標）を示したＣＩＥ１９３１色度図
【図３２】比較実験３の実施例８〜１１及び比較例５，６における色度領域及び各規格の色度領域（図２３及び図２４の表における各色度座標）を示したＣＩＥ１９７６色度図
【図３３】比較実験３の実施例１２〜１６及び比較例７，８における色度領域及び各規格の色度領域（図２５及び図２６の表における各色度座標）を示したＣＩＥ１９３１色度図
【図３４】比較実験３の実施例１２〜１６及び比較例７，８における色度領域及び各規格の色度領域（図２５及び図２６の表における各色度座標）を示したＣＩＥ１９７６色度図
【図３５】本発明の実施形態４に係る比較実験４の実施例１７，１８及び比較例９におけるＬＥＤ及びカラーフィルタの特性と、実験結果の一覧と、を示す表
【図３６】比較実験４のカラーフィルタの各着色部の膜厚比と、出射光における白色光の輝度比と、の関係を表すグラフ
【図３７】比較実験４の実施例１７，１８及び比較例９における色度領域及び各規格の色度領域（図３５の表における各色度座標）を示したＣＩＥ１９３１色度図
【図３８】比較実験４の実施例１７，１８及び比較例９における色度領域及び各規格の色度領域（図３５の表における各色度座標）を示したＣＩＥ１９７６色度図
【図３９】本発明の実施形態５に係るＬＥＤ及びＬＥＤ基板の断面図
【図４０】本発明の実施形態６に係る液晶表示装置の概略構成を示す分解斜視図
【図４１】バックライト装置の平面図
【図４２】液晶表示装置を長辺方向に沿って切断した断面構成を示す断面図
【図４３】液晶表示装置を短辺方向に沿って切断した断面構成を示す断面図
【図４４】本発明の実施形態７に係る液晶表示装置の概略構成を示す分解斜視図
【図４５】バックライト装置の平面図
【図４６】液晶表示装置を長辺方向に沿って切断した断面構成を示す断面図
【図４７】液晶表示装置を短辺方向に沿って切断した断面構成を示す断面図
【図４８】本発明の実施形態８に係る液晶表示装置に備わるバックライト装置の平面図
【図４９】本発明の実施形態９に係る液晶表示装置に備わるバックライト装置の平面図
【図５０】本発明の実施形態１０に係る液晶表示装置に備わるバックライト装置の断面図
【発明を実施するための形態】
【００２９】
＜実施形態１＞
本発明の実施形態１を図１から図１５によって説明する。本実施形態では、液晶表示装置１０について例示する。なお、各図面の一部にはＸ軸、Ｙ軸及びＺ軸を示しており、各軸方向が各図面で示した方向となるように描かれている。また、図３及び図７に示す上側を表側とし、同図下側を裏側とする。
【００３０】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓとを備えて構成される。液晶表示装置（表示装置）１０は、全体として横長（長手）の方形状（矩形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３１】
先に、液晶パネル１１について説明する。液晶パネル１１は、図３に示すように、一対の透明な（透光性を有する）ガラス製の基板２０，２１間に、電界印加に伴って光学特性が変化する物質である液晶材料を含む液晶層２２を封入してなる。液晶パネル１１を構成する両基板２０，２１のうち裏側（バックライト装置１２側）に配されるものが、アレイ基板（ＴＦＴ基板、アクティブマトリクス基板）２０とされ、表側（光出射側）に配されるものが、ＣＦ基板（対向基板）２１とされている。アレイ基板２０及びＣＦ基板２１は、平面に視て横長の方形状をなしており、その長辺方向がＸ軸方向と、短辺方向がＹ軸方向とそれぞれ一致している。なお、両基板２０，２１の外面側には、表裏一対の偏光板２３がそれぞれ貼り付けられている。
【００３２】
アレイ基板２０における内面側（液晶層２２側、ＣＦ基板２１との対向面側）には、図４に示すように、３つの電極２４ａ〜２４ｃを有するスイッチング素子であるＴＦＴ（Thin Film Transistor）２４及び画素電極２５がアレイ基板２０の板面に沿って行列状（マトリクス状）に多数個ずつ並んで設けられるとともに、これらＴＦＴ２４及び画素電極２５の周りには、格子状をなすゲート配線２６及びソース配線２７が取り囲むようにして配設されている。画素電極２５は、ＩＴＯ（Indium Tin Oxide）などの透明導電膜からなる。ゲート配線２６及びソース配線２７は、共に金属膜からなる。ゲート配線２６とソース配線２７とがそれぞれＴＦＴ２４のゲート電極２４ａとソース電極２４ｂとに接続され、画素電極２５がドレイン配線（図示せず）を介してＴＦＴ２４のドレイン電極２４ｃに接続されている。アレイ基板２０には、ゲート配線２６に並行するとともに画素電極２５に対して平面に視て重畳する容量配線（補助容量配線、蓄積容量配線、Ｃｓ配線）３３が設けられている。容量配線３３は、Ｙ軸方向についてゲート配線２６と交互に配されている。ゲート配線２６がＹ軸方向に隣り合う画素電極２５の間に配されているのに対し、容量配線３３は、各画素電極２５におけるＹ軸方向のほぼ中央部を横切る位置に配されている。このアレイ基板２０の端部には、ゲート配線２６及び容量配線３３から引き回された端子部及びソース配線２７から引き回された端子部が設けられており、これらの各端子部には、図示しないコントロール基板から各信号または基準電位が入力されるようになっており、それにより行列状に並列配置された各ＴＦＴ２４の駆動が個別に制御される。また、アレイ基板２０の内面側には、液晶層２２に含まれる液晶分子を配向させるための配向膜２８が形成されている（図３）。
【００３３】
一方、ＣＦ基板２１における内面側（液晶層２２側、アレイ基板２０との対向面側）には、図３及び図５に示すように、アレイ基板２０側の各画素電極２５と平面に視て重畳する位置にカラーフィルタ２９がＣＦ基板２１の板面に沿って行列状に多数個ずつ並んで設けられている。カラーフィルタ２９は、赤色、緑色、青色をそれぞれ呈する各着色部２９Ｒ，２９Ｇ，２９Ｂが行方向（Ｘ軸方向、液晶パネル１１の長辺方向）に沿って交互に繰り返し並ぶことで着色部群を構成し、その着色部群が列方向（Ｙ軸方向、液晶パネル１１の短辺方向）に沿って多数並ぶ配置とされる。カラーフィルタ２９を構成する各着色部２９Ｒ，２９Ｇ，２９Ｂは、後に詳しく説明するが、各色（各波長）の光を選択的に透過するものとされる。各着色部２９Ｒ，２９Ｇ，２９Ｂは、例えば、基材中に所定の顔料または染料を含有させて製造されており、それにより顔料または染料に応じた特定の色を呈するものとされる。また、各着色部２９Ｒ，２９Ｇ，２９Ｂの外形は、画素電極２５の外形に倣って平面に視て縦長の方形状をなしている。カラーフィルタ２９を構成する各着色部２９Ｒ，２９Ｇ，２９Ｂ間には、混色を防ぐための格子状をなす遮光部（ブラックマトリクス）３０が形成されている。遮光部３０は、アレイ基板２０側のゲート配線２６、ソース配線２７及び容量配線３３に対して平面視重畳する配置とされる。また、カラーフィルタ２９及び遮光部３０の表面には、図３に示すように、アレイ基板２０側の画素電極２５と対向する対向電極３１が設けられている。また、ＣＦ基板２１の内面側には、液晶層２２に含まれる液晶分子を配向させるための配向膜３２がそれぞれ形成されている。
【００３４】
当該液晶パネル１１においては、図３から図５に示すように、赤色、緑色、及び青色の３色の着色部２９Ｒ，２９Ｇ，２９Ｂ及びそれらに対向する３つの画素電極２５の組によって表示単位である１つの表示画素３４が構成されており、この表示画素３４は、両基板２０，２１の板面、つまり表示面（Ｘ軸方向及びＹ軸方向）に沿って多数ずつマトリクス状に並列配置されている。表示画素３４は、赤色着色部２９Ｒとそれに対向する画素電極２５との組からなる赤色画素３４Ｒと、緑色着色部２９Ｇとそれに対向する画素電極２５との組からなる緑色画素３４Ｇと、青色着色部２９Ｂとそれに対向する画素電極２５との組からなる青色画素３４Ｂと、から構成される。表示画素３４を構成する赤色画素３４Ｒ、緑色画素３４Ｇ、及び青色画素３４Ｂは、行方向（Ｘ軸方向、液晶パネル１１の長辺方向）に沿って繰り返し並んで配されることで画素群を構成し、その画素群が列方向（Ｙ軸方向、液晶パネル１１の短辺方向）に沿って多数並んで配されている。そして、図示しないコントロール基板により各画素３４Ｒ，３４Ｇ，３４Ｂが有する各ＴＦＴ２４の駆動が制御されることで、各ＴＦＴ２４に接続された各画素電極２５と対向電極３１との間に所定値の電圧が印加されると、その間に配された液晶層２２の配向状態が電圧に応じて変化し、もって各色の着色部２９Ｒ，２９Ｇ，２９Ｂを透過する光の透過光量が個別に制御される。
【００３５】
続いて、バックライト装置１２について詳しく説明する。バックライト装置１２は、図２に示すように、表側、つまり光出射側（液晶パネル１１側）に開口する光出射部１４ｃを有した略箱型をなすシャーシ１４と、シャーシ１４の光出射部１４ｃを覆う形で配される光学部材１５と、次述する導光板１９を表側から押さえるフレーム１６とを備えている。さらにはシャーシ１４内には、光源であるＬＥＤ（Light Emitting Diode：発光ダイオード）１７が実装されたＬＥＤ基板（光源基板）１８と、ＬＥＤ１７からの光を導光して光学部材１５（液晶パネル１１、光出射側）へと導く導光板１９とが収容されている。そして、このバックライト装置１２は、その長辺側の両端部に、ＬＥＤ１７を有するＬＥＤ基板１８が対をなす形で配されており、これら対をなすＬＥＤ基板１８によって導光板１９をその短辺方向（Ｙ軸方向、列方向）の両側方から挟み込んでいる。各ＬＥＤ基板１８に実装されたＬＥＤ１７は、液晶パネル１１における長辺側の各端部寄りに偏在するとともに、その端部に沿う方向、つまり長辺方向（Ｘ軸方向、行方向）に沿って複数ずつが間隔を空けて（間欠的に）並んで配されている。このように、本実施形態に係るバックライト装置１２は、いわゆるエッジライト型（サイドライト型）とされている。以下では、バックライト装置１２の各構成部品について詳しく説明する。
【００３６】
シャーシ１４は、例えばアルミニウム板や電気亜鉛めっき綱板（ＳＥＣＣ）などの金属板からなり、図２，図６及び図７に示すように、液晶パネル１１と同様に横長の方形状をなす底板１４ａと、底板１４ａにおける各辺（一対の長辺及び一対の短辺）の外端からそれぞれ表側に向けて立ち上がる側板１４ｂとからなる。シャーシ１４（底板１４ａ）は、その長辺方向がＸ軸方向と一致し、短辺方向がＹ軸方向と一致している。底板１４ａの裏側には、図示しないコントロール基板やＬＥＤ駆動回路基板などの基板類が取り付けられている。また、側板１４ｂには、フレーム１６及びベゼル１３がねじ止め可能とされる。
【００３７】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、互いに積層される複数枚（本実施形態では３枚）のシート状の部材からなるものとされる。具体的な光学部材（光学シート）１５の種類としては、例えば拡散シート、レンズシート、反射型偏光シートなどがあり、これらの中から適宜に選択して使用することが可能である。なお、図７では、都合上３枚の光学部材１５を１枚に簡略化して図示している。
【００３８】
フレーム１６は、図２に示すように、導光板１９の外周端部に沿って延在する枠状（額縁状）に形成されており、導光板１９の外周端部をほぼ全周にわたって表側から押さえることが可能とされる。このフレーム１６は、合成樹脂製とされるとともに、表面が例えば黒色を呈する形態とされることで、遮光性を有するものとされる。フレーム１６のうち両長辺部分における裏側の面、つまり導光板１９及びＬＥＤ基板１８（ＬＥＤ１７）との対向面には、図７に示すように、光を反射させるフレーム側反射シート１６Ｒがそれぞれ取り付けられている。フレーム側反射シート１６Ｒは、フレーム１６の長辺部分におけるほぼ全長にわたって延在する大きさを有しており、導光板１９におけるＬＥＤ１７と対向状をなす端部に直接当接されるとともに導光板１９の上記端部とＬＥＤ基板１８とを一括して表側から覆うものとされる。また、フレーム１６は、液晶パネル１１における外周端部を裏側から受けることができる。
【００３９】
ＬＥＤ１７は、図２及び図７に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、図８に示すように、発光源である青色ＬＥＤ素子（青色発光素子、青色ＬＥＤチップ）４０と、青色ＬＥＤ素子４０を封止する封止材（透光性樹脂材料）４１と、青色ＬＥＤ素子４０が収容されるとともに封止材４１が充填されるケース（収容体、筐体）４２とを備える。以下、図８を参照しつつＬＥＤ１７の構成部品について順次に詳しく説明する。
【００４０】
青色ＬＥＤ素子４０は、例えばＩｎＧａＮなどの半導体材料からなる半導体であり、順方向に電圧が印加されることで青色の波長領域（約４２０ｎｍ〜約５００ｎｍ）に含まれる波長の青色光を発光するものとされる。この青色ＬＥＤ素子４０は、図示しないリードフレームによってケース４２外に配されたＬＥＤ基板１８における配線パターンに接続される。封止材４１は、ＬＥＤ１７の製造工程では青色ＬＥＤ素子４０が収容されたケース４２の内部空間に充填されることで、青色ＬＥＤ素子４０及びリードフレームを封止するとともにこれらの保護を図るものとされる。封止材４１は、ほぼ透明な熱硬化性樹脂材料（例えば、エポキシ樹脂材料、シリコーン樹脂材料など）に、共に図示を省略する緑色蛍光体及び赤色蛍光体をそれぞれ所定の割合でもって分散配合した構成とされている。緑色蛍光体は、青色ＬＥＤ素子４０から発せられた青色光により励起されることで緑色の波長領域（約５００ｎｍ〜約５７０ｎｍ）に含まれる波長の緑色光を発光するものとされる。赤色蛍光体は、青色ＬＥＤ素子４０から発せられた青色光により励起されることで赤色の波長領域（約６００ｎｍ〜約７８０ｎｍ）に含まれる波長の赤色光を発光するものとされる。従って、ＬＥＤ１７の発光光は、青色ＬＥＤ素子４０から発せられる青色光（青色成分の光）と、緑色蛍光体から発せられる緑色光（緑色成分の光）と、赤色蛍光体から発せられる赤色光（赤色成分の光）と、から構成されていて、全体として概ね白色を呈するものとされる。つまり、このＬＥＤ１７は、白色発光するものとされる。なお、緑色蛍光体から発せられる緑色光と、赤色蛍光体から発せられる赤色光との合成により黄色光が得られることから、このＬＥＤ１７は、ＬＥＤチップからの青色成分の光と、黄色成分の光とを併せ持っている、とも言える。また、ＬＥＤ１７の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ１７の色度を調整することが可能とされている。なお、青色ＬＥＤ素子４０、緑色蛍光体、及び赤色蛍光体の各発光スペクトルの詳細などについては、後に詳しく説明する。
【００４１】
ケース４２は、表面が光の反射性に優れた白色を呈する合成樹脂材料（例えばポリアミド系樹脂材料）またはセラミック材料からなる。ケース４２は、全体として光出射側（発光面１７ａ側、ＬＥＤ基板１８側とは反対側）に開口部４２ｃを有する略箱型をなしており、大まかにはＬＥＤ基板１８の実装面に沿って延在する底壁部４２ａと、底壁部４２ａの外縁から立ち上がる側壁部４２ｂとを有している。このうち底壁部４２ａは、正面（光出射側）から視て方形状をなしているのに対し、側壁部４２ｂは、底壁部４２ａの外周縁に沿う略角筒状をなしていて正面から視ると方形の枠状をなしている。ケース４２を構成する底壁部４２ａの内面（底面）には、青色ＬＥＤ素子４０が配置されている。これに対して側壁部４２ｂには、リードフレームが貫通されている。リードフレームのうち、ケース４２内に配される端部が青色ＬＥＤ素子４０に接続されるのに対し、ケース４２外に導出される端部がＬＥＤ基板１８の配線パターンに接続される。
【００４２】
上記したＬＥＤ１７が複数実装されるＬＥＤ基板１８は、図２，図６及び図７に示すように、シャーシ１４の長辺方向（液晶パネル１１及び導光板１９におけるＬＥＤ１７側の端部、Ｘ軸方向）に沿って延在する、長手の板状をなしており、その板面をＸ軸方向及びＺ軸方向に並行させた姿勢、すなわち液晶パネル１１及び導光板１９（光学部材１５）の板面と直交させた姿勢でシャーシ１４内に収容されている。つまり、このＬＥＤ基板１８は、板面における長辺方向がＸ軸方向と、短辺方向がＺ軸方向とそれぞれ一致し、さらには板面と直交する板厚方向がＹ軸方向と一致した姿勢とされる。ＬＥＤ基板１８は、Ｙ軸方向について導光板１９を挟んだ位置に対をなす形で配されており、詳しくは導光板１９とシャーシ１４における長辺側の各側板１４ｂとの間に介在するようそれぞれ配され、シャーシ１４に対してはＺ軸方向に沿って表側から収容されるようになっている。各ＬＥＤ基板１８は、ＬＥＤ１７が実装される実装面１８ａとは反対側の板面がシャーシ１４における長辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸がＹ軸方向（液晶パネル１１の板面に並行する方向）とほぼ一致する。
【００４３】
ＬＥＤ基板１８の板面のうち、内側を向いた板面は、図２，図６及び図７に示すように、導光板１９の長辺側の端面（後述する光入射面１９ｂ）と対向状をなしており、当該板面には、複数（図６では２０個）のＬＥＤ１７がＬＥＤ基板１８の長辺方向（液晶パネル１１及び導光板１９の長辺方向、Ｘ軸方向）に沿って間隔を空けて並んで配されている。各ＬＥＤ１７は、ＬＥＤ基板１８における導光板１９側を向いた板面（導光板１９との対向面）に表面実装されており、ここが実装面１８ａとされている。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。また、Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４４】
導光板１９は、屈折率が空気よりも十分に高く且つほぼ透明な（透光性に優れた）合成樹脂材料（例えばＰＭＭＡなどのアクリル樹脂など）からなる。導光板１９は、図２及び図６に示すように、液晶パネル１１及びシャーシ１４の底板１４ａと同様に平面に視て横長の方形状をなす平板状とされることで、Ｘ軸方向及びＹ軸方向に沿う端面を４つ有するとともに、板面が液晶パネル１１及び光学部材１５の各板面と対向状をなしつつ並行している。導光板１９は、その板面における長辺方向がＸ軸方向と、短辺方向がＹ軸方向とそれぞれ一致し、且つ板面と直交する板厚方向（板面の法線方向）がＺ軸方向と一致している。導光板１９は、図７に示すように、シャーシ１４内において液晶パネル１１及び光学部材１５の直下位置に配されており、その外周端面のうちの長辺側の一対の端面がシャーシ１４における長辺側の両端部に配された対をなすＬＥＤ基板１８及びそこに実装された各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を長辺側の端面から導入するとともに、その光を内部で伝播させつつ光学部材１５側（表側、光出射側）へ向くよう立ち上げて板面から出射させる機能を有する。
【００４５】
平板状をなす導光板１９の板面のうち、表側を向いた板面（液晶パネル１１や光学部材１５との対向面）は、図６及び図７に示すように、内部の光を表側、つまり光学部材１５及び液晶パネル１１側に向けて出射させる光出射面１９ａとなっている。導光板１９における板面に対して隣り合う外周端面のうち、Ｘ軸方向（複数のＬＥＤ１７の並び方向、ＬＥＤ基板１８の長辺方向）に沿って長手状をなす一対の長辺側の端面は、それぞれＬＥＤ１７（ＬＥＤ基板１８）と所定の空間を空けて対向状をなしており、これらＬＥＤ１７から発せられた光が入射される一対の光入射面１９ｂとなっている。このＬＥＤ１７と光入射面１９ｂとの間に保有される空間の表側には、既述したフレーム側反射シート１６Ｒが配されているのに対し、同空間の裏側には、フレーム側反射シート１６Ｒとの間で同空間を挟み込む形で第１シャーシ側反射シート１４Ｒ１が配されている。両反射シート１４Ｒ１，１６Ｒは、上記空間に加えて導光板１９におけるＬＥＤ１７側の端部及びＬＥＤ１７をも挟み込む形で配されている。これにより、ＬＥＤ１７からの光を両反射シート１４Ｒ１，１６Ｒ間で繰り返し反射することで、光入射面１９ｂに対して効率的に入射させることができる。また、光入射面１９ｂは、Ｘ軸方向及びＺ軸方向に沿って並行する面とされ、光出射面１９ａに対して略直交する面とされる。また、ＬＥＤ１７と光入射面１９ｂとの並び方向は、Ｙ軸方向と一致しており、光出射面１９ａに並行している。
【００４６】
導光板１９の板面のうち、光出射面１９ａとは反対側の板面１９ｃには、図７に示すように、導光板１９内の光を反射して表側へ立ち上げることが可能な第２シャーシ側反射シート１４Ｒ２がその全域を覆う形で設けられている。言い換えると、第２シャーシ側反射シート１４Ｒ２は、シャーシ１４の底板１４ａと導光板１９との間に挟まれた形で配されている。なお、導光板１９における光出射面１９ａと反対側の板面１９ｃと、第２シャーシ側反射シート１４Ｒ２の表面との少なくともいずれか一方には、導光板１９内の光を散乱反射させる光反射部（図示せず）などが所定の面内分布を持つようパターニングされており、それにより光出射面１９ａからの出射光が面内において均一な分布となるよう制御されている。
【００４７】
ところで、従来では、液晶パネルに表示される画像に係る色再現性の向上を図るため、色補正フィルムによって光源からの黄色光を緑色と赤色とに分離するようにしていた。しかしながら、色補正フィルムは、光源からの光を可視光領域の全体にわたって吸収する性質を有しているため、光の利用効率が悪化し、輝度の低下または消費電力の増加を招くおそれがあった。そうかといって、例えばカラーフィルタの膜厚を増加させることで色再現性を向上させようとすると、カラーフィルタの光透過率が減少するため、やはり光の利用効率が悪化する結果を招いていた。特に、近年では、４Ｋテレビなどの超高精細度テレビに係る映像フォーマットを規定したＢＴ．２０２０規格が発行されており、このＢＴ．２０２０規格を満たすような極めて高い色再現性を備えた液晶表示装置を提供しようとすれば、上記の理由により光の利用効率が著しく悪化するおそれがあった。
【００４８】
そこで、本実施形態では、ＬＥＤ１７に備えられる青色ＬＥＤ素子４０、緑色蛍光体、及び赤色蛍光体における各発光スペクトルと、液晶パネル１１に備えられるカラーフィルタ２９を構成する各着色部２９Ｒ，２９Ｇ，２９Ｂにおける各透過スペクトルと、を下記のようにしており、先にＬＥＤ１７について説明する。ＬＥＤ１７に備えられる青色ＬＥＤ素子４０は、図９及び図１０に示すように、ピーク波長が４４０ｎｍ±２ｎｍ〜４５０ｎｍ±２ｎｍの範囲となるピークを含み且つその半値幅（半値全幅）が２５ｎｍ未満とされる発光スペクトルの青色光を発光するものとされる。緑色蛍光体は、ピーク波長が５２５ｎｍ±２ｎｍ〜５４０ｎｍ±２ｎｍの範囲となるピークを含み且つその半値幅が５２ｎｍ未満とされる発光スペクトルの緑色光を発光するものとされる。赤色蛍光体は、ピーク波長が６２０ｎｍ±２ｎｍ〜６４５ｎｍ±２ｎｍの範囲となるピークを含み且つその半値幅が４０ｎｍ未満となる発光スペクトルの赤色光を発光するものとされる。なお、上記した各ピーク波長における「±２ｎｍ」なる表記は、製造誤差などに起因して生じるピーク波長のずれの範囲、つまり公差範囲を表している。
【００４９】
具体的には、本実施形態では、ＬＥＤ１７に備えられる青色ＬＥＤ素子４０は、青色光の発光スペクトルに含まれるピークのピーク波長が上記波長範囲の中の４４４ｎｍ±２ｎｍとされ且つピークの半値幅が１８ｎｍ程度とされるのが好ましい。この青色ＬＥＤ素子４０から発せられる青色光は、発光スペクトルのピークにおける半値幅が十分に狭くて色純度が高く且つ輝度が十分に高いものとされるから、緑色蛍光体及び赤色蛍光体を効率的に励起して緑色光及び赤色光を発光させることができるとともに、ＬＥＤ１７からの青色光に係る色純度が高いものとなる。緑色蛍光体は、緑色光の発光スペクトルに含まれるピークのピーク波長が上記波長範囲の中の５３０ｎｍ±２ｎｍとされ且つピークの半値幅が４０ｎｍ未満とされるのが好ましい。特に、本実施形態では、緑色光の発光スペクトルに含まれるピークの半値幅は、３０ｎｍ〜３６ｎｍの範囲とされるのが好ましく、中でもピークの半値幅が３０ｎｍとされるのが一層好ましい。赤色蛍光体は、赤色光の発光スペクトルに含まれるピークのピーク波長が上記波長範囲の中の６３５ｎｍ±２ｎｍ〜６４５ｎｍ±２ｎｍとされ且つピークの半値幅が３０ｎｍ〜３６ｎｍの範囲とされるのが好ましい。特に、本実施形態では、赤色光の発光スペクトルに含まれるピークのピーク波長が６３５ｎｍ±２ｎｍとされ且つピークの半値幅が３０ｎｍとされるのがより好ましい。また、赤色蛍光体における赤色光の発光スペクトルに含まれるメインピークの半値幅は、緑色蛍光体における赤色光の発光スペクトルに含まれるピークの半値幅とほぼ同じ値となっている。このような構成により、緑色蛍光体から発せられる緑色光の色純度が十分に高いものとされるとともに、赤色蛍光体から発せられる赤色光の色純度が十分に高いものとされる。
【００５０】
なお、ここで言う発光スペクトルの「ピーク」とは、発光スペクトルの中の山状部分のことを指し、「ピーク波長」とは、上記山状部分の中の頂点における波長のことを指す。図９及び図１０は、ＬＥＤ１７の発光スペクトルと、カラーフィルタ２９の分光透過率と、を表している。このうち、カラーフィルタ２９の分光透過率は、所定の基準光源からの白色光（例えば、Ｄ６５光源（０．３１５７，０．３２９０）、Ａ光源（０．４４７６，０．４０７４）、Ｂ光源（０．３４８４，０．３５１６）、Ｃ光源（０．３１０１，０．３１６１）など）をカラーフィルタ２９に透過させることで得ている。図９及び図１０における横軸は、波長（単位：ｎｍ）を示している。一方、図９及び図１０における縦軸の単位は、２種類あり、同図左側にカラーフィルタ２９を構成する各着色部２９Ｒ，２９Ｇ，２９Ｂの透過スペクトルに対応する単位として「分光透過率（単位：％）」を示し、同図右側に後述するＬＥＤ１７の発光スペクトルに対応する単位として「発光強度（無単位）」を示している。
【００５１】
続いて、緑色蛍光体及び赤色蛍光体に関して順次に詳しく説明する。緑色蛍光体及び赤色蛍光体は、それぞれ量子ドット蛍光体（Quantum Dot Phosphor）からなるものとされる。量子ドット蛍光体は、ナノサイズ（例えば直径２〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを自由に選択することが可能とされる。また、量子ドット蛍光体は、優れた量子効率を有する。この量子ドット蛍光体からなる緑色蛍光体及び赤色蛍光体は、発光光である緑色光及び赤色光の発光スペクトルにおけるピークが急峻となってその半値幅が狭くなることから、緑色光及び赤色光の色純度が極めて高くなるとともにそれらの色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ２等）などがある。本実施形態では、量子ドット蛍光体の材料として、上記のうちのＣｄＳｅが用いられている。
【００５２】
次に、上記のような構成のＬＥＤ１７からの光によって画像を表示する液晶パネル１１に備えられるカラーフィルタ２９を構成する各色の着色部２９Ｒ，２９Ｇ，２９Ｂにおける各透過スペクトルについて説明する。青色を呈する青色着色部２９Ｂは、図９及び図１０に示すように、青色の波長領域（約４２０ｎｍ〜約５００ｎｍ）の光、つまり青色光を選択的に透過するものとされており、その透過スペクトルに含まれるピークのピーク波長が４４０ｎｍ〜４６１．５ｎｍの範囲となるとともに、当該ピークの半値幅が１００ｎｍ未満となるよう構成されている。具体的には、青色着色部２９Ｂは、ピーク波長が４５１ｎｍ〜４６１．５ｎｍの範囲となるピークを含み且つその半値幅が６１ｎｍ〜９９ｎｍの範囲となる透過スペクトルを有するよう構成されるのが好ましい。特に、本実施形態では、青色着色部２９Ｂの透過スペクトルは、ピークのピーク波長が４５１ｎｍ程度とされ且つピークの半値幅が９１ｎｍ〜９２ｎｍの範囲とされるのがより好ましい。つまり、青色着色部２９Ｂに係る透過スペクトルには、青色ＬＥＤ素子４０の発光スペクトルのピークがほぼ全域にわたって含まれているので、ＬＥＤ１７から発せられた光の中の高い色純度の青色光が、青色着色部２９Ｂを効率的に透過することになる。これにより、ＬＥＤ１７からの青色光に係る利用効率をより高く保つことができるとともに、液晶パネル１１の出射光に係る色度領域における青色の色域が広くなって色再現性により優れる。なお、ここで言う透過スペクトルの「ピーク」とは、透過スペクトルの中の山状部分のことを指し、「ピーク波長」とは、上記山状部分の中の頂点における波長のことを指す。
【００５３】
緑色を呈する緑色着色部２９Ｇは、図９及び図１０に示すように、緑色の波長領域（約５００ｎｍ〜約５７０ｎｍ）の光、つまり緑色光を選択的に透過するものとされており、その透過スペクトルに含まれるピークのピーク波長が５１０ｎｍ〜５３３．５ｎｍの範囲となるとともに、当該ピークの半値幅が９０ｎｍ未満となるよう構成されている。具体的には、緑色着色部２９Ｇは、ピーク波長が５２１ｎｍ〜５３３．５ｎｍの範囲となるピークを含み且つその半値幅が６３ｎｍ〜８７ｎｍの範囲となる透過スペクトルを有するよう構成されるのが好ましい。特に、本実施形態では、緑色着色部２９Ｇの透過スペクトルは、ピークのピーク波長が５２１ｎｍ程度とされ且つピークの半値幅が８５ｎｍ程度とされるのがより好ましい。つまり、緑色着色部２９Ｇに係る透過スペクトルには、緑色蛍光体の発光スペクトルのピークがほぼ全域にわたって含まれているので、ＬＥＤ１７から発せられた光の中の高い色純度の緑色光が、緑色着色部２９Ｇを効率的に透過することになる。これにより、ＬＥＤ１７からの緑色光に係る利用効率をより高く保つことができるとともに、液晶パネル１１の出射光に係る色度領域における緑色の色域が広くなって色再現性により優れる。
【００５４】
赤色を呈する赤色着色部２９Ｒは、図９及び図１０に示すように、赤色の波長領域（約６００ｎｍ〜約７８０ｎｍ）の光、つまり赤色光を選択的に透過するものとされており、その透過スペクトルに含まれるピークの半値となる波長が５８０ｎｍ以上となるよう構成されている。この「ピークの半値となる波長」は、透過スペクトルのピーク波長における分光透過率の値（最大値）の半値となる波長のことである。具体的には、赤色着色部２９Ｒは、ピークの半値となる波長５８８ｎｍ〜６０４ｎｍの範囲となる透過スペクトルを有するよう構成されるのが好ましい。特に、本実施形態では、赤色着色部２９Ｒの透過スペクトルは、ピークのピーク波長が６７２ｎｍ〜６７４ｎｍの範囲とされ且つピークの半値となる波長が５８８ｎｍ程度とされるのが好ましい。つまり、赤色着色部２９Ｒに係る透過スペクトルには、赤色蛍光体の発光スペクトルのピークがほぼ全域にわたって含まれているので、ＬＥＤ１７から発せられた光の中の高い色純度の赤色光が、赤色着色部２９Ｒを効率的に透過することになる。これにより、ＬＥＤ１７からの赤色光に係る利用効率をより高く保つことができるとともに、液晶パネル１１の出射光に係る色度領域における赤色の色域が広くなって色再現性により優れる。
【００５５】
以上により、ＬＥＤ１７からの光を、液晶パネル１１のカラーフィルタ２９を構成する各色の着色部２９Ｒ，２９Ｇ，２９Ｂに透過させて得られる液晶パネル１１の出射光に係る色度領域に関して、緑色及び赤色の各色域がそれぞれ拡張されるので、液晶パネル１１に表示される画像に係る色再現性が向上する。従って、本実施形態によれば、従来のように色補正フィルムを用いたり、カラーフィルタの膜厚を増したりすることで、色再現性の向上を図るようにしたものに比べると、光の利用効率を損なうことなく色再現性の向上を図ることができるのである。
【００５６】
ここで、ＬＥＤ１７及びカラーフィルタ２９を上記のような構成とすることで、出射光の輝度及び色再現性がどのようなものになるか、に関して知見を得るため、下記の比較実験１を行った。この比較実験１では、本段落以前に説明したＬＥＤ１７を有するバックライト装置１２と、カラーフィルタ２９を有する液晶パネル１１と、を備えた液晶表示装置１０を実施例１，２とし、これら実施例１，２とはバックライト装置のＬＥＤに備わる各蛍光体及び液晶パネルのカラーフィルタをそれぞれ変更した液晶表示装置を比較例１とし、この比較例１と同じバックライト装置を用いるものの液晶パネルのカラーフィルタを変更した液晶表示装置を比較例２としている。詳しくは、実施例１に係る液晶表示装置１０は、本段落以前に説明したものと同様であり、バックライト装置１２のＬＥＤ１７に備えられる青色ＬＥＤ素子４０は、図９及び図１３に示すように、発光スペクトルに含まれるピークのピーク波長が４４４ｎｍ±２ｎｍとされ且つその半値幅が１８ｎｍ程度とされ、量子ドット蛍光体である緑色蛍光体（ＣｄＳｅ）は、発光スペクトルに含まれるピークのピーク波長が５３０ｎｍ±２ｎｍとされ且つその半値幅が３６ｎｍ程度とされるのに対し、量子ドット蛍光体である赤色蛍光体（ＣｄＳｅ）は、発光スペクトルに含まれるピークのピーク波長が６４５ｎｍ±２ｎｍとされ且つその半値幅が３６ｎｍ程度とされる。実施例１に係る液晶表示装置１０に備えられる液晶パネル１１のカラーフィルタ２９は、青色着色部２９Ｂにおける透過スペクトルに含まれるピークのピーク波長が４５１ｎｍ程度とされるとともに、当該ピークの半値幅が９２ｎｍ程度とされ、緑色着色部２９Ｇにおける透過スペクトルに含まれるピークのピーク波長が５２１ｎｍ程度とされるとともに、当該ピークの半値幅が８５ｎｍ程度とされ、赤色着色部２９Ｒにおける透過スペクトルに含まれるピークのピーク波長が６７２ｎｍ程度とされるとともに、当該ピークの半値となる波長が５８８ｎｍ程度とされる。
【００５７】
実施例２に係る液晶表示装置１０は、図１０及び図１３に示すように、本段落以前に説明したものと同様であり、ＬＥＤ１７に備えられる青色ＬＥＤ素子４０は、発光スペクトルに含まれるピークのピーク波長が４４４ｎｍ±２ｎｍとされ且つその半値幅が１８ｎｍ程度とされ、量子ドット蛍光体である緑色蛍光体（ＣｄＳｅ）は、発光スペクトルに含まれるピークのピーク波長が５３０ｎｍ±２ｎｍとされ且つその半値幅が３０ｎｍ程度とされるのに対し、量子ドット蛍光体である赤色蛍光体（ＣｄＳｅ）は、発光スペクトルに含まれるピークのピーク波長が６３５ｎｍ±２ｎｍとされ且つその半値幅が３０ｎｍ程度とされる。つまり、実施例２は、緑色蛍光体及び赤色蛍光体の各発光スペクトルにおけるピークの半値幅が実施例１に比べて６ｎｍ程度狭く、また赤色蛍光体の発光スペクトルにおけるピーク波長が実施例１に比べて１０ｎｍ程度、短波長側にシフトしている。実施例２に係る液晶表示装置１０に備えられる液晶パネル１１のカラーフィルタ２９は、青色着色部２９Ｂにおける透過スペクトルに含まれるピークのピーク波長が４５１ｎｍ程度とされるとともに、当該ピークの半値幅が９１ｎｍ程度とされ、緑色着色部２９Ｇにおける透過スペクトルに含まれるピークのピーク波長が５２１ｎｍ程度とされるとともに、当該ピークの半値幅が８５ｎｍ程度とされ、赤色着色部２９Ｒにおける透過スペクトルに含まれるピークのピーク波長が６７４ｎｍ程度とされるとともに、当該ピークの半値となる波長が５８８ｎｍ程度とされる。また、実施例２に係るカラーフィルタ２９を構成する各着色部２９Ｒ，２９Ｇ，２９Ｂは、実施例１に記載したものと同じ材料からなる。
【００５８】
一方、比較例１に係る液晶表示装置は、バックライト装置のＬＥＤに備えられる青色ＬＥＤ素子は、図１１及び図１３に示すように、発光スペクトルに含まれるピークのピーク波長が４４４ｎｍ±２ｎｍとされ且つその半値幅が１８ｎｍ程度とされ、緑色蛍光体は、ピーク波長を５４０ｎｍ±２ｎｍとした発光スペクトルを有するβ−ＳｉＡｌＯＮ（第１緑色蛍光体）と、ピーク波長を５２２ｎｍ±２ｎｍとした発光スペクトルを有するβ−ＳｉＡｌＯＮ（第２緑色蛍光体）と、の２種類からなり、赤色蛍光体は、ピーク波長を６５０ｎｍ±２ｎｍとした発光スペクトルを有するカズン系蛍光体の一種であるＣａＡｌＳｉＮ3：Ｅｕからなるものとされる。比較例１に係る液晶表示装置に備えられる液晶パネルのカラーフィルタは、青色着色部における透過スペクトルに含まれるピークのピーク波長が４５５ｎｍ程度とされるとともに、当該ピークの半値幅が１１３ｎｍ程度とされ、緑色着色部における透過スペクトルに含まれるピークのピーク波長が５３０ｎｍ程度とされるとともに、当該ピークの半値幅が１００ｎｍ程度とされ、赤色着色部における透過スペクトルに含まれるピークのピーク波長が６４６ｎｍ程度とされるとともに、当該ピークの半値となる波長が５８６ｎｍ程度とされる。また、比較例１に係るカラーフィルタを構成する各着色部は、実施例１，２に記載したものとは材料（顔料または染料の配合比率、顔料または染料の材料、バインダの材料など）が異なるものとされる。これらＬＥＤ及びカラーフィルタを除いて、比較例１に係る液晶表示装置に備わる他の構成に関しては、実施例１，２に係る液晶表示装置１０と同様である。
【００５９】
比較例２に係る液晶表示装置は、図１２及び図１３に示すように、比較例１と同じＬＥＤを備えるとともに、液晶パネルのカラーフィルタは、青色着色部における透過スペクトルに含まれるピークのピーク波長が４５５ｎｍ程度とされるとともに、当該ピークの半値幅が３６ｎｍ程度とされ、緑色着色部における透過スペクトルに含まれるピークのピーク波長が５３０ｎｍ程度とされるとともに、当該ピークの半値幅が３６ｎｍ程度とされ、赤色着色部における透過スペクトルに含まれるピークのピーク波長が６４５ｎｍ程度とされるとともに、当該ピークの半値となる波長が６１２ｎｍ程度とされる。比較例２に係るカラーフィルタは、３色の各着色部の膜厚が、実施例１，２及び比較例１に比べて大きなものとされており、具体的には約１１．９倍（実施例１，２及び比較例１に係る液晶表示装置のカラーフィルタの各着色部の膜厚を１倍としたときの相対値）とされる（図１３の「Ｒ膜厚比」、「Ｇ膜厚比」、「Ｂ膜厚比」の欄を参照）。このため、上記したように比較例２に係るカラーフィルタの各着色部における透過スペクトルは、各ピークの半値幅が実施例１，２及び比較例１に比べて狭くなっている。また、比較例２に係るカラーフィルタを構成する各着色部は、比較例１に記載したものと同じ材料からなる。このカラーフィルタを除いて、比較例２に係る液晶表示装置に備わる他の構成に関しては、比較例１に係る液晶表示装置と同様である。なお、図１１は、比較例１のＬＥＤの発光スペクトルと、比較例１のカラーフィルタの分光透過率と、を表しており、図１２は、比較例２のＬＥＤの発光スペクトルと、比較例２のカラーフィルタの分光透過率と、を表している。図１１及び図１２における横軸及び横軸は、図９及び図１０と同様である。また、図９，図１０及び図１２では、参考として比較例１のカラーフィルタの分光透過率を細い線（一点鎖線）によって図示している。
【００６０】
そして、この比較実験１では、上記した構成の実施例１，２及び比較例１，２に係る各液晶表示装置において、ＬＥＤの色度と、液晶パネルからの出射光（白色光）の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図１３から図１５に示す。図１４及び図１５は、後に詳しく説明する各規格に係る色度領域と、実施例１，２及び比較例１，２に係る液晶表示装置の液晶パネルからの出射光の色度領域と、を表している。
【００６１】
ＬＥＤの色度は、ＬＥＤから発せられた光を例えば分光測色計などにより測定得ている。液晶パネルからの出射光の輝度比は、実施例１，２及び比較例１，２に係る各液晶表示装置において、液晶パネルを最も高輝度となるよう白色表示させた状態での輝度値をそれぞれ測定し、その中の比較例１における輝度値を基準（１００％）とした相対値である。液晶パネルからの出射光の色度は、液晶パネルに白色表示させた状態と、液晶パネルに赤色の原色を表示させた状態と、緑色の原色を表示させた状態と、青色の原色を表示させた状態と、でそれぞれカラーフィルタを透過した光を、分光測色計などにより測定して得ている。液晶パネルからの出射光に係る色度領域におけるＮＴＳＣ比、ＢＴ．７０９比、ＤＣＩ比、及びＢＴ．２０２０比は、実施例１，２及び比較例１，２に係る各液晶表示装置において、液晶パネルの出射光に係る色度領域の各規格に対する面積比である。液晶パネルの出射光に係る色度領域は、液晶パネルに赤色の原色を表示させたときの色度（赤色の色度、赤色の原色点）と、緑色の原色を表示させたときの色度（緑色の色度、緑色の原色点）と、青色の原色を表示させたときの色度（青色の色度、青色の原色点）と、をそれぞれ測定し、それらの各色度を各色度図にプロットしたときに表れる、各色度を頂点とした三角形の領域である。
【００６２】
図１４は、ＣＩＥ（Commission Internationale de l'Eclairage：国際照明委員会）１９３１色度図であり、横軸がｘ値、縦軸がｙ値である。図１５は、ＣＩＥ１９７６色度図であり、横軸がｕ′値、縦軸がｖ′値である。図１３及び図１４におけるｘ値及びｙ値は、図１４に示すＣＩＥ１９３１色度図における色度座標の値である。一方、図１３及び図１５におけるｕ′値及びｖ′値は、図１５に示すＣＩＥ１９７６色度図における色度座標の値である。また、図１３におけるＸ値，Ｙ値，Ｚ値は、ＸＹＺ表色系における３刺激値であり、このうち、特にＹ値は、明るさ、すなわち輝度の指標として用いられる。本実施形態においても、出射光の輝度比は、「白色表示時における出射光の色度」におけるＹ値を元に算出している。また、ｘ値及びｙ値は、上記したＸ値，Ｙ値，Ｚ値を用いて表すことができ、下記の式（１），式（２）の通りとなる。同様に、ｕ′値及びｖ′値についても、上記したＸ値，Ｙ値，Ｚ値を用いて表すことができ、下記の式（３），式（４）の通りとなる。
【００６３】
［数１］
ｘ＝Ｘ／（Ｘ＋Ｙ＋Ｚ）・・・（１）
【００６４】
［数２］
ｙ＝Ｙ／（Ｘ＋Ｙ＋Ｚ）・・・（２）
【００６５】
［数３］
ｕ′＝４Ｘ／（Ｘ＋１５Ｙ＋３Ｚ）・・・（３）
【００６６】
［数４］
ｖ′＝９Ｙ／（Ｘ＋１５Ｙ＋３Ｚ）・・・（４）
【００６７】
上記したＮＴＳＣ比とは、ＮＴＳＣ（National Television System Committee：全米テレビジョン放送方式標準化委員会）規格に係るＮＴＳＣ色度領域の面積を基準（１００％）としたときの、色度領域における面積比のことである。ＢＴ．７０９比とは、ＩＴＵ−Ｒ（International Telecommunication Union Radiocommunications Sector：国際電気通信連合 無線通信部門）が策定したＢＴ．７０９規格に係るＢＴ．７０９色度領域の面積を基準（１００％）としたときの、色度領域における面積比のことである。ＤＣＩ比とは、ＤＣＩ（Digital Cinema Initiative）規格に係るＤＣＩ色度領域の面積を基準（１００％）としたときの、色度領域における面積比のことである。ＢＴ．２０２０比とは、ＩＴＵ−Ｒ（International Telecommunication Union Radiocommunications Sector：国際電気通信連合 無線通信部門）が策定したＢＴ．２０２０規格に係るＢＴ．２０２０色度領域の面積を基準（１００％）としたときの、色度領域における面積比のことである。この中のＢＴ．２０２０規格は、４Ｋテレビなどの超高精細度テレビに係る映像フォーマットを規定したものであり、他の規格に比べて色再現範囲が最も広く且つ最も新しく発行（２０１２年８月に発行）されたものである。なお、図１４及び図１５では、ＢＴ．７０９色度領域を細い二点鎖線により、ＮＴＳＣ色度領域を一点鎖線により、ＤＣＩ色度領域を破線により、ＢＴ．２０２０色度領域を太い二点鎖線により、それぞれ図示している。また、実施例１に係る各色度を丸形のプロットにより示すとともに実施例１に係る色度領域を線分間の間隔が広い破線により示している。実施例２に係る各色度を四角形のプロットにより示すとともに実施例２に係る色度領域を線分感の間隔が狭い破線により示している。比較例１に係る各色度を菱形のプロットにより示すとともに比較例１に係る色度領域を太い実線により示している。比較例２に係る各色度を「×」形のプロットにより示すとともに比較例２に係る色度領域を細い実線により示している。
【００６８】
続いて、比較実験１の実験結果について説明する。まず、液晶パネルの出射光の色度領域に係るＮＴＳＣ比、ＢＴ．７０９比、ＤＣＩ比、及びＢＴ．２０２０比に関しては、図１３から図１５に示すように、比較例１が最も低い値となっているのに対し、比較例２及び実施例１，２はいずれも比較例１よりも高い値となっていてなお且つ互いに概ね同等の値となっている。特に、ＣＩＥ１９７６色度図のＢＴ．２０２０比に関しては、比較例２及び実施例２は共に「１００％」となり、実施例１は「１０１％」となっており、つまりいずれもＢＴ．２０２０規格に係るＢＴ．２０２０色度領域と同等の色再現範囲を有している、と言える（詳しくは図１３の上から２段目の「ＢＴ．２０２０比：ＣＩＥ１９７６色度図」の欄を参照）。これは、比較例２では、カラーフィルタの各着色部の膜厚を比較例１及び実施例１に比べて著しく増加させることで、各色の色純度の低下を招く光が各着色部によってより多く吸収されることで、各着色部を透過する光の色純度が向上したため、と考えられる。これに対し、実施例１，２では、カラーフィルタ２９の各着色部２９Ｒ，２９Ｇ，２９Ｂの膜厚については比較例１と同等であるものの、ＬＥＤ１７に備えられる緑色蛍光体及び赤色蛍光体が共に量子ドット蛍光体からなる点で異なるとともに、これら各蛍光体から発せられる光の色純度がより高いものとなっているのに加えて、カラーフィルタ２９の各着色部２９Ｒ，２９Ｇ，２９Ｂに係る透過スペクトルがＬＥＤ１７に最適化されている。詳しくは、実施例１，２に係るＬＥＤ１７の緑色蛍光体の発光スペクトルは、図９に示すように、そのほぼ全域が緑色着色部２９Ｇの透過スペクトルに含有されるのに対して、赤色着色部２９Ｒの透過スペクトルとの重なり範囲が比較例１（図１１を参照）に比べると小さくなっている。これにより、緑色蛍光体から発せられた色純度の高い緑色光は、緑色着色部２９Ｇを効率的に透過されるものの、赤色着色部２９Ｒを殆ど透過することがなくて赤色着色部２９Ｒにより効率的に吸収されるので、液晶パネル１１の出射光における緑色の色度が極めて色純度の高くなり、緑色の色域が拡張されている。しかも、実施例１，２に係るＬＥＤ１７の赤色蛍光体の発光スペクトルは、そのほぼ全域が赤色着色部２９Ｒの透過スペクトルに含有されるのに対し、緑色着色部２９Ｇの透過スペクトルとの重なり範囲が比較例１（図１１を参照）に比べると小さくなっている。これにより、赤色蛍光体から発せられた色純度の高い赤色光は、赤色着色部２９Ｒを効率的に透過されるものの、緑色着色部２９Ｇを殆ど透過することがなくて緑色着色部２９Ｇにより効率的に吸収されるので、液晶パネル１１の出射光における赤色の色度が極めて色純度の高くなり、赤色の色域が拡張されている。その上で、カラーフィルタ２９の各着色部２９Ｒ，２９Ｇ，２９Ｂの各透過スペクトルは、ＬＥＤ１７からの青色光、緑色光、及び赤色光に係る各発光スペクトルをそれぞれ包含するとともに、それぞれのピークの半値幅が比較例１よりも狭いものとされている。これにより、ＬＥＤ１７から発せられた色純度の高い各色の光が、各着色部２９Ｒ，２９Ｇ，２９Ｂを透過することでさらに色純度が高められ、もって出射光の色再現範囲が広いものとなる。以上のように、実施例１，２に係る液晶パネル１１の出射光は、図１４及び図１５に示すように、緑色及び赤色の色域が拡張されることで、色再現性が高いものとされており、その色度領域が比較例２と同等で且つＣＩＥ１９７６色度図のＢＴ．２０２０比において１００％を達成することができるのである。
【００６９】
一方、液晶パネルの出射光の輝度に関しては、図１３に示すように、基準となる比較例１の「１００％」に比べて、比較例２では「１７％」と著しく低下するのに対して、実施例１では「５８％」、実施例２では「６６％」となっていていずれも低下しているものの、比較例２に比べると低下が抑制されている（詳しくは図１３の最上段の「出射光の輝度比」の欄を参照）。これは、比較例２では、カラーフィルタの各着色部の膜厚を比較例１及び実施例１に比べて１１．９倍にまで増加させたため、各着色部を光が透過する際に極めて多くの光が吸収されて光の利用効率が著しく低下し、結果として液晶パネルの出射光の輝度が著しく低下している、と考えられる。このことは、図１２において、ＬＥＤの各色の光に係る発光スペクトルが、カラーフィルタの各着色部に係る透過スペクトルの外側にはみ出しており、このはみ出した部分の光が出射光として利用されていないことからも明らかである。これに対し、実施例１，２では、カラーフィルタ２９の各着色部２９Ｒ，２９Ｇ，２９Ｂの膜厚が比較例２に比べると十分に薄くなっており、各着色部２９Ｒ，２９Ｇ，２９Ｂに係る各透過スペクトルの半値幅も、比較例２に比べて十分に広くなっている。このことは、図９及び図１０において、ＬＥＤ１７の各色の光に係る発光スペクトルが、カラーフィルタ２９の各着色部２９Ｒ，２９Ｇ，２９Ｂに係る透過スペクトルの内側にほぼ全て収まっており、出射光として利用されない波長の光が極めて少なくなっていることからも明らかである。以上のように、実施例１，２に係る液晶表示装置１０によれば、出射光の輝度の低下を抑制しつつ、色再現性の向上を図ることができる。そして、実施例１と実施例２とを比べると、実施例２の輝度比（６６％）は、実施例１の輝度比（５８％）よりも相対的に高くなっている。これは、実施例２に係るＬＥＤ１７の赤色蛍光体におけるピーク波長（６３５ｎｍ±２ｎｍ）が、実施例１に係るＬＥＤ１７の赤色蛍光体のピーク波長（６４５ｎｍ±２ｎｍ）に比べると、短波長側にシフトしており、視感度のピークである５５５ｎｍにより近い波長となっていることに因る。つまり、仮に視感度を考慮しない光量（放射束）が同じであっても、当該光の波長が視感度のピークに近ければ、視感度を考慮した輝度としては高くなる。このことから、実施例２の方が実施例１よりも高輝度となっているのである。以上のように、実施例２は、比較例２及び実施例１と同等の高い色再現性を得ることができるのに加えて、実施例１に比べて輝度低下がより好適に抑制されている。なお、実施例１における赤色蛍光体の配合比率が、実施例２における赤色蛍光体の配合比率よりも大きくなっているのは、赤色光の輝度が不足するのを補うためであるが、その大きさには、蛍光体の含有総量の制限やホワイトバランスの維持などの理由から限度があり、実施例１において赤色光の輝度不足を解消するには至っていない。
【００７０】
以上説明したように本実施形態の液晶表示装置（表示装置）１０は、ピーク波長が４４０ｎｍ±２ｎｍ〜４５０ｎｍ±２ｎｍの範囲となるピークを含み且つその半値幅が２５ｎｍ未満とされる発光スペクトルとなる青色光と、ピーク波長が５２５ｎｍ±２ｎｍ〜５４０ｎｍ±２ｎｍの範囲となるピークを含み且つその半値幅が５２ｎｍ未満とされる発光スペクトルとなる緑色光と、ピーク波長が６２０ｎｍ±２ｎｍ〜６４５ｎｍ±２ｎｍの範囲となるピークを含み且つその半値幅が４０ｎｍ未満とされる発光スペクトルとなる赤色光と、をそれぞれ発光するＬＥＤ（光源）１７を備えるバックライト装置（照明装置）１２と、青色を呈する青色着色部２９Ｂであって、ピーク波長が４４０ｎｍ〜４６１．５ｎｍの範囲となるピークを含み且つその半値幅が１００ｎｍ未満とされる透過スペクトルを有する青色着色部２９Ｂと、緑色を呈する緑色着色部２９Ｇであって、ピーク波長が５１０ｎｍ〜５３３．５ｎｍの範囲となるピークを含み且つその半値幅が９０ｎｍ未満とされる透過スペクトルを有する緑色着色部２９Ｇと、赤色を呈する赤色着色部２９Ｒであって、ピークの半値となる波長が５８０ｎｍ以上となる透過スペクトルを有する赤色着色部２９Ｒと、を少なくとも備えてなるカラーフィルタ２９を有し、バックライト装置１２からの光を利用して表示を行う液晶パネル（表示パネル）１１と、を備える。
【００７１】
このようにすれば、バックライト装置１２に備えられるＬＥＤ１７から発せられた光が液晶パネル１１に供給されると、その光が液晶パネル１１に有されて少なくとも青色、緑色、赤色を呈する各着色部２９Ｒ，２９Ｇ，２９Ｂからなるカラーフィルタ２９を透過して液晶パネル１１から出射されることで、液晶パネル１１に画像が表示される。ここで、バックライト装置１２に備えられるＬＥＤ１７は、青色光と、緑色光と、赤色光と、をそれぞれ発光することにより、発光光が全体として概ね白色を呈するものとされる。
【００７２】
そして、ＬＥＤ１７から発せられる青色光は、ピーク波長が４４０ｎｍ±２ｎｍ〜４５０ｎｍ±２ｎｍの範囲となるピークを含み且つその半値幅が２５ｎｍ未満とされる発光スペクトルとなり、ＬＥＤ１７から発せられる緑色光は、ピーク波長が５２５ｎｍ±２ｎｍ〜５４０ｎｍ±２ｎｍの範囲となるピークを含み且つその半値幅が５２ｎｍ未満とされる発光スペクトルとなり、ＬＥＤ１７から発せられる赤色光は、ピーク波長が６２０ｎｍ±２ｎｍ〜６４５ｎｍ±２ｎｍの範囲となるピークを含み且つその半値幅が４０ｎｍ未満とされる発光スペクトルとなっているから、各色の光の色純度が十分に高いものとされる。特に、青色光の発光スペクトルのピーク波長が上記した数値範囲の下限値（４４０ｎｍ±２ｎｍ）以上とされることで、それよりも短波長側にした場合に比べると、視感度のピークである５５５ｎｍにより近くなることで、青色光の明るさが十分に得られる。また、青色光の発光スペクトルのピーク波長が上記した数値範囲の上限値（４５０ｎｍ±２ｎｍ）以下とされることで、それよりも長波長側にした場合に比べると、色相が緑色寄りにずれることが避けられる。一方、緑色光の発光スペクトルのピーク波長が上記した数値範囲の下限値（５２５ｎｍ±２ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。また、緑色光の発光スペクトルのピーク波長が上記した数値範囲の上限値（５４０ｎｍ±２ｎｍ）以下とされることで、それよりも長波長側にした場合に比べると、色相が黄色寄りにずれることが避けられる。さらには、赤色光の発光スペクトルのピークにおけるピーク波長が上記した数値範囲の下限値（６２０ｎｍ±２ｎｍ）以上とされることで、それよりも短波長側にした場合に比べると、色相が黄色寄りにずれることが避けられる。さらには、赤色光の発光スペクトルのピークにおけるピーク波長が上記した数値範囲の上限値（６４５ｎｍ±２ｎｍ）以下とされることで、それよりも長波長側にした場合に比べると、視感度のピークである５５５ｎｍにより近くなるので、赤色光の明るさが十分に得られる。
【００７３】
その上で、液晶パネル１１に有されるカラーフィルタ２９に備えられる青色着色部２９Ｂは、ピーク波長が４４０ｎｍ〜４６１．５ｎｍの範囲となるピークを含み且つその半値幅が１００ｎｍ未満とされる透過スペクトルを有し、緑色着色部２９Ｇは、ピーク波長が５１０ｎｍ〜５３３．５ｎｍの範囲となるピークを含み且つその半値幅が９０ｎｍ未満とされる透過スペクトルを有し、赤色着色部２９Ｒは、ピークの半値となる波長が５８０ｎｍ以上となる透過スペクトルを有しているから、各着色部２９Ｒ，２９Ｇ，２９ＢによってＬＥＤ１７から発せられた各色の光が効率的に透過される。これにより、ＬＥＤ１７からの各色の光を、カラーフィルタ２９を構成する各色の着色部２９Ｒ，２９Ｇ，２９Ｂに透過させて得られる液晶パネル１１の出射光に係る色度領域に関して、青色、緑色、及び赤色の各色域がそれぞれ好適に拡張されるので、液晶パネル１１に表示される画像に係る色再現性が向上する。従って、従来のように色補正フィルムを用いたり、カラーフィルタ２９の膜厚を増したりすることで、色再現性の向上を図るようにしたものに比べると、輝度低下を抑制しつつ、色再現性の向上を図ることができる。以上により、液晶パネル１１の出射光における色度領域を、少なくともＣＩＥ１９７６色度図においてＢＴ．２０２０規格に係るＢＴ．２０２０色度領域と同等またはそれ以上（面積比で１００％または１００％以上）の広さとすることが可能となり、もって高い色再現性を得ることができる。
【００７４】
また、ＬＥＤ１７は、ピーク波長が５３０ｎｍ±２ｎｍとなるピークを含み且つその半値幅が４０ｎｍ未満とされる発光スペクトルの緑色光を発光するものとされており、青色着色部２９Ｂは、ピーク波長が４５１ｎｍ〜４６１．５ｎｍの範囲となるピークを含み且つその半値幅が６１ｎｍ〜９９ｎｍの範囲とされる透過スペクトルを有し、緑色着色部２９Ｇは、ピーク波長が５２１ｎｍ〜５３３．５ｎｍの範囲となるピークを含み且つその半値幅が６３ｎｍ〜８７ｎｍの範囲とされる透過スペクトルを有し、赤色着色部２９Ｒは、ピークの半値となる波長が５８８ｎｍ〜６０４ｎｍの範囲となる透過スペクトルを有する。まず、各着色部２９Ｒ，２９Ｇ，２９Ｂの透過スペクトルにおいて、ピークの半値幅を狭くするほど、出射光の色純度が高まり易くなるものの、各着色部２９Ｒ，２９Ｇ，２９Ｂの透過率が低下することで出射光の輝度が低下し易くなる傾向にある。その点、各着色部２９Ｒ，２９Ｇ，２９Ｂの透過スペクトルにおけるピークの半値幅、及びピークの半値となる波長を、それぞれ上記した各数値範囲の下限値を下回らない値とすることで、十分な色再現性を得つつも一定以上の輝度を維持することができる。特に、ＬＥＤ１７から発せられる緑色光及び赤色光の発光スペクトルが上記のようにされることで、各着色部２９Ｒ，２９Ｇ，２９Ｂの透過スペクトルにおけるピークの半値幅に係る数値範囲の下限値を上記のように十分に高く、半値幅が十分に広くなる設定とすることができるので、それにより高い輝度を得ることができる。ここで、緑色着色部２９Ｇにおける透過スペクトルのピークの半値幅を狭くする場合、当該透過スペクトルが赤色光における発光スペクトルから離れるようシフトすることになるので、色再現性を損なうことなく赤色光の発光スペクトルを、そのピークのピーク波長が短波長側にシフトするよう変更することが可能となる。そうすれば、赤色光に係るピーク波長が、視感度のピークとなる５５５ｎｍに近づくことになるので、ＬＥＤ１７から発光される赤色光の輝度が向上するとともに、ＬＥＤ１７の発光光全体の輝度も向上し、結果として各着色部２９Ｒ，２９Ｇ，２９Ｂを透過して得られる出射光の輝度がより高いものとなる。
【００７５】
一方、各着色部２９Ｒ，２９Ｇ，２９Ｂの透過スペクトルにおいて、ピークの半値幅を広くするほど、各着色部２９Ｒ，２９Ｇ，２９Ｂの透過率が向上することで出射光の輝度が高まり易くなるものの、出射光の色純度が低下し易くなる傾向にある。特に、ＬＥＤ１７から発せられる緑色光及び赤色光の発光スペクトルが上記のようにされることで、各着色部２９Ｒ，２９Ｇ，２９Ｂの透過スペクトルにおけるピークの半値幅に係る数値範囲の上限値を上記のように十分に高く、半値幅が十分に広くなる設定とすることができ、それにより高い輝度を得ることができる。ここで、緑色着色部２９Ｇにおける透過スペクトルのピークの半値幅を広くする場合、当該透過スペクトルに対してＬＥＤ１７の赤色光における発光スペクトルが重なるのを抑制するため、赤色光における発光スペクトルを、そのピークのピーク波長が長波長側にシフトするよう変更するのが好ましい。ところが、そうすると赤色光に係るピーク波長が、視感度のピークとなる５５５ｎｍから遠ざかることになるため、ＬＥＤ１７から発光される赤色光の輝度が低下する傾向にある。このように赤色光の輝度が低下すると、ＬＥＤ１７の発光光全体の輝度も低下し、結果として各着色部２９Ｒ，２９Ｇ，２９Ｂを透過して得られる出射光の輝度も低下してしまう。その点、各着色部２９Ｒ，２９Ｇ，２９Ｂの透過スペクトルにおけるピークの半値幅、及びピークの半値となる波長を、それぞれ上記した各数値範囲の上限値を上回らない値とすることで、十分な色再現性を確保しつつも、ＬＥＤ１７の赤色光の輝度低下を抑制して出射光の輝度を一定以上に維持することができる。
【００７６】
また、ＬＥＤ１７は、ピークの半値幅が３０ｎｍ〜３６ｎｍの範囲とされる発光スペクトルの緑色光と、ピーク波長が６３５ｎｍ±２ｎｍ〜６４５ｎｍ±２ｎｍの範囲となるピークを含み且つその半値幅が３０ｎｍ〜３６ｎｍの範囲とされる発光スペクトルの赤色光と、を発光するものとされており、青色着色部２９Ｂは、ピーク波長が４５１ｎｍとなるピークを含み且つその半値幅が９１ｎｍ〜９２ｎｍの範囲とされる透過スペクトルを有し、緑色着色部２９Ｇは、ピーク波長が５２１ｎｍとなるピークを含み且つその半値幅が８５ｎｍとされる透過スペクトルを有し、赤色着色部２９Ｒは、ピークの半値となる波長が５８８ｎｍとなる透過スペクトルを有する。このようにすれば、各着色部２９Ｒ，２９Ｇ，２９Ｂの透過スペクトルにおけるピークの半値幅、及びピークの半値となる波長の各下限値が十分に大きなものとなっているので、十分な色再現性を確保しつつ、輝度をより高いものとすることができる。しかも、ＬＥＤ１７から発光される緑色光及び赤色光における発光スペクトルのピークの半値幅を３０ｎｍ未満とした場合に比べると、ＬＥＤ１７に係る部材の調達をより容易に行うことができ、ＬＥＤ１７に係る製造コストをより低下させることができる。
【００７７】
また、ＬＥＤ１７は、青色光を発光する青色ＬＥＤ素子（青色発光素子）４０と、青色ＬＥＤ素子４０からの青色光に励起されて緑色光を発光する緑色蛍光体と、青色ＬＥＤ素子４０からの青色光に励起されて赤色光を発光する赤色蛍光体と、を少なくとも備えており、緑色蛍光体及び赤色蛍光体は、共に量子ドット蛍光体とされる。このようにすれば、ＬＥＤ１７は、青色ＬＥＤ素子４０から発せられる青色光と、青色光に励起されて緑色蛍光体から発せられる緑色光と、青色光に励起されて赤色蛍光体から発せられる赤色光と、により全体として概ね白色となる光を発光するものとされる。そして、緑色蛍光体及び赤色蛍光体が共に量子ドット蛍光体とされることで、色純度の高い緑色光及び赤色光を発光することができるのに加えて、蛍光量子収率（吸収光子数に対する放出光子数の比）が高いものとなる。量子ドット蛍光体の発光光の色純度が高いことで、カラーフィルタ２９の各着色部２９Ｒ，２９Ｇ，２９Ｂにおける透過スペクトルのピークの半値幅を広くしても十分な色再現性を確保することができ、もって輝度の向上に好適となる。その上で、量子ドット蛍光体の蛍光量子収率が高いことで、輝度をより向上させることができる。
【００７８】
また、バックライト装置１２は、ＬＥＤ１７と対向する形で配されてＬＥＤ１７からの光が入射される光入射面１９ｂが端面に有されるとともに、液晶パネル１１の板面と対向する形で配されて液晶パネル１１に向けて光を出射する光出射面１９ａが板面に有される導光板１９を備えている。このようにすれば、ＬＥＤ１７から発せられた光は、導光板１９の端面に有される光入射面１９ｂに入射してから導光板１９内を伝播して拡散された後、導光板１９の板面に有される光出射面１９ａから面状の光として出射されて液晶パネル１１へと照射される。このようなエッジライト型のバックライト装置１２によれば、直下型に比べると、複数のＬＥＤ１７を使用する場合にはＬＥＤ１７の設置数を削減しつつ出射光に係る輝度均一性を十分に高くすることができる。
【００７９】
また、本実施形態に係るテレビ受信装置１０ＴＶは、液晶表示装置１０と、テレビ信号を受信可能なチューナー（受信部）１０Ｔとを備える。このようなテレビ受信装置１０ＴＶによれば、高輝度で且つ色再現性に優れたテレビ画像を表示することができる。
【００８０】
＜実施形態２＞
本発明の実施形態２を図１６から図２０によって説明する。この実施形態２では、ＬＥＤに備えられる緑色蛍光体及び赤色蛍光体を変更したものを示す。なお、上記した実施形態１と同様の構造、作用及び効果について重複する説明は省略する。
【００８１】
本実施形態に係るＬＥＤは、緑色蛍光体として酸窒化物蛍光体を、赤色蛍光体として複フッ化物蛍光体を、それぞれ備えた構成とされる。緑色蛍光体を構成する酸窒化物蛍光体は、サイアロン系蛍光体とされる。サイアロン系蛍光体は、窒化ケイ素のシリコン原子の一部がアルミニウム原子に、窒素原子の一部が酸素原子に置換された物質、つまり酸窒化物である。酸窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。しかも、発光スペクトルに含まれるピークの半値幅が十分に狭くなることで色純度の高い緑色光を発光することができる。サイアロン系蛍光体には、付活剤として希土類元素（例えばＴｂ，Ｙｇ，Ａｇなど）が用いられる。そして、本実施形態に係る緑色蛍光体を構成するサイアロン系蛍光体は、β−ＳｉＡｌＯＮとされる。β−ＳｉＡｌＯＮは、サイアロン系蛍光体の一種であり、β型窒化ケイ素結晶にアルミニウムと酸素とが固溶した一般式Ｓｉ6-zＡｌzＯzＮ8-z（ｚは固溶量を示す）または（Ｓｉ，Ａｌ）6（Ｏ，Ｎ）8により表される物質である。本実施形態に係るβ−ＳｉＡｌＯＮには、付活剤として例えば希土類元素の一種であるＥｕ（ユーロピウム）が用いられている。これにより、発光スペクトルに含まれるピークの半値幅がより狭くなるので、色純度の高い緑色光を発光することができる。
【００８２】
赤色蛍光体を構成する複フッ化物蛍光体は、一般式Ａ2ＭＦ6（ＭはＳｉ、Ｔｉ、Ｚｒ、Ｈｆ、Ｇｅ及びＳｎから選ばれる１種以上、ＡはＬｉ、Ｎａ、Ｋ、Ｒｂ及びＣｓから選ばれる１種以上）により表される。この複フッ化物蛍光体は、発光スペクトルに含まれるメインピークの半値幅が十分に狭くなっているので、色純度の高い赤色光を発光することができる。また、緑色蛍光体から発せられる緑色光を吸収し難いものとされているので、緑色光の利用効率が高く保たれる。複フッ化物蛍光体は、付活剤としてマンガンを用いたケイフッ化カリウム（Ｋ2ＳｉＦ6：Ｍｎ）とされる。このようなケイフッ化カリウムでは、材料として高価な希土類元素を用いていないので、赤色蛍光体並びにＬＥＤに係る製造コストが安価なものとなっている。この複フッ化物蛍光体であるケイフッ化カリウムは、その発光スペクトルが特徴的なものとなっており、図１６及び図１７に示すように、１つのメインピークと、その長波長側と短波長側とに１つずつのサブピーク（第１サブピーク及び第２サブピーク）と、を有するものとされる。
【００８３】
そして、本実施形態に係るＬＥＤに備えられる緑色蛍光体は、図１６及び図１７に示すように、ピーク波長が５２８ｎｍ±２ｎｍ〜５４０ｎｍ±２ｎｍの範囲となるピークを含み且つその半値幅が５２ｎｍ未満とされる発光スペクトルを有している。具体的には、緑色蛍光体は、ピーク波長が５２８ｎｍ±２ｎｍ〜５３３ｎｍ±２ｎｍの範囲となるピークを含み且つその半値幅が４９ｎｍ〜５２ｎｍの範囲とされる発光スペクトルを有しているのが好ましい。この中でも、緑色蛍光体は、ピーク波長が５３３ｎｍ±２ｎｍとなるピークを含み且つその半値幅が５２ｎｍとされる発光スペクトルを有しているのが特に好ましい。これに対し、赤色蛍光体は、ピーク波長が６２０ｎｍ±２ｎｍ〜６４５ｎｍ±２ｎｍの範囲となるピークを含み且つその半値幅が４０ｎｍ未満となる発光スペクトルを有している。具体的には、赤色蛍光体は、ピーク波長が６３１ｎｍ±２ｎｍ程度となるメインピークを含み且つその半値幅が７ｎｍ未満とされ、さらにはピーク波長が６０７ｎｍ±２ｎｍ〜６１４ｎｍ±２ｎｍの範囲となる第１サブピークを含むとともにピーク波長が６４５ｎｍ±２ｎｍ〜６４８ｎｍ±２ｎｍの範囲となる第２サブピークを含む発光スペクトルを有しているのが好ましい。特に、本実施形態では、赤色蛍光体の発光スペクトルは、メインピークのピーク波長が６３１ｎｍ±２ｎｍ程度とされ且つその半値幅が７ｎｍ程度とされ、第１サブピークのピーク波長が６１２ｎｍ±２ｎｍ程度とされ、第２サブピークのピーク波長が６４６ｎｍ±２ｎｍ程度とされるのがより好ましい。また、赤色蛍光体の発光スペクトルに含まれるメインピークの半値幅は、緑色蛍光体の発光スペクトルに含まれるピークの半値幅に比べて相対的に狭くなっている。
【００８４】
次に、上記のような構成のＬＥＤからの光によって画像を表示する液晶パネルに備えられるカラーフィルタを構成する各色の着色部における各透過スペクトルについて説明する。青色着色部は、図１６及び図１７に示すように、その透過スペクトルに含まれるピークのピーク波長が４５１ｎｍ〜４６１ｎｍの範囲となるとともに、当該ピークの半値幅が４６ｎｍ〜７８ｎｍの範囲となるよう構成されている。具体的には、青色着色部は、ピーク波長が４５１ｎｍ〜４５３ｎｍの範囲となるピークを含み且つその半値幅が７４ｎｍ〜７８ｎｍの範囲となる透過スペクトルを有するよう構成されるのが好ましい。緑色着色部は、その透過スペクトルに含まれるピークのピーク波長が５２１ｎｍ〜５３１ｎｍの範囲となるとともに、当該ピークの半値幅が５０ｎｍ〜７４ｎｍの範囲となるよう構成されている。具体的には、緑色着色部の透過スペクトルは、ピークのピーク波長が５２１ｎｍ〜５２４ｎｍの範囲とされ且つピークの半値幅が７１ｎｍ〜７４ｎｍとされるのが好ましい。赤色着色部は、その透過スペクトルに含まれるピークの半値となる波長が６０１ｎｍ〜６０４ｎｍの範囲となるよう構成されている。具体的には、赤色着色部の透過スペクトルは、ピークのピーク波長が６５９ｎｍ〜６６０ｎｍの範囲とされ且つピークの半値となる波長が６０４ｎｍ程度とされるのが好ましい。
【００８５】
ここで、ＬＥＤ及びカラーフィルタを上記のような構成とすることで、出射光の輝度及び色再現性がどのようなものになるか、に関して知見を得るため、下記の比較実験２を行った。この比較実験２では、本段落以前に説明したＬＥＤを有するバックライト装置と、カラーフィルタを有する液晶パネルと、を備えた液晶表示装置を実施例３，４としている。また、これら実施例３，４の比較対象としては、上記した実施形態１の比較実験１で説明した比較例１，２を用いるものとする。比較例１，２の構成などは既述した通りである。詳しくは、実施例３に係る液晶表示装置は、本段落以前に説明したものと同様であり、バックライト装置のＬＥＤに備えられる青色ＬＥＤ素子は、図１６及び図１８に示すように、発光スペクトルに含まれるピークのピーク波長が４４４ｎｍ±２ｎｍとされ且つその半値幅が１８ｎｍ程度とされる。サイアロン系蛍光体の一種であるβ−ＳｉＡｌＯＮからなる緑色蛍光体は、発光スペクトルに含まれるピークのピーク波長が５２８ｎｍ±２ｎｍとされ且つその半値幅が４９ｎｍ程度とされる。複フッ化物蛍光体の一種であるケイフッ化カリウムからなる赤色蛍光体は、発光スペクトルに含まれるメインピークのピーク波長が６３１ｎｍ±２ｎｍ程度とされ且つその半値幅が７ｎｍ程度とされ、第１サブピークのピーク波長が６１２ｎｍ±２ｎｍ程度とされ、第２サブピークのピーク波長が６４６ｎｍ±２ｎｍ程度とされる。実施例３に係る液晶表示装置に備えられる液晶パネルのカラーフィルタは、青色着色部における透過スペクトルに含まれるピークのピーク波長が４５３ｎｍ程度とされるとともに、当該ピークの半値幅が７８ｎｍ程度とされ、緑色着色部における透過スペクトルに含まれるピークのピーク波長が５２４ｎｍ程度とされるとともに、当該ピークの半値幅が７４ｎｍ程度とされ、赤色着色部における透過スペクトルに含まれるピークのピーク波長が６５９ｎｍ程度とされるとともに、当該ピークの半値となる波長が６０４ｎｍ程度とされる。また、実施例３に係るカラーフィルタは、３色の各着色部の膜厚が、比較例１に比べて大きなものとされており、具体的には約１．５倍とされる（図１８の「Ｒ膜厚比」、「Ｇ膜厚比」、「Ｂ膜厚比」の欄を参照）。
【００８６】
実施例４に係る液晶表示装置は、本段落以前に説明したものと同様であり、バックライト装置のＬＥＤに備えられる青色ＬＥＤ素子は、図１７及び図１８に示すように、発光スペクトルに含まれるピークのピーク波長が４４４ｎｍ±２ｎｍとされ且つその半値幅が１８ｎｍ程度とされる。サイアロン系蛍光体の一種であるβ−ＳｉＡｌＯＮからなる緑色蛍光体は、発光スペクトルに含まれるピークのピーク波長が５３３ｎｍ±２ｎｍとされ且つその半値幅が５２ｎｍ程度とされる。複フッ化物蛍光体の一種であるケイフッ化カリウムからなる赤色蛍光体は、発光スペクトルに含まれるメインピークのピーク波長が６３１ｎｍ±２ｎｍとされ且つその半値幅が７ｎｍ程度とされ、第１サブピークのピーク波長が６１２ｎｍ±２ｎｍとされ、第２サブピークのピーク波長が６４６ｎｍ±２ｎｍとされる。実施例３に係る液晶表示装置に備えられる液晶パネルのカラーフィルタは、青色着色部における透過スペクトルに含まれるピークのピーク波長が４５１ｎｍ程度とされるとともに、当該ピークの半値幅が７４ｎｍ程度とされ、緑色着色部における透過スペクトルに含まれるピークのピーク波長が５２１ｎｍ程度とされるとともに、当該ピークの半値幅が７１ｎｍ程度とされ、赤色着色部における透過スペクトルに含まれるピークのピーク波長が６６０ｎｍ程度とされるとともに、当該ピークの半値となる波長が６０４ｎｍ程度とされる。また、実施例４に係るカラーフィルタは、３色の各着色部の膜厚が、比較例１に比べて大きなものとされており、具体的には約１．６倍とされる（図１８の「Ｒ膜厚比」、「Ｇ膜厚比」、「Ｂ膜厚比」の欄を参照）。なお、実施例４に係るカラーフィルタを構成する各着色部は、実施例３に記載したものと同じ材料からなる。
【００８７】
そして、この比較実験２では、上記した構成の実施例３，４及び比較例１，２に係る各液晶表示装置において、ＬＥＤの色度と、液晶パネルからの出射光（白色光）の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図１８から図２０に示す。図１９及び図２０は、各規格に係る色度領域と、実施例３，４及び比較例１，２に係る液晶表示装置の液晶パネルからの出射光の色度領域と、を表している。
【００８８】
続いて、比較実験２の実験結果について説明する。まず、液晶パネルの出射光の色度領域に係るＮＴＳＣ比、ＢＴ．７０９比、ＤＣＩ比、及びＢＴ．２０２０比に関しては、図１８から図２０に示すように、比較例１が最も低い値となっているのに対し、比較例２及び実施例３，４は、いずれも比較例１よりも高い値となっていて、なお且つ互いに概ね同等の値となっている。特に、ＣＩＥ１９７６色度図のＢＴ．２０２０比に関しては、比較例２及び実施例３，４は共に「１００％」、つまりＢＴ．２０２０規格に係るＢＴ．２０２０色度領域と同等の色再現範囲を有している、と言える（詳しくは図１８の上から２段目の「ＢＴ．２０２０比：ＣＩＥ１９７６色度図」の欄を参照）。実施例３，４では、カラーフィルタの各着色部の膜厚が比較例１よりも大きくされるのに加えて、ＬＥＤに備えられる緑色蛍光体及び赤色蛍光体が比較例１，２とは異なっており、特に赤色蛍光体が極めて色純度の高い赤色光を発光するものとされる。詳しくは、実施例３，４に係るカラーフィルタは、上記のような膜厚とされることで、３色の各着色部における透過スペクトルのピークの半値幅が、比較例１，２に係るカラーフィルタの同半値幅に比べて狭いものとされる。従って、実施例３，４では、ＬＥＤから発せられた各色の光が、カラーフィルタの各着色部を透過することで、比較例１，２に比べて、より色純度が高められ、もって出射光の色再現範囲が広いものとなる。以上のように、実施例３，４に係る液晶パネルの出射光は、図１９及び図２０に示すように、緑色及び赤色の色域が拡張されることで、色再現性が高いものとされており、その色度領域が実施例１，２及び比較例２と同等で且つＣＩＥ１９７６色度図のＢＴ．２０２０比において１００％を達成することができるのである。なお、実施例３，４に係るＬＥＤから発せられる各色の光の色純度は、上記した実施形態１の比較実験１の実施例１，２に係るＬＥＤに比べると、相対的に低くなっており、そのため実施例３，４に係るカラーフィルタの各着色部における膜厚を、実施例１，２に比べて厚くするとともに、その透過スペクトルにおけるピークの半値幅を相対的に狭くしている。
【００８９】
一方、液晶パネルの出射光の輝度に関しては、図１８に示すように、基準となる比較例１の「１００％」に比べて、比較例２では「１７％」と著しく低下するのに対して、実施例３では「５１％」、実施例４では「６２％」となっていていずれも低下しているものの、比較例２に比べると低下が抑制されている（詳しくは図１８の最上段の「出射光の輝度比」の欄を参照）。実施例３，４では、カラーフィルタの各着色部の膜厚が比較例１よりは厚いものの、比較例２に比べると十分に薄くなっており、各着色部に係る各透過スペクトルの半値幅も、比較例２に比べて十分に広くなっている。このことは、図１６及び図１７において、ＬＥＤの各色の光に係る発光スペクトルが、カラーフィルタの各着色部に係る透過スペクトルの内側にほぼ全て収まっており、出射光として利用されない波長の光が極めて少なくなっていることからも明らかである。以上のように、実施例３，４に係る液晶表示装置によれば、出射光の輝度の低下を抑制しつつ、色再現性の向上を図ることができる。そして、実施例３と実施例４とを比べると、実施例４の輝度比（６２％）は、実施例３の輝度比（５１％）よりも相対的に高くなっている。これは、実施例４に係るＬＥＤの緑色蛍光体におけるピーク波長（５３３ｎｍ±２ｎｍ）が、実施例３に係るＬＥＤの緑色蛍光体のピーク波長（５２８ｎｍ±２ｎｍ）に比べると、長波長側にシフトしており、視感度のピークである５５５ｎｍにより近い波長となっていることに因る。つまり、仮に視感度を考慮しない光量（放射束）が同じであっても、当該光の波長が視感度のピークに近ければ、視感度を考慮した輝度としては高くなる。このことから、実施例４の方が実施例３よりも高輝度となっているのである。以上のように、実施例４は、比較例２及び実施例３と同等の高い色再現性を得ることができるのに加えて、実施例３に比べて輝度低下がより好適に抑制されている。なお、実施例３における緑色蛍光体の配合比率が、実施例４における緑色蛍光体の配合比率よりも大きくなっているのは、緑色光の輝度が不足するのを補うためであるが、その大きさには、蛍光体の含有総量の制限やホワイトバランスの維持などの理由から限度があり、実施例３において緑色光の輝度不足を解消するには至っていない。
【００９０】
以上説明したように本実施形態によれば、ＬＥＤは、ピーク波長が５２８ｎｍ±２ｎｍ〜５４０ｎｍ±２ｎｍの範囲となるピークを含み且つその半値幅が５２ｎｍ未満とされる発光スペクトルの緑色光と、ピーク波長が６３１ｎｍ±２ｎｍとなるメインピークを含み且つその半値幅が７ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色光と、を発光するものとされており、青色着色部は、ピーク波長が４５１ｎｍ〜４６１ｎｍの範囲となるピークを含み且つその半値幅が４６ｎｍ〜７８ｎｍの範囲とされる透過スペクトルを有し、緑色着色部は、ピーク波長が５２１ｎｍ〜５３１ｎｍとなるピークを含み且つその半値幅が５０ｎｍ〜７４ｎｍの範囲とされる透過スペクトルを有し、赤色着色部は、ピークの半値となる波長が６０１ｎｍ〜６０４ｎｍの範囲となる透過スペクトルを有する。まず、各着色部の透過スペクトルにおいて、ピークの半値幅を狭くするほど、出射光の色純度が高まり易くなるものの、各着色部の透過率が低下することで出射光の輝度が低下し易くなる傾向にある。その点、各着色部の透過スペクトルにおけるピークの半値幅、及びピークの半値となる波長を、それぞれ上記した各数値範囲の下限値を下回らない値とすることで、十分な色再現性を得つつも一定以上の輝度を維持することができる。しかも、ＬＥＤから発せられる緑色光及び赤色光の発光スペクトルが上記のようにされ、特に赤色光の色純度が高くされることで、十分な色再現性を容易に確保することができる。ここで、緑色着色部における透過スペクトルのピークの半値幅を狭くする場合、それに伴う輝度低下を抑制するため、ＬＥＤの緑色光における発光スペクトルを、そのピークのピーク波長が長波長側にシフトするよう変更するのが好ましい。すなわち、緑色光の発光スペクトルを長波長側にシフトすれば、そのピーク波長が視感度のピークとなる５５５ｎｍに近づくことになるので、ＬＥＤから発光される緑色光の輝度が向上するとともに、ＬＥＤの発光光全体の輝度も向上する。これにより、緑色着色部の透過スペクトルのピークの半値幅を狭くするのに伴う輝度低下が抑制される。
【００９１】
一方、各着色部の透過スペクトルにおいて、ピークの半値幅を広くするほど、各着色部の透過率が向上することで出射光の輝度が高まり易くなるものの、出射光の色純度が低下し易くなる傾向にある。ここで、緑色着色部における透過スペクトルのピークの半値幅を広くする場合、当該透過スペクトルに対してＬＥＤの緑色光における発光スペクトルの重なり量が一定以上となるようにし、十分な色再現性を確保するため、緑色光における発光スペクトルを、そのピークのピーク波長が短波長側にシフトするよう変更するのが好ましい。ところが、そうすると緑色光に係るピーク波長が、視感度のピークとなる５５５ｎｍから遠ざかることになるため、ＬＥＤから発光される緑色光の輝度が低下する傾向にある。このように緑色光の輝度が低下すると、ＬＥＤの発光光全体の輝度も低下し、結果として各着色部を透過して得られる出射光の輝度も低下してしまう。その点、各着色部の透過スペクトルにおけるピークの半値幅、及びピークの半値となる波長を、それぞれ上記した各数値範囲の上限値を上回らない値とすることで、十分な色再現性を確保しつつも、ＬＥＤの緑色光の輝度低下を抑制して出射光の輝度を一定以上に維持することができる。
【００９２】
また、ＬＥＤは、ピーク波長が５２８ｎｍ±２ｎｍ〜５３３ｎｍ±２ｎｍとなるピークを含む発光スペクトルの緑色光を発光するものとされており、青色着色部は、ピーク波長が４５１ｎｍ〜４５３ｎｍの範囲となるピークを含み且つその半値幅が７４ｎｍ〜７８ｎｍの範囲とされる透過スペクトルを有し、緑色着色部は、ピーク波長が５２１ｎｍ〜５２４ｎｍとなるピークを含み且つその半値幅が７１ｎｍ〜７４ｎｍの範囲とされる透過スペクトルを有し、赤色着色部は、ピークの半値となる波長が６０４ｎｍとなる透過スペクトルを有する。このようにすれば、各着色部の透過スペクトルにおけるピークの半値幅、及びピークの半値となる波長の各下限値が十分に大きなものとなっているので、十分な色再現性を確保しつつ、輝度をより高いものとすることができる。
【００９３】
また、ＬＥＤは、青色光を発光する青色発光素子と、青色発光素子からの青色光に励起されて緑色光を発光する緑色蛍光体と、青色発光素子からの青色光に励起されて赤色光を発光する赤色蛍光体と、を少なくとも備えており、緑色蛍光体は、サイアロン系蛍光体とされるのに対し、赤色蛍光体は、複フッ化物蛍光体とされる。このようにすれば、ＬＥＤは、青色発光素子から発せられる青色光と、青色光に励起されて緑色蛍光体から発せられる緑色光と、青色光に励起されて赤色蛍光体から発せられる赤色光と、により全体として概ね白色となる光を発光するものとされる。そして、緑色蛍光体とされるサイアロン系蛍光体は、発光スペクトルに含まれるピークのピーク波長及び半値幅に関して、多くの種類の材料が存在するので、その中から選択すれば、低コストでもって適切な発光スペクトルを有した緑色蛍光体を調達することができる。さらには、赤色蛍光体とされる複フッ化物蛍光体は、発光スペクトルに含まれるメインピークの半値幅が十分に狭くなっているので色純度の高い赤色光を発光することができる。また、緑色蛍光体から発せられる緑色光を吸収し難いものとされているので、緑色光の利用効率が高く保たれる。
【００９４】
＜実施形態３＞
本発明の実施形態３を図２１から図３４によって説明する。この実施形態３では、上記した実施形態１からＬＥＤの各蛍光体における発光スペクトル、及びカラーフィルタの各着色部における透過スペクトルを変更したものを示す。なお、上記した実施形態１と同様の構造、作用及び効果について重複する説明は省略する。
【００９５】
本実施形態に係るバックライト装置に備えられるＬＥＤは、量子ドット蛍光体からなる緑色蛍光体の発光スペクトルにおけるピークのピーク波長が５３０ｎｍ±２ｎｍ程度とされ且つピークの半値幅が４０ｎｍ未満とされ、量子ドット蛍光体からなる赤色蛍光体の発光スペクトルにおけるピークのピーク波長が６２０ｎｍ±２ｎｍ〜６４２ｎｍ±２ｎｍの範囲とされ且つピークの半値幅が４０ｎｍ未満とされる。これに対し、液晶パネルに備えられるカラーフィルタは、青色着色部の透過スペクトルにおけるピークのピーク波長が４５６．５ｎｍ〜４６１．５ｎｍの範囲とされ且つピークの半値幅が６１ｎｍ〜９９ｎｍの範囲とされ、緑色着色部の透過スペクトルにおけるピークのピーク波長が５３１．５ｎｍ〜５３３．５ｎｍの範囲とされ且つピークの半値幅が６３ｎｍ〜８７ｎｍの範囲とされ、赤色着色部の透過スペクトルにおけるピークの半値となる波長が５８９ｎｍ〜５９６ｎｍの範囲とされる。なお、ＬＥＤに有される青色ＬＥＤ素子に関しては、上記した実施形態１と同様である。
【００９６】
詳しくは、ＬＥＤに関して、緑色蛍光体の発光スペクトルにおけるピークのピーク波長が５３０ｎｍ±２ｎｍ程度とされ且つピークの半値幅が３１ｎｍ〜４０ｎｍの範囲とされ、赤色蛍光体の発光スペクトルにおけるピークのピーク波長が６３３ｎｍ±２ｎｍ〜６４２ｎｍ±２ｎｍの範囲とされ且つピークの半値幅が３１ｎｍ〜４０ｎｍの範囲とされる場合には、カラーフィルタに関しては、青色着色部の透過スペクトルにおけるピークのピーク波長が４６０ｎｍ〜４６１．５ｎｍの範囲とされ且つピークの半値幅が６１ｎｍ〜７４ｎｍの範囲とされ、緑色着色部の透過スペクトルにおけるピークのピーク波長が５３１．５ｎｍ〜５３２ｎｍの範囲とされ且つピークの半値幅が６３ｎｍ〜７２ｎｍの範囲とされ、赤色着色部の透過スペクトルにおけるピークの半値となる波長が５９３ｎｍ〜５９６ｎｍの範囲とされる。この中では、特に、ＬＥＤに関して、緑色蛍光体の発光スペクトルにおけるピークのピーク波長が５３０ｎｍ±２ｎｍ程度とされ且つピークの半値幅が４０ｎｍ程度とされ、赤色蛍光体の発光スペクトルにおけるピークのピーク波長が６４２ｎｍ±２ｎｍ程度とされ且つピークの半値幅が４０ｎｍ程度とされ、カラーフィルタに関しては、青色着色部の透過スペクトルにおけるピークのピーク波長が４６０ｎｍ程度とされ且つピークの半値幅が７４ｎｍ程度とされ、緑色着色部の透過スペクトルにおけるピークのピーク波長が５３２ｎｍ程度とされ且つピークの半値幅が７２ｎｍ程度とされ、赤色着色部の透過スペクトルにおけるピークの半値となる波長が５９３ｎｍ程度とされるのが好ましい。
【００９７】
次に、ＬＥＤに関して、緑色蛍光体の発光スペクトルにおけるピークのピーク波長が５３０ｎｍ±２ｎｍ程度とされ且つピークの半値幅が２１ｎｍ〜３０ｎｍの範囲とされ、赤色蛍光体の発光スペクトルにおけるピークのピーク波長が６２６ｎｍ±２ｎｍ〜６３９ｎｍ±２ｎｍの範囲とされ且つピークの半値幅が２１ｎｍ〜３０ｎｍの範囲とされる場合には、カラーフィルタに関しては、青色着色部の透過スペクトルにおけるピークのピーク波長が４５８．５ｎｍ〜４６１．５ｎｍの範囲とされ且つピークの半値幅が６１ｎｍ〜８５ｎｍの範囲とされ、緑色着色部の透過スペクトルにおけるピークのピーク波長が５３１．５ｎｍ〜５３２．５ｎｍの範囲とされ且つピークの半値幅が６３ｎｍ〜７９ｎｍの範囲とされ、赤色着色部の透過スペクトルにおけるピークの半値となる波長が５９１ｎｍ〜５９６ｎｍの範囲とされる。この中では、特に、ＬＥＤに関して、緑色蛍光体の発光スペクトルにおけるピークのピーク波長が５３０ｎｍ±２ｎｍ程度とされ且つピークの半値幅が３０ｎｍ程度とされ、赤色蛍光体の発光スペクトルにおけるピークのピーク波長が６３２ｎｍ±２ｎｍ〜６３９ｎｍ±２ｎｍの範囲とされ且つピークの半値幅が３０ｎｍ程度とされる場合には、カラーフィルタに関しては、青色着色部の透過スペクトルにおけるピークのピーク波長が４５８．５ｎｍ〜４６０ｎｍの範囲とされ且つピークの半値幅が７４ｎｍ〜８５ｎｍの範囲とされ、緑色着色部の透過スペクトルにおけるピークのピーク波長が５３２ｎｍ〜５３２．５ｎｍの範囲とされ且つピークの半値幅が７２ｎｍ〜７９ｎｍの範囲とされ、赤色着色部の透過スペクトルにおけるピークの半値となる波長が５９１ｎｍ〜５９３ｎｍの範囲とされるのが好ましい。
【００９８】
さらには、ＬＥＤに関して、緑色蛍光体の発光スペクトルにおけるピークのピーク波長が５３０ｎｍ±２ｎｍ程度とされ且つピークの半値幅が２０ｎｍ未満とされ、赤色蛍光体の発光スペクトルにおけるピークのピーク波長が６２０ｎｍ±２ｎｍ〜６４０ｎｍ±２ｎｍの範囲とされ且つピークの半値幅が２０ｎｍ未満とされる場合には、カラーフィルタに関しては、青色着色部の透過スペクトルにおけるピークのピーク波長が４５６．５ｎｍ〜４６１．５ｎｍの範囲とされ且つピークの半値幅が６１ｎｍ〜９９ｎｍの範囲とされ、緑色着色部の透過スペクトルにおけるピークのピーク波長が５３１．５ｎｍ〜５３３．５ｎｍの範囲とされ且つピークの半値幅が６３ｎｍ〜８７ｎｍの範囲とされ、赤色着色部の透過スペクトルにおけるピークの半値となる波長が５８９ｎｍ〜５９６ｎｍの範囲とされる。この中では、特に、ＬＥＤに関して、緑色蛍光体の発光スペクトルにおけるピークのピーク波長が５３０ｎｍ±２ｎｍ程度とされ且つピークの半値幅が２０ｎｍ程度とされ、赤色蛍光体の発光スペクトルにおけるピークのピーク波長が６２９ｎｍ±２ｎｍ程度とされ且つピークの半値幅が２０ｎｍ程度とされ、カラーフィルタに関しては、青色着色部の透過スペクトルにおけるピークのピーク波長が４５８．５ｎｍ程度とされ且つピークの半値幅が８５ｎｍ程度とされ、緑色着色部の透過スペクトルにおけるピークのピーク波長が５３２．５ｎｍ程度とされ且つピークの半値幅が７９ｎｍ程度とされ、赤色着色部の透過スペクトルにおけるピークの半値となる波長が５９１ｎｍ程度とされるのが好ましい。
【００９９】
次に、ＬＥＤ及びカラーフィルタを上記のような構成とすることで、出射光の輝度及び色再現性がどのようなものになるか、に関して知見を得るため、下記の比較実験３を行った。この比較実験３では、本段落以前に説明したＬＥＤを有するバックライト装置と、カラーフィルタを有する液晶パネルと、を備えた液晶表示装置を実施例５〜１６とし、これら実施例５〜１６とはバックライト装置のＬＥＤに係る発光スペクトル、及び液晶パネルのカラーフィルタに係る透過スペクトルをそれぞれ変更した液晶表示装置を比較例３〜８としている。また、上記した実施形態１の比較実験１で説明した比較例１，２についても併記し、その構成などは既述した通りである。始めに共通点について説明すると、実施例５〜１６及び比較例３〜８では、いずれもＬＥＤの緑色蛍光体及び赤色蛍光体として量子ドット蛍光体（ＣｄＳｅ）が用いられており、そのうちの緑色蛍光体に関しては、全てピーク波長が５３０ｎｍ±２ｎｍ程度に揃えられていて、ピークの半値幅のみが相互に異なるよう設定されている。実施例５〜１６及び比較例３〜８において、カラーフィルタに係る透過スペクトルを調整するに際しては、各着色部の材料を比較例１，２（図１５及び図２１を参照）と同一としつつ、膜厚を変更するようにしている。図２１から図２６の「Ｒ膜厚比」、「Ｇ膜厚比」、「Ｂ膜厚比」の各欄には、比較例１のカラーフィルタの各着色部の膜厚を１００％とした相対値（単位は「％」）を記載している。従って、実施例５〜１６及び比較例３〜８において、カラーフィルタの各色の着色部の膜厚比が同一の場合には、その透過スペクトルも同一となる。また、実施例５〜１６及び比較例３〜８に係るＬＥＤの青色ＬＥＤ素子は、いずれもピークのピーク波長が４４４ｎｍ±２ｎｍとされその半値幅が１８ｎｍ程度とされる。以下、実施例５〜１６及び比較例３〜８について、上記した共通点以外について説明する。
【０１００】
実施例５〜７及び比較例３，４は、いずれも緑色蛍光体及び赤色蛍光体の発光スペクトルに含まれるピークの半値幅がそれぞれ４０ｎｍとされる点で共通している。比較例３に係る液晶表示装置は、ＬＥＤに関して、赤色蛍光体の発光スペクトルにおけるピークのピーク波長が６５５ｎｍ±２ｎｍとされ、カラーフィルタに関しては、各色の着色部の膜厚比が２００％とされるとともに、青色着色部の透過スペクトルにおけるピークのピーク波長が４５８．５ｎｍとされ且つピークの半値幅が８５ｎｍとされ、緑色着色部の透過スペクトルにおけるピークのピーク波長が５３２．５ｎｍとされ且つピークの半値幅が７９ｎｍとされ、赤色着色部の透過スペクトルにおけるピークの半値となる波長が５９１ｎｍとされる。実施例５に係る液晶表示装置は、ＬＥＤに関して、赤色蛍光体の発光スペクトルにおけるピークのピーク波長が６４２ｎｍ±２ｎｍとされ、カラーフィルタに関しては、各色の着色部の膜厚比が２５０％とされるとともに、青色着色部の透過スペクトルにおけるピークのピーク波長が４６０ｎｍとされ且つピークの半値幅が７４ｎｍとされ、緑色着色部の透過スペクトルにおけるピークのピーク波長が５３２ｎｍとされ且つピークの半値幅が７２ｎｍとされ、赤色着色部の透過スペクトルにおけるピークの半値となる波長が５９３ｎｍとされる。実施例６に係る液晶表示装置は、ＬＥＤに関して、赤色蛍光体の発光スペクトルにおけるピークのピーク波長が６３７ｎｍ±２ｎｍとされ、カラーフィルタに関しては、各色の着色部の膜厚比が３００％とされるとともに、青色着色部の透過スペクトルにおけるピークのピーク波長が４６０ｎｍとされ且つピークの半値幅が６８ｎｍとされ、緑色着色部の透過スペクトルにおけるピークのピーク波長が５３１．５ｎｍとされ且つピークの半値幅が６７ｎｍとされ、赤色着色部の透過スペクトルにおけるピークの半値となる波長が５９４ｎｍとされる。実施例７に係る液晶表示装置は、ＬＥＤに関して、赤色蛍光体の発光スペクトルにおけるピークのピーク波長が６３３ｎｍ±２ｎｍとされ、カラーフィルタに関しては、各色の着色部の膜厚比が３５０％とされるとともに、青色着色部の透過スペクトルにおけるピークのピーク波長が４６１．５ｎｍとされ且つピークの半値幅が６１ｎｍとされ、緑色着色部の透過スペクトルにおけるピークのピーク波長が５３１．５ｎｍとされ且つピークの半値幅が６３ｎｍとされ、赤色着色部の透過スペクトルにおけるピークの半値となる波長が５９６ｎｍとされる。比較例４に係る液晶表示装置は、ＬＥＤに関して、赤色蛍光体の発光スペクトルにおけるピークのピーク波長が６３０ｎｍ±２ｎｍとされ、カラーフィルタに関しては、各色の着色部の膜厚比が４５０％とされるとともに、青色着色部の透過スペクトルにおけるピークのピーク波長が４６１．５ｎｍとされ且つピークの半値幅が５３ｎｍとされ、緑色着色部の透過スペクトルにおけるピークのピーク波長が５３１．５ｎｍとされ且つピークの半値幅が５７ｎｍとされ、赤色着色部の透過スペクトルにおけるピークの半値となる波長が５９８ｎｍとされる。
【０１０１】
実施例８〜１１及び比較例５，６は、いずれも緑色蛍光体及び赤色蛍光体の発光スペクトルに含まれるピークの半値幅がそれぞれ３０ｎｍとされる点で共通している。比較例５に係る液晶表示装置は、ＬＥＤに関して、赤色蛍光体の発光スペクトルにおけるピークのピーク波長が６５５ｎｍ±２ｎｍとされ、カラーフィルタに関しては、各色の着色部の膜厚比が１５０％とされるとともに、青色着色部の透過スペクトルにおけるピークのピーク波長が４５６．５ｎｍとされ且つピークの半値幅が９９ｎｍとされ、緑色着色部の透過スペクトルにおけるピークのピーク波長が５３３．５ｎｍとされ且つピークの半値幅が８７ｎｍとされ、赤色着色部の透過スペクトルにおけるピークの半値となる波長が５８９ｎｍとされる。実施例８に係る液晶表示装置は、ＬＥＤに関して、赤色蛍光体の発光スペクトルにおけるピークのピーク波長が６３９ｎｍ±２ｎｍとされ、カラーフィルタに関しては、各色の着色部の膜厚比が２００％とされる。このため、実施例８に係るカラーフィルタの透過スペクトルは、既述した比較例３と同一になる。実施例９に係る液晶表示装置は、ＬＥＤに関して、赤色蛍光体の発光スペクトルにおけるピークのピーク波長が６３２ｎｍ±２ｎｍとされ、カラーフィルタに関しては、各色の着色部の膜厚比が２５０％とされる。このため、実施例９に係るカラーフィルタの透過スペクトルは、既述した実施例５と同一になる。実施例１０に係る液晶表示装置は、ＬＥＤに関して、赤色蛍光体の発光スペクトルにおけるピークのピーク波長が６２８ｎｍ±２ｎｍとされ、カラーフィルタに関しては、各色の着色部の膜厚比が３００％とされる。このため、実施例１０に係るカラーフィルタの透過スペクトルは、既述した実施例６と同一になる。実施例１１に係る液晶表示装置は、ＬＥＤに関して、赤色蛍光体の発光スペクトルにおけるピークのピーク波長が６２６ｎｍ±２ｎｍとされ、カラーフィルタに関しては、各色の着色部の膜厚比が３５０％とされる。このため、実施例１１に係るカラーフィルタの透過スペクトルは、既述した実施例７と同一になる。比較例６に係る液晶表示装置は、ＬＥＤに関して、赤色蛍光体の発光スペクトルにおけるピークのピーク波長が６２２ｎｍ±２ｎｍとされ、カラーフィルタに関しては、青色着色部の透過スペクトルにおけるピークのピーク波長が４６１．５ｎｍとされ且つピークの半値幅が５１ｎｍとされ、緑色着色部の透過スペクトルにおけるピークのピーク波長が５３１ｎｍとされ且つピークの半値幅が５４ｎｍとされ、赤色着色部の透過スペクトルにおけるピークの半値となる波長が５９９ｎｍとされる。
【０１０２】
実施例１２〜１６及び比較例７，８は、いずれも緑色蛍光体及び赤色蛍光体の発光スペクトルに含まれるピークの半値幅がそれぞれ２０ｎｍとされる点で共通している。比較例７に係る液晶表示装置は、ＬＥＤに関して、赤色蛍光体の発光スペクトルにおけるピークのピーク波長が６５５ｎｍ±２ｎｍとされ、カラーフィルタに関しては、各色の着色部の膜厚比が１３０％とされるとともに、青色着色部の透過スペクトルにおけるピークのピーク波長が４５７ｎｍとされ且つピークの半値幅が１０４ｎｍとされ、緑色着色部の透過スペクトルにおけるピークのピーク波長が５３３．５ｎｍとされ且つピークの半値幅が９１ｎｍとされ、赤色着色部の透過スペクトルにおけるピークの半値となる波長が５８８ｎｍとされる。実施例１２に係る液晶表示装置は、ＬＥＤに関して、赤色蛍光体の発光スペクトルにおけるピークのピーク波長が６４０ｎｍ±２ｎｍとされ、カラーフィルタに関しては、各色の着色部の膜厚比が１５０％とされる。このため、実施例１２に係るカラーフィルタの透過スペクトルは、既述した比較例５と同一になる。実施例１３に係る液晶表示装置は、ＬＥＤに関して、赤色蛍光体の発光スペクトルにおけるピークのピーク波長が６２９ｎｍ±２ｎｍとされ、カラーフィルタに関しては、各色の着色部の膜厚比が２００％とされる。このため、実施例１３に係るカラーフィルタの透過スペクトルは、既述した比較例３と同一になる。実施例１４に係る液晶表示装置は、ＬＥＤに関して、赤色蛍光体の発光スペクトルにおけるピークのピーク波長が６２４ｎｍ±２ｎｍとされ、カラーフィルタに関しては、各色の着色部の膜厚比が２５０％とされる。このため、実施例１４に係るカラーフィルタの透過スペクトルは、既述した実施例５と同一になる。実施例１５に係る液晶表示装置は、ＬＥＤに関して、赤色蛍光体の発光スペクトルにおけるピークのピーク波長が６２２ｎｍ±２ｎｍとされ、カラーフィルタに関しては、各色の着色部の膜厚比が３００％とされる。このため、実施例１５に係るカラーフィルタの透過スペクトルは、既述した実施例６と同一になる。実施例１６に係る液晶表示装置は、ＬＥＤに関して、赤色蛍光体の発光スペクトルにおけるピークのピーク波長が６２０ｎｍ±２ｎｍとされ、カラーフィルタに関しては、各色の着色部の膜厚比が３５０％とされる。このため、実施例１６に係るカラーフィルタの透過スペクトルは、既述した実施例７と同一になる。比較例８に係る液晶表示装置は、ＬＥＤに関して、赤色蛍光体の発光スペクトルにおけるピークのピーク波長が６１８ｎｍ±２ｎｍとされ、カラーフィルタに関しては、青色着色部の透過スペクトルにおけるピークのピーク波長が４６１．５ｎｍとされ且つピークの半値幅が４９ｎｍとされ、緑色着色部の透過スペクトルにおけるピークのピーク波長が５３１ｎｍとされ且つピークの半値幅が５２ｎｍとされ、赤色着色部の透過スペクトルにおけるピークの半値となる波長が６００ｎｍとされる。
【０１０３】
そして、この比較実験３では、上記した構成の実施例５〜１６及び比較例３〜８に係る各液晶表示装置において、ＬＥＤの色度と、液晶パネルからの出射光の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図２１から図３４に示す。このうち、図２１から図２６には、比較実験３の実験結果の一覧を記載しており、その内容は、出射光の輝度比に関しては白色光以外にも、青色光、緑色光、及び赤色光を記載している点を除いては、上記した実施形態１に係る図１５と同様である。なお、出射光の輝度比は、比較例１に係る各色の出射光の輝度をそれぞれ１００％とした相対値（単位は「％」）となっている。また、比較例１，２は、図２１のみに記載している。図２７には、カラーフィルタの膜厚比と、カラーフィルタの各着色部の透過スペクトルにおける半値部（分光透過率の最大値の半値となる部分）の波長と、の関係を表すグラフを記載している。図２７のグラフには、各着色部の透過スペクトルにおける半値部の短波長側の波長と、半値部の長波長側の波長と、を記載している。なお、赤色着色部の透過スペクトルにおける半値部の長波長側の波長は存在しないので記載していない。図２８には、カラーフィルタの膜厚比と、出射光における白色光の輝度比と、の関係を表すグラフを記載している。図２９から図３４には、各規格に係る色度領域と、実施例５〜１６及び比較例３〜８に係る液晶表示装置の液晶パネルからの出射光の色度領域と、を記載している。図２１，図２２，図２９及び図３０には、ＬＥＤの緑色蛍光体及び赤色蛍光体の発光スペクトルに含まれるピークの半値幅を４０ｎｍとした実施例６〜８及び比較例３，４を、図２３，図２４，図３１及び図３２には、ＬＥＤの緑色蛍光体及び赤色蛍光体の発光スペクトルに含まれるピークの半値幅を３０ｎｍとした実施例９〜１１及び比較例５，６を、図２５，図２６，図３３及び図３４には、ＬＥＤの緑色蛍光体及び赤色蛍光体の発光スペクトルに含まれるピークの半値幅を２０ｎｍとした実施例１２〜１６及び比較例７，８を、それぞれ記載している。
【０１０４】
続いて、比較実験３の実験結果について説明する。まず、実施例５〜１６及び比較例３〜８に係る各カラーフィルタにおける各着色部の透過スペクトルに関して、図２１から図２８に示すように、各着色部の膜厚を厚くしてピークの半値幅を狭くするほど、出射光の色純度が高まり易くなるものの、各着色部の透過率が低下することで、出射光の輝度が低下し易くなる傾向にある。一方、各着色部の透過スペクトルに関して、各着色部の膜厚を薄くしてピークの半値幅を広くするほど、各着色部の透過率が向上することで出射光の輝度が高まり易くなるものの、出射光の色純度が低下し易くなる傾向にある。ここで、実施例５〜１６及び比較例３〜８では、緑色着色部の膜厚を薄くしてその透過スペクトルのピークの半値幅を広くするに際しては、当該透過スペクトルが赤色蛍光体の発光スペクトルに近づくことになるため、赤色蛍光体の発光スペクトルを、そのピークのピーク波長及びピークの半値となる波長が長波長側にシフトするよう変更することで、緑色着色部の透過スペクトルに対する赤色蛍光体の発光スペクトルの重なりを抑制することができ、もって色再現性が損なわれるのを抑制している（図２１から図２６を参照）。また、上記のように赤色蛍光体の発光スペクトルを長波長側にシフトすれば、発せられる赤色光の色純度が高まって赤色の色域が拡張されるので、カラーフィルタの各着色部の膜厚が薄くなるのに伴う色再現性の低下がより好適に抑制される（図２９から図３４を参照）。これにより、実施例５〜１６及び比較例３〜８では、ＢＴ．２０２０比で１００％の色再現性を確保している。ところが、上記のように赤色蛍光体の発光スペクトルを長波長側にシフト（波長シフト）すると、そのピーク波長及びピークの半値となる波長が、いずれも視感度のピークとなる５５５ｎｍから遠ざかることになるため、赤色蛍光体から発せられる赤色光の輝度が低下する傾向にある。このため、図２８に示すように、カラーフィルタの各着色部の膜厚を、最も厚いものから徐々に薄くしたとき、所定の膜厚に達するまでは各着色部の透過率の増加に伴う出射光の輝度比の増加が支配的となり、所定の膜厚に達したところで出射光の輝度比が最大値となるものの、それを超えて各着色部の膜厚が薄くなると、上記した赤色蛍光体における長波長側への波長シフトに伴う出射光の輝度比の低下が支配的となるため、出射光の輝度比が次第に低下する傾向となっている。出射光の輝度比が最大値となるまで各着色部の膜厚を薄くするのに伴う出射光の輝度比の増加率と、出射光の輝度比が最大値となってから各着色部の膜厚を薄くするのに伴う出射光の輝度比の低下率と、を比較すると、後者が前者よりも大きくなっている。
【０１０５】
逆に言うと、実施例５〜１６及び比較例３〜８では、図２１から図２８に示すように、緑色着色部の膜厚を、最も薄いものから徐々に厚くしてその透過スペクトルのピークの半値幅を狭くする場合には、当該透過スペクトルが赤色蛍光体における発光スペクトルから離れるようシフトすることになる（図２１から図２６を参照）。従って、緑色着色部の透過スペクトルと重ならないよう、赤色蛍光体の発光スペクトルを、そのピークのピーク波長及びピークの半値となる波長が短波長側にシフト（波長シフト）するよう変更することで、色再現性を損なうことなく、赤色蛍光体の発光スペクトルを、視感度のピークとなる５５５ｎｍに近づけることができる。これにより、赤色蛍光体から発光される赤色光の輝度が向上するとともに、ＬＥＤの発光光全体の輝度も向上し、結果として各着色部を透過して得られる出射光の輝度比が高くなる。つまり、図２８に示すように、緑色着色部の膜厚が最も薄い状態から所定の膜厚に達するまでは、上記した赤色蛍光体における短波長側への波長シフトに伴う出射光の輝度比の向上が支配的となる。一方、緑色着色部の膜厚が所定の膜厚を超えて厚くなると、今度は各着色部の透過率の減少に伴う出射光の輝度比の減少が支配的となるため、出射光の輝度比が次第に低下する傾向となっている。出射光の輝度比が最大値となるまで各着色部の膜厚を厚くするのに伴う出射光の輝度比の増加率と、出射光の輝度比が最大値となってから各着色部の膜厚を厚くするのに伴う出射光の輝度比の低下率と、を比較すると、前者が後者よりも大きくなっている。
【０１０６】
次に、各蛍光体の発光スペクトルにおける半値幅を４０ｎｍとした実施例５〜７及び比較例３，４の比較及び検討を行う。比較例３は、図２１に示すように、カラーフィルタの各着色部に係る透過スペクトルのピーク波長、半値幅、及びピークの半値となる波長については、既述した各数値範囲内ではあるものの、赤色蛍光体に係る発光スペクトルのピーク波長（６５５ｎｍ±２ｎｍ）が既述した数値範囲（６２０ｎｍ±２ｎｍ〜６４２ｎｍ±２ｎｍ）の上限値を上回っている。つまり、赤色蛍光体の発光スペクトルにおけるピーク波長が視感度のピークから大きく離れているため、赤色光の輝度が著しく低下し、それによりＬＥＤの発光光に係る輝度が不十分なものとなっている。これは、比較例３に係る出射光における赤色光の輝度比が「５１％」とされるのに対し、実施例５〜７に係る出射光における赤色光の輝度比が「６２％〜６３％」とされていることからも明らかである。このため、比較例３では、出射光における白色光の輝度比が、「４９％」と５０％以下の低い数値となっている。一方、比較例４は、図２２に示すように、赤色蛍光体に係る発光スペクトルのピーク波長については、既述した数値範囲内ではあるものの、カラーフィルタの青色着色部及び緑色着色部に係る透過スペクトルの半値幅（青色着色部の透過スペクトルの半値幅が５３ｎｍ、緑色着色部の透過スペクトルの半値幅が５７ｎｍ）が既述した各数値範囲（青色着色部の透過スペクトルの半値幅が６１ｎｍ〜９９ｎｍ、緑色着色部の透過スペクトルの半値幅が６３ｎｍ〜８７ｎｍ）の下限値を下回るとともに、赤色着色部に係る透過スペクトルのピークの半値となる波長（５９８ｎｍ）が既述した数値範囲（５８９ｎｍ〜５９６ｎｍ）の上限値を上回っている。つまり、比較例４では、各着色部の膜厚が厚くなり過ぎているため、各着色部における光の透過率が低くなり過ぎており、赤色蛍光体の発光スペクトルを短波長側にシフトしてそのピーク波長を視感度のピークに近づけても、出射光の輝度が不十分なものとなっている。これは、比較例４に係る出射光における青色の光の輝度比が「１８％」、緑色の光の輝度比が「５２％」、赤色の光の輝度比が「５６％」、とされるのに対し、実施例５〜７に係る出射光における青色の光の輝度比が「２２％〜２９％」、緑色の光の輝度比が「５９％〜６２％」、赤色光の輝度比が「６２％〜６３％」、といずれも相対的に高くなっていることからも明らかである。このため、比較例４では、出射光における白色光の輝度比が、「４８％」と５０％以下の低い数値となっている。
【０１０７】
実施例５〜７は、図２１及び図２２に示すように、カラーフィルタの各着色部に係る透過スペクトルのピーク波長、半値幅、及びピークの半値となる波長、並びに赤色蛍光体に係る発光スペクトルのピーク波長がいずれも既述した数値範囲内となっているので、出射光における白色光の輝度比がいずれも５０％以上の十分な数値となっている。これは、実施例５〜７に係るＬＥＤの赤色蛍光体及び緑色蛍光体によって高輝度で且つ高い色純度とされる赤色光及び緑色光が発せられるとともに、それらの光がカラーフィルタの各着色部によって効率的に透過されていることに因る。ここで、実施例５〜７を比較すると、実施例５、実施例６、実施例７、の順で出射光における白色光の輝度比が低下している。これは、上記輝度比が最大となる実施例５では、赤色蛍光体の発光スペクトルにおけるピーク波長と、各着色部の透過スペクトルにおけるピーク波長、半値幅、及びピークの半値となる波長（各着色部の膜厚）と、が最も優れたバランスとなっているのに対し、実施例６，７では、実施例５に比べて、各着色部の透過スペクトルにおける半値幅が狭くなるとともにピークの半値となる波長が長波長側にシフトするため、各着色部の透過率が減少するとともに出射光の輝度比が減少している。
【０１０８】
続いて、各蛍光体の発光スペクトルにおける半値幅を３０ｎｍとした実施例８〜１１及び比較例５，６の比較及び検討を行う。比較例５は、図２３に示すように、カラーフィルタの各着色部に係る透過スペクトルのピーク波長、半値幅、及びピークの半値となる波長については、既述した各数値範囲内ではあるものの、赤色蛍光体に係る発光スペクトルのピーク波長（６５５ｎｍ±２ｎｍ）が既述した数値範囲（６２０ｎｍ±２ｎｍ〜６４２ｎｍ±２ｎｍ）の上限値を上回っている。つまり、赤色蛍光体の発光スペクトルにおけるピーク波長が視感度のピークから大きく離れているため、赤色光の輝度が著しく低下し、それによりＬＥＤの発光光に係る輝度が不十分なものとなっている。これは、比較例５に係る出射光における赤色光の輝度比が「５１％」とされるのに対し、実施例８〜１１に係る出射光における赤色光の輝度比が「７１％〜７５％」とされていることからも明らかである。このため、比較例５では、出射光における白色光の輝度比が、「４９％」と５０％以下の低い数値となっている。一方、比較例６は、図２４に示すように、赤色蛍光体に係る発光スペクトルのピーク波長については、既述した数値範囲内ではあるものの、カラーフィルタの青色着色部及び緑色着色部に係る透過スペクトルの半値幅（青色着色部の透過スペクトルの半値幅が５１ｎｍ、緑色着色部の透過スペクトルの半値幅が５４ｎｍ）が既述した各数値範囲（青色着色部の透過スペクトルの半値幅が６１ｎｍ〜９９ｎｍ、緑色着色部の透過スペクトルの半値幅が６３ｎｍ〜８７ｎｍ）の下限値を下回るとともに、赤色着色部に係る透過スペクトルのピークの半値となる波長（５９９ｎｍ）が既述した数値範囲（５８９ｎｍ〜５９６ｎｍ）の上限値を上回っている。つまり、比較例６では、各着色部の膜厚が厚くなり過ぎているため、各着色部における光の透過率が低くなり過ぎており、赤色蛍光体の発光スペクトルを短波長側にシフトしてそのピーク波長を視感度のピークに近づけても、出射光の輝度が不十分なものとなっている。これは、比較例６に係る出射光における青色の光の輝度比が「１６％」、緑色の光の輝度比が「５３％」、赤色の光の輝度比が「６０％」、とされるのに対し、実施例８〜１１に係る出射光における青色の光の輝度比が「２２％〜３７％」、緑色の光の輝度比が「６４％〜７０％」、赤色光の輝度比が「７１％〜７５％」、といずれも相対的に高くなっていることからも明らかである。このため、比較例６では、出射光における白色光の輝度比が、「４９％」と５０％以下の低い数値となっている。
【０１０９】
実施例８〜１１は、図２３及び図２４に示すように、カラーフィルタの各着色部に係る透過スペクトルのピーク波長、半値幅、及びピークの半値となる波長、並びに赤色蛍光体に係る発光スペクトルのピーク波長がいずれも既述した数値範囲内となっているので、出射光における白色光の輝度比がいずれも５０％以上の十分な数値となっている。これは、実施例８〜１１に係るＬＥＤの赤色蛍光体及び緑色蛍光体によって高輝度で且つ高い色純度とされる赤色光及び緑色光が発せられるとともに、それらの光がカラーフィルタの各着色部によって効率的に透過されていることに因る。ここで、実施例８〜１１を比較すると、実施例８，９は、出射光における白色光の輝度比が同一の値（５９％）で且つ最大となっており、これらに対して、実施例１０、実施例１１、の順で出射光における白色光の輝度比が低下している。これは、上記輝度比が最大となる実施例８，９では、赤色蛍光体の発光スペクトルにおけるピーク波長と、各着色部の透過スペクトルにおけるピーク波長、半値幅、及びピークの半値となる波長（各着色部の膜厚）と、が最も優れたバランスとなっているのに対し、実施例１０，１１では、実施例８，９に比べて、各着色部の透過スペクトルにおける半値幅が狭くなるとともにピークの半値となる波長が長波長側にシフトするため、各着色部の透過率が減少するとともに出射光の輝度比が減少している。そして、これら実施例８〜１１及び比較例５，６と、上記した実施例５〜７及び比較例３，４と、を比較すると、図２８に示すように、カラーフィルタの各着色部の膜厚比が同一の場合には、実施例８〜１１及び比較例５，６の方が実施例５〜７及び比較例３，４よりも出射光における白色光の輝度比が相対的に高くなっていることが分かる。これは、ＬＥＤの各蛍光体の発光スペクトルの半値幅に関して、実施例８〜１１及び比較例５，６の方が実施例５〜７及び比較例３，４よりも狭くなっているので、ＬＥＤの発光光に係る輝度が相対的に高くなり、その分だけ出射光の輝度比も高くなっているものと考えられる。
【０１１０】
続いて、各蛍光体の発光スペクトルにおける半値幅を２０ｎｍとした実施例１２〜１６及び比較例７，８の比較及び検討を行う。比較例７は、図２５に示すように、赤色蛍光体に係る発光スペクトルのピーク波長（６５５ｎｍ±２ｎｍ）が既述した数値範囲（６２０ｎｍ±２ｎｍ〜６４２ｎｍ±２ｎｍ）の上限値を上回っているのに加えて、カラーフィルタの青色着色部及び緑色着色部に係る透過スペクトルの半値幅（青色着色部の透過スペクトルの半値幅が１０４ｎｍ、緑色着色部の透過スペクトルの半値幅が９１ｎｍ）が既述した各数値範囲（青色着色部の透過スペクトルの半値幅が６１ｎｍ〜９９ｎｍ、緑色着色部の透過スペクトルの半値幅が６３ｎｍ〜８７ｎｍ）の上限値を上回るとともに、赤色着色部に係る透過スペクトルのピークの半値となる波長（５８８ｎｍ）が既述した数値範囲（５８９ｎｍ〜５９６ｎｍ）の下限値を下回っている。比較例７では、上記した比較例３，５に比べて、カラーフィルタの各着色部の膜厚が薄くなっているため、色再現性を担保するため、赤色蛍光体の発光スペクトルが大きく長波長側にシフトしている。このため、赤色蛍光体の発光スペクトルにおけるピーク波長が視感度のピークからより大きく離れているため、赤色光の輝度が著しく低下し、それによりＬＥＤの発光光に係る輝度が不十分なものとなっている。これは、比較例７に係る出射光における赤色光の輝度比が「４８％」とされるのに対し、実施例１２〜１６に係る出射光における赤色光の輝度比が「７４％〜８０％」とされていることからも明らかである。このため、比較例７では、出射光における白色光の輝度比が、「４７％」と５０％以下の低い数値となっている。一方、比較例８は、図２６に示すように、赤色蛍光体に係る発光スペクトルのピーク波長（６１８ｎｍ±２ｎｍ）が既述した数値範囲（６２０ｎｍ±２ｎｍ〜６４２ｎｍ±２ｎｍ）の下限値を下回っているのに加えて、カラーフィルタの青色着色部及び緑色着色部に係る透過スペクトルの半値幅（青色着色部の透過スペクトルの半値幅が４９ｎｍ、緑色着色部の透過スペクトルの半値幅が５２ｎｍ）が既述した各数値範囲（青色着色部の透過スペクトルの半値幅が６１ｎｍ〜９９ｎｍ、緑色着色部の透過スペクトルの半値幅が６３ｎｍ〜８７ｎｍ）の下限値を下回るとともに、赤色着色部に係る透過スペクトルのピークの半値となる波長（６００ｎｍ）が既述した数値範囲（５８９ｎｍ〜５９６ｎｍ）の上限値を上回っている。つまり、比較例８では、各着色部の膜厚が厚くなり過ぎているため、各着色部における光の透過率が低くなり過ぎており、赤色蛍光体の発光スペクトルを短波長側にシフトしてそのピーク波長を視感度のピークに近づけても、出射光の輝度が不十分なものとなっている。これは、比較例８に係る出射光における青色の光の輝度比が「１５％」、緑色の光の輝度比が「５２％」、赤色の光の輝度比が「６２％」、とされるのに対し、実施例１２〜１６に係る出射光における青色の光の輝度比が「２２％〜５０％」、緑色の光の輝度比が「６７％〜７７％」、赤色光の輝度比が「７４％〜８７％」、といずれも相対的に高くなっていることからも明らかである。このため、比較例８では、出射光における白色光の輝度比が、「４８％」と５０％以下の低い数値となっている。
【０１１１】
実施例１２〜１６は、図２５及び図２６に示すように、カラーフィルタの各着色部に係る透過スペクトルのピーク波長、半値幅、及びピークの半値となる波長、並びに赤色蛍光体に係る発光スペクトルのピーク波長がいずれも既述した数値範囲内となっているので、出射光における白色光の輝度比がいずれも６０％以上と極めて高い数値となっている。これは、実施例１２〜１６に係るＬＥＤの赤色蛍光体及び緑色蛍光体によって高輝度で且つ高い色純度とされる赤色光及び緑色光が発せられるとともに、それらの光がカラーフィルタの各着色部によって効率的に透過されていることに因る。ここで、実施例１２〜１６を比較すると、実施例１３は、出射光における白色光の輝度比が最大の値（７３％）となっており、これらに対して、実施例１４、実施例１２、実施例１５、実施例１６の順で出射光における白色光の輝度比が低下している。これは、上記輝度比が最大となる実施例１３では、赤色蛍光体の発光スペクトルにおけるピーク波長と、各着色部の透過スペクトルにおけるピーク波長、半値幅、及びピークの半値となる波長（各着色部の膜厚）と、が最も優れたバランスとなっているのに対し、実施例１４〜１６では、実施例１３に比べて、各着色部の透過スペクトルにおける半値幅が狭くなるとともにピークの半値となる波長が長波長側にシフトするため、各着色部の透過率が減少するとともに出射光の輝度比が減少している。また、実施例１２では、実施例１３に比べて、赤色蛍光体の発光スペクトルが長波長側に大きくシフトしているため、ＬＥＤの赤色光の輝度が低下し、出射光の輝度比が減少している。そして、これら実施例１２〜１６及び比較例７，８と、上記した実施例５〜１１及び比較例３〜６と、を比較すると、図２８に示すように、カラーフィルタの各着色部の膜厚比が同一の場合には、実施例１２〜１６及び比較例７，８の方が実施例５〜１１及び比較例３〜６よりも出射光における白色光の輝度比が相対的に高くなっていることが分かる。これは、実施例１２〜１６及び比較例７，８は、ＬＥＤの各蛍光体の発光スペクトルの半値幅が最も狭くなっているので、ＬＥＤの発光光に係る輝度が最も高くなり、その分だけ出射光の輝度比も高くなっているものと考えられる。
【０１１２】
以上説明したように本実施形態によれば、ＬＥＤは、ピーク波長が５３０ｎｍ±２ｎｍとなるピークを含み且つその半値幅が２０ｎｍ未満とされる発光スペクトルの緑色光と、ピーク波長が６２０ｎｍ±２ｎｍ〜６４０ｎｍ±２ｎｍの範囲となるピークを含み且つその半値幅が２０ｎｍ未満とされる発光スペクトルの赤色光と、を発光するものとされており、青色着色部は、ピーク波長が４５６．５ｎｍ〜４６１．５ｎｍの範囲となるピークを含む透過スペクトルを有し、緑色着色部は、ピーク波長が５３１．５ｎｍ〜５３３．５ｎｍの範囲となるピークを含む透過スペクトルを有し、赤色着色部は、ピークの半値となる波長が５８９ｎｍ〜５９６ｎｍの範囲となる透過スペクトルを有する。このようにすれば、ＬＥＤから発光される緑色光及び赤色光における発光スペクトルのピークの半値幅が２０ｎｍ未満、と極めて狭くなっているので、各着色部の透過スペクトルにおけるピークの半値幅を広くしても十分な色再現性を確保することができ、もって輝度を一層高いものとすることができる。上記のように緑色光及び赤色光の発光スペクトルのピークに係る半値幅が２０ｎｍ未満とされることで、緑色着色部における透過スペクトルのピークの半値幅を広くしたときに、ＬＥＤの赤色光における発光スペクトルのピークのピーク波長をそれほど長波長側にシフトしなくても、緑色着色部の透過スペクトルと赤色光の発光スペクトルとの重なりを容易に回避することができる。これにより、ＬＥＤから発光される赤色光の視感度が低下し難くなるので、出射光に係る輝度を一定以上により維持し易くなっている。
【０１１３】
また、ＬＥＤは、ピークの半値幅が２１ｎｍ〜３０ｎｍの範囲とされる発光スペクトルの緑色光と、ピーク波長が６２６ｎｍ±２ｎｍ〜６３９ｎｍ±２ｎｍの範囲となるピークを含み且つその半値幅が２１ｎｍ〜３０ｎｍの範囲とされる発光スペクトルの赤色光と、を発光するものとされており、青色着色部は、ピーク波長が４５８．５ｎｍ〜４６１．５ｎｍの範囲となるピークを含み且つその半値幅が６１ｎｍ〜８５ｎｍの範囲とされる透過スペクトルを有し、緑色着色部は、ピーク波長が５３１．５ｎｍ〜５３２．５ｎｍの範囲となるピークを含み且つその半値幅が６３ｎｍ〜７９ｎｍの範囲とされる透過スペクトルを有し、赤色着色部は、ピークの半値となる波長が５９１ｎｍ〜５９６ｎｍの範囲となる透過スペクトルを有する。このようにすれば、ＬＥＤから発光される緑色光及び赤色光における発光スペクトルのピークの半値幅が２１ｎｍ〜３０ｎｍの範囲と、十分に狭くなっているので、各着色部の透過スペクトルにおけるピークの半値幅を広くしても十分な色再現性を確保することができるので、輝度をより高いものとすることができる。しかも、ＬＥＤから発光される緑色光及び赤色光における発光スペクトルのピークの半値幅を２０ｎｍ未満とした場合に比べると、ＬＥＤに係る部材の調達を容易に行うことができ、ＬＥＤに係る製造コストを低下させる上で好適とされる。
【０１１４】
また、ＬＥＤは、ピークの半値幅が３１ｎｍ〜４０ｎｍの範囲とされる発光スペクトルの緑色光と、ピーク波長が６３３ｎｍ±２ｎｍ〜６４２ｎｍ±２ｎｍの範囲となるピークを含み且つその半値幅が３１ｎｍ〜４０ｎｍの範囲とされる発光スペクトルの赤色光と、を発光するものとされており、青色着色部は、ピーク波長が４６０ｎｍ〜４６１．５ｎｍの範囲となるピークを含み且つその半値幅が６１ｎｍ〜７４ｎｍの範囲とされる透過スペクトルを有し、緑色着色部は、ピーク波長が５３１．５ｎｍ〜５３２ｎｍの範囲となるピークを含み且つその半値幅が６３ｎｍ〜７２ｎｍの範囲とされる透過スペクトルを有し、赤色着色部は、ピークの半値となる波長が５９３ｎｍ〜５９６ｎｍの範囲となる透過スペクトルを有する。このようにすれば、ＬＥＤから発光される緑色光及び赤色光における発光スペクトルのピークの半値幅を３０ｎｍ未満とした場合に比べると、ＬＥＤに係る部材の調達をより容易に行うことができ、ＬＥＤに係る製造コストをより低下させることができる。
【０１１５】
＜実施形態４＞
本発明の実施形態４を図３５から図３８によって説明する。この実施形態４では、上記した実施形態２からＬＥＤの各蛍光体における発光スペクトル、及びカラーフィルタの各着色部における透過スペクトルを変更したものを示す。なお、上記した実施形態２と同様の構造、作用及び効果について重複する説明は省略する。
【０１１６】
本実施形態に係るバックライト装置に備えられるＬＥＤは、酸窒化物蛍光体（付活剤としてユーロピウムを用いたβ−ＳｉＡｌＯＮ）からなる緑色蛍光体の発光スペクトルにおけるピークのピーク波長が５３３ｎｍ±２ｎｍ〜５４０ｎｍ±２ｎｍの範囲とされ且つピークの半値幅が２５ｎｍ未満とされ、複フッ化物蛍光体（付活剤としてマンガンを用いたケイフッ化カリウム）からなる赤色蛍光体の発光スペクトルにおけるピークのピーク波長が６３１ｎｍ±２ｎｍ程度とされ且つピークの半値幅が７ｎｍ未満とされる。これに対し、液晶パネルに備えられるカラーフィルタは、青色着色部の透過スペクトルにおけるピークのピーク波長が４６１ｎｍ程度とされ且つピークの半値幅が４６ｎｍ〜４８ｎｍの範囲とされ、緑色着色部の透過スペクトルにおけるピークのピーク波長が５３１ｎｍ程度とされ且つピークの半値幅が５０ｎｍ〜５２ｎｍの範囲とされ、赤色着色部の透過スペクトルにおけるピークの半値となる波長が６０１ｎｍ〜６０２ｎｍの範囲とされる。この中では、特に、ＬＥＤに関しては、緑色蛍光体の発光スペクトルにおけるピークのピーク波長が５２８ｎｍ±２ｎｍ程度とされ且つピークの半値幅が２５ｎｍ程度とされ、赤色蛍光体の発光スペクトルにおけるピークのピーク波長が６３１ｎｍ±２ｎｍ程度とされ且つピークの半値幅が７ｎｍ程度とされ、カラーフィルタに関しては、青色着色部の透過スペクトルにおけるピークのピーク波長が４６１ｎｍ程度とされ且つピークの半値幅が４８ｎｍ程度とされ、緑色着色部の透過スペクトルにおけるピークのピーク波長が５３１ｎｍ程度とされ且つピークの半値幅が５２ｎｍ程度とされ、赤色着色部の透過スペクトルにおけるピークの半値となる波長が６０１ｎｍ程度とされるのが好ましい。なお、ＬＥＤに有される青色ＬＥＤ素子に関しては、上記した実施形態１，２と同様である。また、緑色蛍光体及び赤色蛍光体の材料に関しては、発光スペクトルを除いては、上記した実施形態２と同様である。
【０１１７】
次に、ＬＥＤ及びカラーフィルタを上記のような構成とすることで、出射光の輝度及び色再現性がどのようなものになるか、に関して知見を得るため、下記の比較実験４を行った。この比較実験４では、本段落以前に説明したＬＥＤを有するバックライト装置と、カラーフィルタを有する液晶パネルと、を備えた液晶表示装置を実施例１７，１８とし、これら実施例１７，１８とはバックライト装置のＬＥＤに係る発光スペクトル、及び液晶パネルのカラーフィルタに係る透過スペクトルをそれぞれ変更した液晶表示装置を比較例９としている。また、上記した実施形態１の比較実験１で説明した比較例１，２についても併記し、その構成などは既述した通りである。始めに共通点について説明すると、実施例１７，１８及び比較例９では、いずれもＬＥＤの緑色蛍光体に、付活剤としてユーロピウムを用いたβ−ＳｉＡｌＯＮを、赤色蛍光体に、付活剤としてマンガンを用いたケイフッ化カリウムを、それぞれ用いており、そのうちの赤色蛍光体に関しては、全てピーク波長が６３１ｎｍ±２ｎｍ程度に、ピークの半値幅が７ｎｍ程度に、それぞれ揃えられている。実施例１７，１８及び比較例９において、カラーフィルタに係る透過スペクトルを調整するに際しては、各着色部の材料を比較例１，２（図１５及び図２１を参照）と同一としつつ、膜厚を変更するようにしている。図３５の「Ｒ膜厚比」、「Ｇ膜厚比」、「Ｂ膜厚比」の各欄には、比較例１のカラーフィルタの各着色部の膜厚を１００％とした相対値（単位は「％」）を記載している。従って、実施例１７，１８及び比較例９において、カラーフィルタの各色の着色部の膜厚比が同一の場合には、その透過スペクトルも同一となる。また、実施例１７，１８及び比較例９に係るＬＥＤの青色ＬＥＤ素子は、いずれもピークのピーク波長が４４４ｎｍ±２ｎｍ程度とされその半値幅が１８ｎｍ程度とされる。以下、実施例１７，１８及び比較例９について、上記した共通点以外について説明する。
【０１１８】
比較例９に係る液晶表示装置は、ＬＥＤに関して、緑色蛍光体の発光スペクトルにおけるピークのピーク波長が５２８ｎｍ±２ｎｍとされ、カラーフィルタに関しては、各色の着色部の膜厚比が約５２０％（詳細には５２４％）とされるとともに、青色着色部の透過スペクトルにおけるピークのピーク波長が４６１ｎｍとされ且つピークの半値幅が５０ｎｍとされ、緑色着色部の透過スペクトルにおけるピークのピーク波長が５３１ｎｍとされ且つピークの半値幅が５４ｎｍとされ、赤色着色部の透過スペクトルにおけるピークの半値となる波長が６００ｎｍとされる。実施例１７に係る液晶表示装置は、ＬＥＤに関して、緑色蛍光体の発光スペクトルにおけるピークのピーク波長が５３３ｎｍ±２ｎｍとされ、カラーフィルタに関しては、各色の着色部の膜厚比が約５７０％（詳細には５７１％）とされるとともに、青色着色部の透過スペクトルにおけるピークのピーク波長が４６１ｎｍとされ且つピークの半値幅が４８ｎｍとされ、緑色着色部の透過スペクトルにおけるピークのピーク波長が５３１ｎｍとされ且つピークの半値幅が５２ｎｍとされ、赤色着色部の透過スペクトルにおけるピークの半値となる波長が６０１ｎｍとされる。実施例１８に係る液晶表示装置は、ＬＥＤに関して、緑色蛍光体の発光スペクトルにおけるピークのピーク波長が５４０ｎｍ±２ｎｍとされ、カラーフィルタに関しては、各色の着色部の膜厚比が約６２０％（詳細には６１９％）とされるとともに、青色着色部の透過スペクトルにおけるピークのピーク波長が４６１ｎｍとされ且つピークの半値幅が４６ｎｍとされ、緑色着色部の透過スペクトルにおけるピークのピーク波長が５３１ｎｍとされ且つピークの半値幅が５０ｎｍとされ、赤色着色部の透過スペクトルにおけるピークの半値となる波長が６０２ｎｍとされる。
【０１１９】
そして、この比較実験４では、上記した構成の実施例１７，１８及び比較例９に係る各液晶表示装置において、ＬＥＤの色度と、液晶パネルからの出射光の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図３５から図３８に示す。このうち、図３５には、比較実験４の実験結果の一覧を記載しており、その内容は、上記した実施形態３に係る図２１から図２６と同様である。なお、出射光の輝度比は、比較例１に係る各色の出射光の輝度をそれぞれ１００％とした相対値（単位は「％」）となっている（図２１を参照）。図３６には、カラーフィルタの膜厚比と、出射光の輝度比と、の関係を表すグラフを記載している。図３７及び図３８には、各規格に係る色度領域と、実施例１７，１８及び比較例９に係る液晶表示装置の液晶パネルからの出射光の色度領域と、を記載している。
【０１２０】
続いて、比較実験４の実験結果について説明する。まず、実施例１７，１８及び比較例９に係る各カラーフィルタにおける各着色部の透過スペクトルに関して、図３５に示すように、各着色部の膜厚を厚くしてピークの半値幅を狭くするほど、出射光の色純度が高まり易くなるものの、各着色部の透過率が低下することで、出射光の輝度が低下し易くなる傾向にある。一方、各着色部の透過スペクトルに関して、各着色部の膜厚を薄くしてピークの半値幅を広くするほど、各着色部の透過率が向上することで出射光の輝度が高まり易くなるものの、出射光の色純度が低下し易くなる傾向にある。ここで、実施例１７，１８及び比較例９では、緑色着色部の膜厚を薄くしてその透過スペクトルのピークの半値幅を広くするに際しては、緑色蛍光体の発光スペクトルを、そのピークのピーク波長が短波長側にシフトするよう変更することで、緑色着色部の透過スペクトルに対するＬＥＤの緑色蛍光体の発光スペクトルの重なり量を一定以上とし、十分な色再現性を確保することができる。また、上記のように緑色蛍光体の発光スペクトルを短波長側にシフトすれば、発せられる緑色光の色純度が高まって緑色の色域が拡張されるので、カラーフィルタの各着色部の膜厚が薄くなるのに伴う色再現性の低下がより好適に抑制される（図３７及び図３８を参照）。これにより、実施例１７，１８及び比較例９では、ＢＴ．２０２０比で１００％の色再現性を確保している。ところが、上記のように緑色蛍光体の発光スペクトルを短波長側にシフト（波長シフト）すると、そのピーク波長が、視感度のピークとなる５５５ｎｍから遠ざかることになるため、緑色蛍光体から発せられる緑色光の輝度が低下する傾向にある。このため、図３６に示すように、カラーフィルタの各着色部の膜厚を、最も厚いものから徐々に薄くしたとき、所定の膜厚に達するまでは各着色部の透過率の増加に伴う出射光の輝度比の増加が支配的となり、所定の膜厚に達したところで出射光の輝度比が最大値となるものの、それを超えて各着色部の膜厚が薄くなると、上記した緑色蛍光体における短波長側への波長シフトに伴う出射光の輝度比の低下が支配的となるため、出射光の輝度比が次第に低下する傾向となっている。出射光の輝度比が最大値となるまで各着色部の膜厚を薄くするのに伴う出射光の輝度比の増加率と、出射光の輝度比が最大値となってから各着色部の膜厚を薄くするのに伴う出射光の輝度比の低下率と、を比較すると、後者が前者よりも大きくなっている。
【０１２１】
逆に言うと、実施例１７，１８及び比較例９では、図３５に示すように、緑色着色部の膜厚を、最も薄いものから徐々に厚くしてその透過スペクトルのピークの半値幅を狭くする場合には、それに伴う輝度低下を抑制するため、緑色蛍光体における発光スペクトルを、そのピークのピーク波長が長波長側にシフトするよう変更するのが好ましい。すなわち、緑色蛍光体の発光スペクトルを長波長側にシフトすれば、そのピーク波長が視感度のピークとなる５５５ｎｍに近づくことになるので、緑色蛍光体から発光される緑色光の輝度が向上するとともに、ＬＥＤの発光光全体の輝度も向上する。これにより、緑色着色部の透過スペクトルのピークの半値幅を狭くするのに伴う輝度低下が抑制される。つまり、図３６に示すように、緑色着色部の膜厚が最も薄い状態から所定の膜厚に達するまでは、上記した緑色蛍光体における長波長側への波長シフトに伴う出射光の輝度比の向上が支配的となる。一方、緑色着色部の膜厚が所定の膜厚を超えて厚くなると、今度は各着色部の透過率の減少に伴う出射光の輝度比の減少が支配的となるため、出射光の輝度比が次第に低下する傾向となっている。出射光の輝度比が最大値となるまで各着色部の膜厚を厚くするのに伴う出射光の輝度比の増加率と、出射光の輝度比が最大値となってから各着色部の膜厚を厚くするのに伴う出射光の輝度比の低下率と、を比較すると、前者が後者よりも大きくなっている。
【０１２２】
次に、実施例１７，１８及び比較例９の詳しい比較及び検討を行う。比較例９は、図３５に示すように、緑色蛍光体に係る発光スペクトルのピーク波長（５２８ｎｍ±２ｎｍ）が既述した数値範囲（５３３ｎｍ±２ｎｍ〜５４０ｎｍ±２ｎｍ）の下限値を下回っているのに加えて、カラーフィルタの青色着色部及び緑色着色部に係る透過スペクトルの半値幅（青色着色部の透過スペクトルの半値幅が５０ｎｍ、緑色着色部の透過スペクトルの半値幅が５４ｎｍ）が既述した各数値範囲（青色着色部の透過スペクトルの半値幅が４６ｎｍ〜４８ｎｍ、緑色着色部の透過スペクトルの半値幅が５０ｎｍ〜５２ｎｍ）の上限値を上回るとともに、赤色着色部に係る透過スペクトルのピークの半値となる波長（６００ｎｍ）が既述した数値範囲（６０１ｎｍ〜６０２ｎｍ）の下限値を下回っている。比較例９では、上記した実施例１７，１８に比べて、カラーフィルタの各着色部の膜厚が薄くなっているため、色再現性を担保するため、緑色蛍光体の発光スペクトルが大きく短波長側にシフトしている。このため、緑色蛍光体の発光スペクトルにおけるピーク波長が視感度のピークからより大きく離れているため、緑色光の輝度が大きく低下し、それによりＬＥＤの発光光に係る輝度が不十分なものとなっている。これは、比較例９に係る出射光における緑色光の輝度比が「４３％」とされるのに対し、実施例１７，１８に係る出射光における緑色光の輝度比が「４８％〜５０％」とされていることからも明らかである。このため、比較例９では、出射光における白色光の輝度比が、「３８％」と４０％以下の低い数値となっている。
【０１２３】
実施例１７，１８は、図３５に示すように、カラーフィルタの各着色部に係る透過スペクトルのピーク波長、半値幅、及びピークの半値となる波長、並びに緑色蛍光体に係る発光スペクトルのピーク波長がいずれも既述した数値範囲内となっているので、出射光における白色光の輝度比がいずれも４０％以上と十分に高い数値となっている。これは、実施例１７，１８に係るＬＥＤの赤色蛍光体及び緑色蛍光体によって高輝度で且つ高い色純度とされる赤色光及び緑色光が発せられるとともに、それらの光がカラーフィルタの各着色部によって効率的に透過されていることに因る。ここで、実施例１７，１８を比較すると、実施例１７は、出射光における白色光の輝度比が最大の値（４５％）となっており、実施例１８はそれよりも同輝度比が低下している。これは、上記輝度比が最大となる実施例１７では、緑色蛍光体の発光スペクトルにおけるピーク波長と、各着色部の透過スペクトルにおけるピーク波長、半値幅、及びピークの半値となる波長（各着色部の膜厚）と、が最も優れたバランスとなっているのに対し、実施例１８では、実施例１７に比べて、各着色部の透過スペクトルにおける半値幅が狭くなるとともにピークの半値となる波長が長波長側にシフトするため、各着色部の透過率が減少するとともに出射光の輝度比が減少している。また、これら実施例１７，１８と、上記した実施形態３の比較実験３に係る実施例５〜１６及び比較例４〜８（図２８を参照）と、を比較すると、図３６に示すように、実施例１７，１８の方がカラーフィルタの各着色部の膜厚が厚くなっているとともに低輝度となっている。これは、実施形態３においてＬＥＤの緑色蛍光体及び赤色蛍光体として用いられた量子ドット蛍光体が、本実施形態に係る緑色蛍光体及び赤色蛍光体として用いられた酸窒化物蛍光体及び複フッ化物蛍光体に比べて、発光光の色純度が高いのでカラーフィルタの各着色部の膜厚をそれほど厚くせずとも高い色再現性を確保することができるのに加えて、発光光に係る輝度が高くなっていることに因るものと考えられる。
【０１２４】
以上説明したように本実施形態によれば、ＬＥＤは、ピーク波長が５３３ｎｍ±２ｎｍ〜５４０ｎｍ±２ｎｍとなるピークを含み且つその半値幅が２５ｎｍ未満とされる発光スペクトルの緑色光を発光するものとされており、青色着色部は、ピーク波長が４６１ｎｍとなるピークを含み且つその半値幅が４６ｎｍ〜４８ｎｍの範囲とされる透過スペクトルを有し、緑色着色部は、ピーク波長が５３１ｎｍとなるピークを含み且つその半値幅が５０ｎｍ〜５２ｎｍの範囲とされる透過スペクトルを有し、赤色着色部は、ピークの半値となる波長が６０１ｎｍ〜６０２ｎｍの範囲となる透過スペクトルを有する。このようにすれば、ＬＥＤから発光される緑色光における発光スペクトルのピークの半値幅が２５ｎｍ未満、と十分に狭くなっているので、各着色部の透過スペクトルにおけるピークの半値幅を広くしても十分な色再現性を確保することができ、もって十分に高い輝度が得られる。上記のように緑色光の発光スペクトルのピークに係る半値幅が２５ｎｍ未満とされることで、緑色着色部における透過スペクトルのピークの半値幅を広くしたときに、ＬＥＤの緑色光における発光スペクトルのピークのピーク波長をそれほど短波長側にシフトしなくても、当該発光スペクトルと緑色着色部の透過スペクトルとの重なり量を一定以上、容易に確保することができる。これにより、ＬＥＤから発光される緑色光の視感度が低下し難くなるので、出射光に係る輝度を一定以上により維持し易くなっている。
【０１２５】
＜実施形態５＞
本発明の実施形態５を図３９によって説明する。この実施形態５では、上記した実施形態１，３からＬＥＤ４１７の構成を変更したものを示す。なお、上記した実施形態１，３と同様の構造、作用及び効果について重複する説明は省略する。
【０１２６】
本実施形態に係るＬＥＤ４１７は、図３９に示すように、青色光を発光する青色ＬＥＤ素子４４０と、緑色光を発光する緑色ＬＥＤ素子４３と、赤色光を発光する赤色ＬＥＤ素子４４と、を備えており、これら３色のＬＥＤ素子４３，４４，４４０の発光光によって全体として概ね白色光を発するものとされる。つまり、このＬＥＤ４１７は、上記した実施形態１，３のように蛍光体を用いることなく白色光を発光することが可能とされる。これら３色のＬＥＤ素子４３，４４，４４０は、ケース４４２内において底壁部４４２ａに沿って所定の間隔を空けて並んで配されるとともに、封止材４４１によって封止されている。この封止材４４１には、蛍光体が含有されていない。そして、青色ＬＥＤ素子４４０から発せられる青色光の発光スペクトル、緑色ＬＥＤ素子４３から発せられる緑色光の発光スペクトル、及び赤色ＬＥＤ素子４４から発せられる赤色光の発光スペクトルは、いずれも上記した実施形態１，３とほぼ同じとされている。つまり、上記した３色のＬＥＤ素子４３，４４，４４０は、量子ドット蛍光体と同様に、各色の発光光の発光スペクトルにおけるピークが急峻となってその半値幅が狭くなっていることから、各色の発光光の色純度が量子ドット蛍光体と同様に極めて高くなるとともにそれらの色域が広いものとなっている。これにより、上記した実施形態１，３と同様に、輝度低下を抑制しつつ高い色再現性を得ることができる。なお、本実施形態に係るＬＥＤ４１７の発光スペクトルは、上記した実施形態１，３（比較実験１，３に係る実施例１，２，５〜１６）と同一とされる。
【０１２７】
以上説明したように本実施形態によれば、ＬＥＤ４１７は、青色光を発光する青色ＬＥＤ素子（青色発光素子）４４０と、緑色光を発光する緑色ＬＥＤ素子（緑色発光素子）４３と、赤色光を発光する赤色ＬＥＤ素子（赤色発光素子）４４と、を少なくとも備えている。このようにすれば、ＬＥＤ４１７は、青色ＬＥＤ素子４４０から発せられる青色光と、緑色ＬＥＤ素子４３から発せられる緑色光と、赤色ＬＥＤ素子４４から発せられる赤色光と、により全体として概ね白色となる光を発光するものとされる。そして、青色、緑色、及び赤色の各色の光が各色毎に個別に用意されたＬＥＤ素子（発光素子）４３，４４，４４０から発光されているから、各色の光に係る色純度が高いものとなり、それによりカラーフィルタの各着色部における透過スペクトルのピークの半値幅を広くしても十分な色再現性を確保することができ、もって輝度の向上に好適となる。
【０１２８】
＜実施形態６＞
本発明の実施形態６を図４０から図４３によって説明する。この実施形態６では、上記した実施形態１からバックライト装置５１２を直下型に変更したものを示す。なお、上記した実施形態１と同様の構造、作用及び効果について重複する説明は省略する。
【０１２９】
本実施形態に係る液晶表示装置５１０は、図４０に示すように、液晶パネル５１１と、直下型のバックライト装置５１２とをベゼル５１３などにより一体化した構成とされる。なお、液晶パネル５１１の構成は、上記した実施形態１と同様であるから、重複する説明は省略する。以下、直下型のバックライト装置５１２の構成について説明する。
【０１３０】
バックライト装置５１２は、図４１に示すように、光出射側（液晶パネル５１１側）に開口部を有した略箱型をなすシャーシ５１４と、シャーシ５１４の開口部を覆うようにして配される光学部材５１５と、シャーシ５１４の外縁部に沿って配され光学部材５１５の外縁部をシャーシ５１４との間で挟んで保持するフレーム５１６と、を備える。さらに、シャーシ５１４内には、光学部材５１５（液晶パネル５１１）の直下となる位置に対向状に配されるＬＥＤ５１７と、ＬＥＤ５１７が実装されたＬＥＤ基板５１８と、が備えられる。その上、シャーシ５１４内には、シャーシ５１４内の光を光学部材５１５側に反射させる反射シート５０が備えられる。このように本実施形態に係るバックライト装置５１２は、直下型であるから、実施形態１にて示したエッジライト型のバックライト装置１２で用いていた導光板１９が備えられていない。また、光学部材５１５には、相対的に板厚が厚くて最も裏側に配置される拡散板と、相対的に板厚が薄くて拡散板の表側に積層配置される光学シートと、が含まれている。また、フレーム５１６の構成については、実施形態１とはフレーム側反射シート１６Ｒを有していない点以外は同様であるため、説明を省略する。続いて、バックライト装置５１２の各構成部品について詳しく説明する。
【０１３１】
シャーシ５１４は、金属製とされ、図４１から図４３に示すように、液晶パネル５１１と同様に横長な方形状をなす底板５１４ａと、底板５１４ａの各辺の外端からそれぞれ表側（光出射側）に向けて立ち上がる側板５１４ｂと、各側板５１４ｂの立ち上がり端から外向きに張り出す受け板５１と、からなり、全体としては表側に向けて開口した浅い略箱型をなしている。シャーシ５１４は、その長辺方向がＸ軸方向（水平方向）と一致し、短辺方向がＹ軸方向（鉛直方向）と一致している。シャーシ５１４における各受け板５１には、表側からフレーム５１６及び次述する光学部材５１５が載置可能とされる。各受け板５１には、フレーム５１６がねじ止めされている。
【０１３２】
次に、ＬＥＤ５１７が実装されるＬＥＤ基板５１８について説明する。ＬＥＤ基板５１８は、図４１から図４３に示すように、平面に視て横長の方形状（短冊状）をなす基材を有しており、長辺方向がＸ軸方向と一致し、短辺方向がＹ軸方向と一致する状態でシャーシ５１４内において底板５１４ａに沿って延在しつつ収容されている。ＬＥＤ基板５１８は、シャーシ５１４内においてＸ軸方向（行方向）に２枚ずつ、Ｙ軸方向（列方向）に９枚ずつ、合計１８枚がマトリクス状（行列状）に並列して配置されている。このＬＥＤ基板５１８の基材の板面のうち、表側を向いた面（光学部材５１５側を向いた面）には、ＬＥＤ５１７が表面実装されており、ここが実装面５１８ａとされる。また、ＬＥＤ基板５１８は、図示しない基板保持部材によってシャーシ５１４の底板５１４ａに対して保持されている。
【０１３３】
ＬＥＤ５１７は、図４１に示すように、ＬＥＤ基板５１８の実装面５１８ａ上において長辺方向（Ｘ軸方向）に沿って複数が一列に間欠的に並んで配されている。ＬＥＤ５１７は、上記したようにシャーシ５１４の底板５１４ａに沿ってマトリクス状に複数枚ずつ並んで配されるＬＥＤ基板５１８のそれぞれに複数ずつ設けられているので、全体としてシャーシ５１４内においてＸ軸方向及びＹ軸方向に沿って複数ずつマトリクス状に平面配置されている。各ＬＥＤ基板５１８に実装されたＬＥＤ５１７は、その発光面５１７ａが光学部材５１５及び液晶パネル５１１と対向状をなすとともに、その光軸がＺ軸方向、つまり液晶パネル５１１の表示面と直交する方向と一致している。
【０１３４】
反射シート５０は、図４１から図４３に示すように、シャーシ５１４の内面をほぼ全域にわたって覆う大きさ、つまり底板５１４ａに沿って平面配置された全ＬＥＤ基板５１８を一括して覆う大きさを有している。この反射シート５０によりシャーシ５１４内の光を光学部材５１５側に向けて反射させることができるようになっている。反射シート５０は、シャーシ５１４の底板５１４ａに沿って延在するとともに底板５１４ａの大部分を覆う大きさの底部５０ａと、底部５０ａの各外端から表側に立ち上がるとともに底部５０ａに対して傾斜状をなす４つの立ち上がり部５０ｂと、各立ち上がり部５０ｂの外端から外向きに延出するとともにシャーシ５１４の受け板５１に載せられる延出部５０ｃとから構成されている。この反射シート５０の底部５０ａが各ＬＥＤ基板５１８における表側の面、つまりＬＥＤ５１７の実装面５１８ａに対して表側に重なるよう配される。
【０１３５】
以上説明したように本実施形態によれば、ＬＥＤ５１７は、光を発する発光面５１７ａを有するとともにその発光面５１７ａが液晶パネル５１１の板面に対して対向する形となるよう配されている。このようにすれば、ＬＥＤ５１７の発光面５１７ａから発せられた光は、発光面５１７ａに対して対向する形となるよう配される液晶パネル５１１の板面に向けて照射される。このような直下型のバックライト装置５１２によれば、ＬＥＤ５１７からの光がエッジライト型で用いられる導光板などの部材を介することなく、液晶パネル５１１に供給されるから、光の利用効率に一層優れる。
【０１３６】
＜実施形態７＞
本発明の実施形態７を図４４から図４７によって説明する。この実施形態７では、上記した実施形態６において、ＬＥＤ基板６１８に拡散レンズ５２を取り付けるなどしたものを示す。なお、上記した実施形態６と同様の構造、作用及び効果について重複する説明は省略する。
【０１３７】
本実施形態に係る液晶表示装置６１０に備えられるバックライト装置６１２は、図４４に示すように、ＬＥＤ基板６１８においてＬＥＤ６１７に対応した位置に取り付けられる拡散レンズ５２と、ＬＥＤ基板６１８をシャーシ６１４に対して取付状態に保持するための基板保持部材５３と、を備えている。
【０１３８】
拡散レンズ５２は、ほぼ透明で（高い透光性を有し）且つ屈折率が空気よりも高い合成樹脂材料（例えばポリカーボネートやアクリルなど）からなる。拡散レンズ５２は、図４５から図４７に示すように、所定の厚みを有するとともに、平面に視て略円形状に形成されており、ＬＥＤ基板６１８に対して各ＬＥＤ６１７を表側（光出射側）から個別に覆うよう、つまり平面に視て各ＬＥＤ６１７と重畳するようそれぞれ取り付けられている。そして、この拡散レンズ５２は、ＬＥＤ６１７から発せられた指向性の強い光を拡散させつつ出射させることができる。つまり、ＬＥＤ６１７から発せられた光は、拡散レンズ５２を介することにより指向性が緩和されるので、隣り合うＬＥＤ６１７間の間隔を広くとってもその間の領域が暗部として視認され難くなる。これにより、輝度ムラの発生を抑制しつつもＬＥＤ６１７の設置個数を少なくすることが可能となっている。この拡散レンズ５２は、平面に視てＬＥＤ６１７とほぼ同心となる位置に配されている。
【０１３９】
基板保持部材５３は、ポリカーボネートなどの合成樹脂製とされており、表面が光の反射性に優れた白色を呈する。基板保持部材５３は、図４６及び図４７に示すように、ＬＥＤ基板６１８の板面に沿う本体部と、本体部から裏側、つまりシャーシ６１４の底板６１４ａ側に向けて突出して底板６１４ａに固定される固定部とを備える。基板保持部材５３は、各ＬＥＤ基板６１８に対して複数ずつ取り付けられており、その配置がＬＥＤ６１７に対してＸ軸方向について隣り合うものとされる。なお、複数の基板保持部材５３には、本体部から表側に突出するとともに光学部材６１５を裏側から支持する支持部５３ａを有するものが含まれている。なお、反射シート６５０には、各拡散レンズ５２を通す孔と、各基板保持部材５３を通す孔とが対応する位置に開口して形成されている。
【０１４０】
＜実施形態８＞
本発明の実施形態８を図４８によって説明する。この実施形態８では、上記した実施形態１から緑色蛍光体及び赤色蛍光体の配置を変更したものを示す。なお、上記した実施形態１と同様の構造、作用及び効果について重複する説明は省略する。
【０１４１】
本実施形態に係る緑色蛍光体及び赤色蛍光体は、図４８に示すように、青色ＬＥＤ素子（図示せず）を備えたＬＥＤ７１７の光出射側に離間した位置に配された波長変換光学部材（光学部材）６０に含有されている。このような構成によれば、ＬＥＤ７１７の青色ＬＥＤ素子から発せられた青色光が、その光出射側に離間して配された波長変換光学部材６０に照射されると、波長変換光学部材６０に含有された緑色蛍光体及び赤色蛍光体が青色光に励起されてそれぞれ緑色光及び赤色光を発光する。つまり、波長変換光学部材６０は、入射光である青色光の一部を緑色光及び赤色光に波長変換して出射することができる。従って、波長変換光学部材６０からの出射光は、青色光、緑色光、及び赤色光を含み、全体として概ね白色光となっている。
【０１４２】
ＬＥＤ７１７は、上記した実施形態１に記載したＬＥＤ１７（図８を参照）から緑色蛍光体及び赤色蛍光体を取り除いた構成（封止材４１中に緑色蛍光体及び赤色蛍光体を含有させない構成）とされており、その点を除いては上記した実施形態１に記載したＬＥＤ１７と同様の構成とされる。つまり、ＬＥＤ７１７は、ＬＥＤ基板７１８の実装面７１８ａ上においてＸ軸方向（光入射面７１９ｂの長手方向）に沿って複数が間欠的に並んで配されている。波長変換光学部材６０は、ガラスなどの管状の容器内に共に量子ドット蛍光体とされる緑色蛍光体及び赤色蛍光体を封止した構成とされ、それにより大気中に含まれる水分や酸素に起因する緑色蛍光体及び赤色蛍光体の劣化を抑制することができる。緑色蛍光体及び赤色蛍光体は、管状の容器内において均等に分散する形で配されている。波長変換光学部材６０は、Ｘ軸方向（ＬＥＤ７１７の並び方向）に沿って延在する横長の棒状（柱状）をなしており、その長さ寸法がＬＥＤ基板７１８の長さ寸法、及び導光板７１９の長辺寸法と同等とされている。そして、波長変換光学部材６０は、ＬＥＤ７１７と、導光板７１９の光入射面７１９ｂと、の間に介在する形で配されている。波長変換光学部材６０は、Ｘ軸方向に沿って並ぶ複数のＬＥＤ７１７を全て横切る形で配されているので、ＬＥＤ７１７から発せられた青色光を効率的に取り込むことができるとともに、取り込んだ青色光の一部を緑色蛍光体及び赤色蛍光体によって波長変換して導光板７１９の光入射面７１９ｂに向けて色ムラの少ない白色光を出射することができる。このように、波長変換光学部材６０は、ＬＥＤ７１７から離間した配置とされているので、発光に伴ってＬＥＤ７１７から発せられる熱によって緑色蛍光体及び赤色蛍光体が劣化するのが抑制されるとともに、波長変換光学部材６０を介して導光板７１９及び液晶パネル（図示せず）に供給される緑色光及び赤色光の色味などにバラツキが生じ難くなっている。
【０１４３】
以上説明したように本実施形態によれば、ＬＥＤ７１７は、青色光を発光する青色ＬＥＤ素子と、青色ＬＥＤ素子からの青色光に励起されて緑色光を発光する緑色蛍光体と、青色ＬＥＤ素子からの青色光に励起されて赤色光を発光する赤色蛍光体と、を少なくとも備えており、青色ＬＥＤ素子の光出射側に離間して配されるとともに緑色蛍光体及び赤色蛍光体が含有される波長変換光学部材（光学部材）６０を備える。このようにすれば、青色ＬＥＤ素子から発せられた青色光が、青色ＬＥＤ素子の光出射側に離間して配された波長変換光学部材６０に照射されると、その波長変換光学部材６０に含有される緑色蛍光体及び赤色蛍光体がそれぞれ青色光により励起されることで、緑色光及び赤色光を発光する。これにより、全体として概ね白色となる光が得られる。緑色蛍光体及び赤色蛍光体が青色ＬＥＤ素子から離間して配された波長変換光学部材６０に含有されることで、青色ＬＥＤ素子から発せられる熱によって緑色蛍光体及び赤色蛍光体が劣化するのが抑制されるとともに、波長変換光学部材６０を介して液晶パネル１１に供給される緑色光及び赤色光の色味などにバラツキが生じ難くなる。
【０１４４】
＜実施形態９＞
本発明の実施形態９を図４９によって説明する。この実施形態９では、上記した実施形態１から緑色蛍光体及び赤色蛍光体の配置を、上記した実施形態８とは異なるよう変更したものを示す。なお、上記した実施形態１，８と同様の構造、作用及び効果について重複する説明は省略する。
【０１４５】
本実施形態に係る緑色蛍光体及び赤色蛍光体は、図４９に示すように、青色ＬＥＤ素子（図示せず）を備えたＬＥＤ８１７の光出射側に離間した位置に配された導光板（光学部材）８１９に含有されている。緑色蛍光体及び赤色蛍光体は、導光板８１９を構成する透光性樹脂材料中に均等になるよう分散配合されている。このような構成によれば、ＬＥＤ８１７の青色ＬＥＤ素子から発せられた青色光が、その光出射側に離間して配された導光板８１９の光入射面８１９ｂに入射されると、導光板８１９に含有された緑色蛍光体及び赤色蛍光体が青色光に励起されてそれぞれ緑色光及び赤色光を発光する。つまり、導光板８１９は、入射光である青色光の一部を緑色光及び赤色光に波長変換して出射することができる。従って、導光板８１９からの出射光は、青色光、緑色光、及び赤色光を含み、全体として概ね白色光となっている。このようにＬＥＤ８１７から離間した導光板８１９に緑色蛍光体及び赤色蛍光体を含有させる構成であっても、上記した実施形態８と同様に、発光に伴ってＬＥＤ８１７から発せられる熱によって緑色蛍光体及び赤色蛍光体が劣化するのが抑制されるとともに、導光板８１９を介して液晶パネル（図示せず）に供給される緑色光及び赤色光の色味などにバラツキが生じ難くなっている。
【０１４６】
＜実施形態１０＞
本発明の実施形態１０を図５０によって説明する。この実施形態１０では、上記した実施形態６から緑色蛍光体及び赤色蛍光体の配置を変更したものを示す。なお、上記した実施形態６と同様の構造、作用及び効果について重複する説明は省略する。
【０１４７】
本実施形態に係る緑色蛍光体及び赤色蛍光体は、図５０に示すように、青色ＬＥＤ素子（図示せず）を備えたＬＥＤ９１７の光出射側に離間した位置に配された板状の波長変換光学部材（光学部材）６１に含有されている。板状の波長変換光学部材６１は、光学部材９１５に含まれる拡散板の裏側（ＬＥＤ９１７に近い側）に重なる形で配されている。つまり、板状の波長変換光学部材６１は、ＬＥＤ９１７の発光面９１７ａと対向する形でその光出射側に離れて配置されている。板状の波長変換光学部材６１は、上記した実施形態９に記載した導光板８１９（図４９を参照）と同様に、透光性樹脂材料中に緑色蛍光体及び赤色蛍光体が均等になるよう分散配合してなる。このような構成によれば、ＬＥＤ９１７の青色ＬＥＤ素子から発せられた青色光が、その光出射側に離間して配された板状の波長変換光学部材６１の裏側の板面に入射されると、板状の波長変換光学部材６１に含有された緑色蛍光体及び赤色蛍光体が青色光に励起されてそれぞれ緑色光及び赤色光を発光する。つまり、板状の波長変換光学部材６１は、入射光である青色光の一部を緑色光及び赤色光に波長変換して出射することができる。従って、板状の波長変換光学部材６１の表側の板面からの出射光は、青色光、緑色光、及び赤色光を含み、全体として概ね白色光となっている。このようにＬＥＤ９１７から離間した板状の波長変換光学部材６１に緑色蛍光体及び赤色蛍光体を含有させる構成であっても、上記した実施形態８，９と同様に、発光に伴ってＬＥＤ９１７から発せられる熱によって緑色蛍光体及び赤色蛍光体が劣化するのが抑制されるとともに、板状の波長変換光学部材６１を介して液晶パネル（図示せず）に供給される緑色光及び赤色光の色味などにバラツキが生じ難くなっている。
【０１４８】
＜他の実施形態＞
本発明は上記記述及び図面によって説明した実施形態に限定されるものではなく、例えば次のような実施形態も本発明の技術的範囲に含まれる。
（１）上記した実施形態１では、ＬＥＤに備えられて量子ドット蛍光体からなる緑色蛍光体として、ピーク波長が５３０ｎｍ±２ｎｍとなるピークを含み且つその半値幅が３０ｎｍまたは３６ｎｍ程度とされる発光スペクトルを有するものを例示したが、これ以外に、ピークにおけるピーク波長の具体的な数値、ピークの半値幅の具体的な数値などが多少異なる発光スペクトルを有する緑色蛍光体を用いることも可能である。つまり、上記したピークにおけるピーク波長やピークの半値幅の具体的な数値は、緑色蛍光体の発光スペクトルの要件（ピーク波長が５２５ｎｍ±２ｎｍ〜５４０ｎｍ±２ｎｍの範囲となるピークを含み且つその半値幅が５２ｎｍ未満とされる発光スペクトル、より好ましくはピーク波長が５３０ｎｍ±２ｎｍとなるピークを含み且つその半値幅が４０ｎｍ未満とされる発光スペクトル）を満たす範囲で適宜に変更可能である。なお、上記した実施形態５に記載した緑色ＬＥＤ素子の発光スペクトルに関しても、上記と同様に変更することが可能とされる。
【０１４９】
（２）上記した実施形態３では、ＬＥＤに備えられて量子ドット蛍光体からなる緑色蛍光体として、ピーク波長が５３０ｎｍ±２ｎｍとなるピークを含み且つその半値幅が２０ｎｍ、３０ｎｍ、または４０ｎｍ程度とされる発光スペクトルを有するものを例示したが、これ以外に、ピークにおけるピーク波長の具体的な数値、ピークの半値幅の具体的な数値などが多少異なる発光スペクトルを有する緑色蛍光体を用いることも可能である。つまり、上記したピークにおけるピーク波長やピークの半値幅の具体的な数値は、緑色蛍光体の発光スペクトルの要件（ピーク波長が５２５ｎｍ±２ｎｍ〜５４０ｎｍ±２ｎｍの範囲となるピークを含み且つその半値幅が５２ｎｍ未満とされる発光スペクトル、より好ましくはピーク波長が５３０ｎｍ±２ｎｍとなるピークを含み且つその半値幅が４０ｎｍ未満とされる発光スペクトル）を満たす範囲で適宜に変更可能である。なお、上記した実施形態５に記載した緑色ＬＥＤ素子の発光スペクトルに関しても、上記と同様に変更することが可能とされる。
【０１５０】
（３）上記した実施形態１では、ＬＥＤに備えられて量子ドット蛍光体からなる赤色蛍光体として、ピーク波長が６３５ｎｍ±２ｎｍまたは６４５ｎｍ±２ｎｍとなるピークを含み且つその半値幅が３０ｎｍまたは３６ｎｍ程度とされる発光スペクトルを有するものを例示したが、これ以外に、ピークにおけるピーク波長の具体的な数値、ピークの半値幅の具体的な数値などが多少異なる発光スペクトルを有する赤色蛍光体を用いることも可能である。つまり、上記したピークにおけるピーク波長やピークの半値幅の具体的な数値は、赤色蛍光体の発光スペクトルの要件（ピーク波長が６２０ｎｍ±２ｎｍ〜６４５ｎｍ±２ｎｍの範囲となるピークを含み且つその半値幅が４０ｎｍ未満とされる発光スペクトル、より好ましくはピーク波長が６２０ｎｍ±２ｎｍ〜６４０ｎｍ±２ｎｍの範囲となるピークを含み且つその半値幅が４０ｎｍ未満とされる発光スペクトル）を満たす範囲で適宜に変更可能である。なお、上記した実施形態５に記載した赤色ＬＥＤ素子の発光スペクトルに関しても、上記と同様に変更することが可能とされる。
【０１５１】
（４）上記した実施形態３では、ＬＥＤに備えられて量子ドット蛍光体からなる赤色蛍光体として、ピーク波長が６２０ｎｍ±２ｎｍ〜６４０ｎｍ±２ｎｍの範囲となるピークを含み且つその半値幅が２０ｎｍ、３０ｎｍ、または４０ｎｍ程度とされる発光スペクトルを有するものを例示したが、これ以外に、ピークにおけるピーク波長の具体的な数値、ピークの半値幅の具体的な数値などが多少異なる発光スペクトルを有する赤色蛍光体を用いることも可能である。つまり、上記したピークにおけるピーク波長やピークの半値幅の具体的な数値は、赤色蛍光体の発光スペクトルの要件（ピーク波長が６２０ｎｍ±２ｎｍ〜６４５ｎｍ±２ｎｍの範囲となるピークを含み且つその半値幅が４０ｎｍ未満とされる発光スペクトル、より好ましくはピーク波長が６２０ｎｍ±２ｎｍ〜６４０ｎｍ±２ｎｍの範囲となるピークを含み且つその半値幅が４０ｎｍ未満とされる発光スペクトル）を満たす範囲で適宜に変更可能である。なお、上記した実施形態５に記載した赤色ＬＥＤ素子の発光スペクトルに関しても、上記と同様に変更することが可能とされる。
【０１５２】
（５）上記した実施形態２では、ＬＥＤに備えられてβ−ＳｉＡｌＯＮからなる緑色蛍光体として、ピーク波長が５２８ｎｍ±２ｎｍまたは５３３ｎｍ±２ｎｍとなるピークを含み且つその半値幅が４９ｎｍまたは５２ｎｍ程度とされる発光スペクトルを有するものを例示したが、これ以外に、ピークにおけるピーク波長の具体的な数値、ピークの半値幅の具体的な数値などが多少異なる発光スペクトルを有する緑色蛍光体を用いることも可能である。つまり、上記したピークにおけるピーク波長やピークの半値幅の具体的な数値は、緑色蛍光体の発光スペクトルの要件（ピーク波長が５２５ｎｍ±２ｎｍ〜５４０ｎｍ±２ｎｍの範囲となるピークを含み且つその半値幅が５２ｎｍ未満とされる発光スペクトル、より好ましくはピーク波長が５２８ｎｍ±２ｎｍ〜５４０ｎｍ±２ｎｍとなるピークを含み且つその半値幅が５２ｎｍ未満とされる発光スペクトル）を満たす範囲で適宜に変更可能である。
【０１５３】
（６）上記した実施形態４では、ＬＥＤに備えられてβ−ＳｉＡｌＯＮからなる緑色蛍光体として、ピーク波長が５３３ｎｍ±２ｎｍまたは５４０ｎｍ±２ｎｍとなるピークを含み且つその半値幅が２５ｎｍ程度とされる発光スペクトルを有するものを例示したが、これ以外に、ピークにおけるピーク波長の具体的な数値、ピークの半値幅の具体的な数値などが多少異なる発光スペクトルを有する緑色蛍光体を用いることも可能である。つまり、上記したピークにおけるピーク波長やピークの半値幅の具体的な数値は、緑色蛍光体の発光スペクトルの要件（ピーク波長が５２５ｎｍ±２ｎｍ〜５４０ｎｍ±２ｎｍの範囲となるピークを含み且つその半値幅が５２ｎｍ未満とされる発光スペクトル、より好ましくはピーク波長が５３３ｎｍ±２ｎｍ〜５４０ｎｍ±２ｎｍとなるピークを含み且つその半値幅が２５ｎｍ未満とされる発光スペクトル）を満たす範囲で適宜に変更可能である。
【０１５４】
（７）上記した実施形態２，４では、ＬＥＤに備えられてケイフッ化カリウムからなる赤色蛍光体として、メインピークのピーク波長が６３１ｎｍ±２ｎｍとなるピークを含み且つその半値幅が７ｎｍ程度とされる発光スペクトルを有するものを例示したが、これ以外に、ピークにおけるピーク波長の具体的な数値、ピークの半値幅の具体的な数値などが多少異なる発光スペクトルを有する赤色蛍光体を用いることも可能である。つまり、上記したピークにおけるピーク波長やピークの半値幅の具体的な数値は、赤色蛍光体の発光スペクトルの要件（ピーク波長が６２０ｎｍ±２ｎｍ〜６４５ｎｍ±２ｎｍの範囲となるピークを含み且つその半値幅が４０ｎｍ未満とされる発光スペクトル、より好ましくはピーク波長が６３１ｎｍ±２ｎｍとなるピークを含み且つその半値幅が７ｎｍ未満とされる発光スペクトル）を満たす範囲で適宜に変更可能である。また、ケイフッ化カリウムからなる赤色蛍光体の発光スペクトルにおける第１サブピークのピーク波長及び第２サブピークのピーク波長に関しても、その具体的な数値は、赤色蛍光体の発光スペクトルの要件（第１サブピークのピーク波長が６０７ｎｍ±２ｎｍ〜６１４ｎｍ±２ｎｍの範囲となるピークを含むとともに、第２サブピークのピーク波長が６４５ｎｍ±２ｎｍ〜６４８ｎｍ±２ｎｍの範囲となるピークを含む発光スペクトル）を満たす範囲内で適宜に変更することができる。
【０１５５】
（８）上記した実施形態１では、カラーフィルタに備えられる青色着色部として、ピーク波長が４５１ｎｍとなるピークを含み且つその半値幅が９１ｎｍ〜９２ｎｍの範囲となる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４６１．５ｎｍの範囲となるピークを含み且つその半値幅が１００ｎｍ未満とされる透過スペクトル、より好ましくはピーク波長が４５１ｎｍ〜４６１．５ｎｍの範囲となるピークを含み且つその半値幅が６１ｎｍ〜９９ｎｍの範囲とされる透過スペクトル）を満たす範囲で適宜に変更可能である。
【０１５６】
（９）上記した実施形態１では、カラーフィルタに備えられる緑色着色部として、ピーク波長が５２１ｎｍとなるピークを含み且つその半値幅が８５ｎｍ程度となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５３３．５ｎｍの範囲となるピークを含み且つその半値幅が９０ｎｍ未満とされる透過スペクトル、より好ましくはピーク波長が５２１ｎｍ〜５３３．５ｎｍの範囲となるピークを含み且つその半値幅が６３ｎｍ〜８７ｎｍの範囲とされる透過スペクトル）を満たす範囲で適宜に変更可能である。
【０１５７】
（１０）上記した実施形態１では、カラーフィルタに備えられる赤色着色部として、ピークの半値となる波長が５８８ｎｍ程度となる透過スペクトルを有するものを例示したが、これ以外に、ピークの半値となる波長の具体的な数値が多少異なる発光スペクトルを有する赤色着色部を用いることも可能である。つまり、上記したピークにおける立ち上がり位置の具体的な数値は、赤色着色部の透過スペクトルの要件（ピークの半値となる波長が５８０ｎｍ以上とされる透過スペクトル、より好ましくはピークの半値となる波長が５８８ｎｍ〜６０４ｎｍの範囲とされる透過スペクトル）を満たす範囲で適宜に変更可能である。
【０１５８】
（１１）上記した実施形態２では、カラーフィルタに備えられる青色着色部として、ピーク波長が４５１ｎｍ〜４５３ｎｍの範囲となるピークを含み且つその半値幅が７４ｎｍ〜７８ｎｍの範囲となる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４６１．５ｎｍの範囲となるピークを含み且つその半値幅が１００ｎｍ未満とされる透過スペクトル、より好ましくはピーク波長が４５１ｎｍ〜４６１ｎｍの範囲となるピークを含み且つその半値幅が４６ｎｍ〜７８ｎｍの範囲とされる透過スペクトル）を満たす範囲で適宜に変更可能である。
【０１５９】
（１２）上記した実施形態２では、カラーフィルタに備えられる緑色着色部として、ピーク波長が５２１ｎｍ〜５２４ｎｍの範囲となるピークを含み且つその半値幅が７１ｎｍ〜７４ｎｍ程度となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５３３．５ｎｍの範囲となるピークを含み且つその半値幅が９０ｎｍ未満とされる透過スペクトル、より好ましくはピーク波長が５２１ｎｍ〜５３１ｎｍの範囲となるピークを含み且つその半値幅が５０ｎｍ〜７４ｎｍの範囲とされる透過スペクトル）を満たす範囲で適宜に変更可能である。
【０１６０】
（１３）上記した実施形態２では、カラーフィルタに備えられる赤色着色部として、ピークの半値となる波長が６０４ｎｍ程度となる透過スペクトルを有するものを例示したが、これ以外に、ピークの半値となる波長の具体的な数値が多少異なる発光スペクトルを有する赤色着色部を用いることも可能である。つまり、上記したピークにおける立ち上がり位置の具体的な数値は、赤色着色部の透過スペクトルの要件（ピークの半値となる波長が５８０ｎｍ以上とされる透過スペクトル、より好ましくはピークの半値となる波長が６０１ｎｍ〜６０４ｎｍの範囲とされる透過スペクトル）を満たす範囲で適宜に変更可能である。
【０１６１】
（１４）上記した実施形態３では、カラーフィルタに備えられる青色着色部として、ピーク波長が４５６．５ｎｍ〜４６１．５ｎｍの範囲となるピークを含み且つその半値幅が６１ｎｍ〜９９ｎｍとなる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４６１．５ｎｍの範囲となるピークを含み且つその半値幅が１００ｎｍ未満とされる透過スペクトル、より好ましくはピーク波長が４５１ｎｍ〜４６１ｎｍの範囲となるピークを含み且つその半値幅が４６ｎｍ〜７８ｎｍの範囲とされる透過スペクトル）を満たす範囲で適宜に変更可能である。
【０１６２】
（１５）上記した実施形態３では、カラーフィルタに備えられる緑色着色部として、ピーク波長が５３１．５ｎｍ〜５３３．５ｎｍの範囲となるピークを含み且つその半値幅が６３ｎｍ〜８７ｎｍの範囲となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５３３．５ｎｍの範囲となるピークを含み且つその半値幅が９０ｎｍ未満とされる透過スペクトル、より好ましくはピーク波長が５２１ｎｍ〜５３３．５ｎｍの範囲となるピークを含み且つその半値幅が６３ｎｍ〜８７ｎｍの範囲とされる透過スペクトル）を満たす範囲で適宜に変更可能である。
【０１６３】
（１６）上記した実施形態３では、カラーフィルタに備えられる赤色着色部として、ピークの半値となる波長が５８９ｎｍ〜５９６ｎｍの範囲となる透過スペクトルを有するものを例示したが、これ以外に、ピークの半値となる波長の具体的な数値が多少異なる発光スペクトルを有する赤色着色部を用いることも可能である。つまり、上記したピークにおける立ち上がり位置の具体的な数値は、赤色着色部の透過スペクトルの要件（ピークの半値となる波長が５８０ｎｍ以上とされる透過スペクトル、より好ましくはピークの半値となる波長が５８８ｎｍ〜６０４ｎｍの範囲とされる透過スペクトル）を満たす範囲で適宜に変更可能である。
【０１６４】
（１７）上記した実施形態４では、カラーフィルタに備えられる青色着色部として、ピーク波長が４６１ｎｍとなるピークを含み且つその半値幅が４６ｎｍ〜４８ｎｍとなる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４６１．５ｎｍの範囲となるピークを含み且つその半値幅が１００ｎｍ未満とされる透過スペクトル、より好ましくはピーク波長が４５１ｎｍ〜４６１ｎｍの範囲となるピークを含み且つその半値幅が４６ｎｍ〜７８ｎｍの範囲とされる透過スペクトル）を満たす範囲で適宜に変更可能である。
【０１６５】
（１８）上記した実施形態４では、カラーフィルタに備えられる緑色着色部として、ピーク波長が５３１ｎｍとなるピークを含み且つその半値幅が５２ｎｍ〜５６ｎｍの範囲となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５３３．５ｎｍの範囲となるピークを含み且つその半値幅が９０ｎｍ未満とされる透過スペクトル、より好ましくはピーク波長が５２１ｎｍ〜５３１ｎｍの範囲となるピークを含み且つその半値幅が５０ｎｍ〜７４ｎｍの範囲とされる透過スペクトル）を満たす範囲で適宜に変更可能である。
【０１６６】
（１９）上記した実施形態４では、カラーフィルタに備えられる赤色着色部として、ピークの半値となる波長が６０１ｎｍ〜６０２ｎｍの範囲となる透過スペクトルを有するものを例示したが、これ以外に、ピークの半値となる波長の具体的な数値が多少異なる発光スペクトルを有する赤色着色部を用いることも可能である。つまり、上記したピークにおける立ち上がり位置の具体的な数値は、赤色着色部の透過スペクトルの要件（ピークの半値となる波長が５８０ｎｍ以上とされる透過スペクトル、より好ましくはピークの半値となる波長が６０１ｎｍ〜６０４ｎｍの範囲とされる透過スペクトル）を満たす範囲で適宜に変更可能である。
【０１６７】
（２０）上記した（８）〜（１９）において、カラーフィルタの各着色部における透過スペクトルを変更するための具体的な手法としては、例えば各着色部の膜厚を変更する手法を採ることができる。その場合、各着色部の膜厚を厚くすれば、透過スペクトルの半値幅が狭くなり、逆に各低光反射率の膜厚を薄くすれば、透可スペクトルの半値幅が広くなる。それ以外にも、例えば各着色部に含有される顔料または染料の含有量や含有濃度を変更する、といった手法を採ることも可能である。その場合、各着色部における顔料または染料の含有量を増加させたり、含有濃度を高めたりすれば、透過スペクトルの半値幅が狭くなり、逆に各着色部における顔料または染料の含有量を減少させたり、含有濃度を低下させたりすれば、透過スペクトルの半値幅が広くなる。
【０１６８】
（２１）上記した各実施形態（実施形態２，４を除く）では、緑色蛍光体及び赤色蛍光体として用いた量子ドット蛍光体の材料をＣｄＳｅとした場合を例示したが、それ以外の材料の量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ２等）などを用いることが可能である。
【０１６９】
（２２）上記した実施形態２，４では、ＬＥＤに備えられる緑色蛍光体として、酸窒化物蛍光体であり且つサイアロン系蛍光体の一種であるユーロピウム付活のβ−ＳｉＡｌＯＮを用いた場合を示したが、ユーロピウム以外の付活剤（例えばＴｂ，Ｙ，Ｃｅなどの希土類元素やＡｇなど）を用いたβ−ＳｉＡｌＯＮを用いることも可能である。さらには、緑色蛍光体の発光スペクトルの要件（ピーク波長が５２５ｎｍ〜５４０ｎｍの範囲となるピークを含み且つその半値幅が５２ｎｍ未満とされる発光スペクトル）を満たすのであれば、β−ＳｉＡｌＯＮ以外のサイアロン系蛍光体を用いることも可能である。また、緑色蛍光体の発光スペクトルの要件を満たすのであれば、サイアロン系蛍光体以外の酸窒化物蛍光体を用いることも可能である。また、緑色蛍光体の発光スペクトルの要件を満たすのであれば、酸窒化物蛍光体以外の蛍光体（例えば、酸化物蛍光体の一種であるＢＯＳＥ系蛍光体やＹＡＧ系蛍光体など）を用いることも可能である。
【０１７０】
（２３）上記した実施形態２，４では、ＬＥＤに備えられる赤色蛍光体として、複フッ化物蛍光体の一種であるマンガン付活のケイフッ化カリウム（Ｋ2ＴｉＦ6）を用いた場合を示したが、マンガン以外の付活剤を用いたケイフッ化カリウムを用いることも可能である。さらには、赤色蛍光体の発光スペクトルの要件（ピーク波長が６２０ｎｍ〜６４５ｎｍの範囲となるメインピークを含み且つその半値幅が４０ｎｍ未満とされる発光スペクトル、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトル）を満たすのであれば、ケイフッ化カリウム以外の複フッ化物蛍光体を用いることも可能である。また、赤色蛍光体の発光スペクトルの要件を満たすのであれば、複フッ化物蛍光体以外の蛍光体を用いることも可能である。
【０１７１】
（２４）上記（２３）に記載した「ケイフッ化カリウム以外の複フッ化物蛍光体」の具体例としては、例えばケイフッ化カリウムの珪素（Ｓｉ）に代えて、チタン（Ｔｉ）、ジルコニウム（Ｚｒ）、ハフニウム（Ｈｆ）、ゲルマニウム（Ｇｅ）及び錫（Ｓｎ）の中のいずれかを用いた構成の複フッ化物蛍光体を挙げることができる。その他にも、ケイフッ化カリウムのカリウム（Ｋ）に代えて、リチウム（Ｌｉ）、ナトリウム（Ｎａ）、ルビジウム（Ｒｂ）及びセシウム（Ｃｓ）の中のいずれかを用いた複フッ化物蛍光体を挙げることができる。さらには、ケイフッ化カリウムの珪素に代えて、珪素、チタン、ジルコニウム、ハフニウム、ゲルマニウム及び錫の中から複数を選択して用いた複フッ化物蛍光体を挙げることができる。
【０１７２】
（２５）上記した実施形態２，４では、ＬＥＤに備えられる赤色蛍光体として、メインピークに対して短波長側の第１サブピークが相対的に高くなるのに対し、メインピークに対して長波長側の第２サブピークが相対的に低くなる発光スペクトルを有するものを用いた場合を示したが、第１サブピークと第２サブピークとの高さ関係が逆転した発光スペクトルを有する赤色蛍光体を用いることも可能である。
【０１７３】
（２６）上記した各実施形態では、ＬＥＤに備えられる緑色蛍光体を１種類のみ用いた場合を示したが、複数種類の緑色蛍光体を併用することも可能である。その場合、複数種類の緑色蛍光体は、ピーク波長が互いに異なるピークを含む発光スペクトルや、半値幅が異なるピークを含む発光スペクトルを有する構成とされるのが好ましい。
【０１７４】
（２７）上記した各実施形態では、ＬＥＤに備えられる赤色蛍光体を１種類のみ用いた場合を示したが、複数種類の赤色蛍光体を併用することも可能である。その場合、複数種類の緑色蛍光体は、ピーク波長が互いに異なるピークを含む発光スペクトルや、半値幅が異なるピークを含む発光スペクトルを有する構成とされるのが好ましい。
【０１７５】
（２８）上記した各実施形態では、ＬＥＤが緑色蛍光体及び赤色蛍光体を備える構成のものを示したが、緑色蛍光体及び赤色蛍光体に加えて黄色光を発光する黄色蛍光体を備えたＬＥＤについても本発明は適用可能である。黄色蛍光体の一例としては、例えば、サイアロン系蛍光体の一種であるα−ＳｉＡｌＯＮを用いることが可能である。
【０１７６】
（２９）上記した各実施形態では、ＬＥＤに備えられる青色ＬＥＤ素子として、ピーク波長が４４４ｎｍ±２ｎｍとなるピークを含み且つその半値幅が１８ｎｍ程度とされる発光スペクトルを有するものを例示したが、これ以外に、ピークにおけるピーク波長の具体的な数値、ピークの半値幅の具体的な数値などが多少異なる発光スペクトルを有する青色ＬＥＤ素子を用いることも可能である。つまり、上記したピークにおけるピーク波長やピークの半値幅の具体的な数値は、青色ＬＥＤ素子の発光スペクトルの要件（ピーク波長が４４０ｎｍ〜４５０ｎｍの範囲となるピークを含み且つその半値幅が２５ｎｍ未満とされる発光スペクトル）を満たす範囲で適宜に変更可能である。
【０１７７】
（３０）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１７８】
（３１）上記した各実施形態では、頂面発光型のＬＥＤを用いた場合を例示したが、ＬＥＤ基板の実装面に対して隣接する側面が発光面となる側面発光型のＬＥＤを用いることも可能である。
【０１７９】
（３２）上記した各実施形態以外にも、ＬＥＤにおける機械的な構造（ケースの形状やリードフレームの形状など）は適宜に変更可能である。
【０１８０】
（３３）上記した各実施形態では、液晶パネルが有するカラーフィルタの着色部を３色としたものを例示したが、着色部を４色以上とすることも可能である。赤色、緑色、青色以外に着色部に追加する色としては、黄色が最も好ましく、それ以外にはシアン色が好ましい。また、波長選択性を有さない無着色部を追加することも可能である。
【０１８１】
（３４）上記した実施形態１では、エッジライト型のバックライト装置において、ＬＥＤ基板（ＬＥＤ）がシャーシ（導光板）における両長辺側の端部に一対配されるものを示したが、例えばＬＥＤ基板（ＬＥＤ）がシャーシ（導光板）における両短辺側の端部に一対配されるものも本発明に含まれる。
【０１８２】
（３５）上記した（３４）以外にも、ＬＥＤ基板（ＬＥＤ）をシャーシ（導光板）における両長辺及び両短辺の各端部に対して一対ずつ配したものや、逆にＬＥＤ基板（ＬＥＤ）をシャーシ（導光板）における一方の長辺または一方の短辺の端部に対してのみ１つ配したものも本発明に含まれる。
【０１８３】
（３６）上記した実施形態６，７に記載した構成を、実施形態２〜５に記載した構成に組み合わせることも勿論可能である。
【０１８４】
（３７）上記した実施形態６に記載した直下型のバックライト装置において、ＬＥＤ基板におけるＬＥＤの設置数や配列ピッチ、シャーシにおけるＬＥＤ基板の設置数、ＬＥＤ基板の大きさなどは適宜に変更可能である。
【０１８５】
（３８）上記した実施形態７では、直下型のバックライト装置において、全てのＬＥＤに対して個別に拡散レンズを取り付けるようにしたものを例示したが、一部のＬＥＤにのみ拡散レンズを取り付けるようにしても構わない。また、ＬＥＤ基板におけるＬＥＤの設置数や配列ピッチ、シャーシにおけるＬＥＤ基板の設置数、ＬＥＤ基板の大きさなどは適宜に変更可能である。
【０１８６】
（３９）上記した実施形態１０では、拡散板とは別途に板状の波長変換光学部材を設置した場合を示したが、拡散板に緑色蛍光体及び赤色蛍光体を含有させることで、拡散板を板状の波長変換光学部材として用いることも可能である。そうすれば、バックライト装置の部品点数を削減することが可能となる。
【０１８７】
（４０）上記した各実施形態では、光源としてＬＥＤを用いたものを示したが、有機ＥＬなどの他の光源を用いることも可能である。
【０１８８】
（４１）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１８９】
（４２）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１９０】
（４３）上記した各実施形態では、表示パネルとして液晶パネルを用いた液晶表示装置を例示したが、他の種類の表示パネルを用いた表示装置にも本発明は適用可能である。
【０１９１】
（４４）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１９２】
１０，５１０，６１０…液晶表示装置（表示装置）、１０Ｔ…チューナー（受信部）、１０ＴＶ…テレビ受信装置、１１，５１１…液晶パネル（表示パネル）、１２，５１２，６１２…バックライト装置（照明装置）、１７，４１７，５１７，６１７，７１７，８１７，９１７…ＬＥＤ（光源）、１９，７１９…導光板、１９ａ…光出射面、１９ｂ，７１９ｂ，８１９ｂ…光入射面、２９…カラーフィルタ、２９Ｂ…青色着色部（青色を呈する着色部）、２９Ｇ…緑色着色部（緑色を呈する着色部）、２９Ｒ…赤色着色部（赤色を呈する着色部）、４０，４４０…青色ＬＥＤ素子（青色発光素子）、４３…緑色ＬＥＤ素子、４４…赤色ＬＥＤ素子、６０…波長変換光学部材、６１…板状の波長変換光学部材、８１９…導光板（光学部材）
【図１】
0005878579.tif 000002
【図２】
0005878579.tif 000003
【図３】
0005878579.tif 000004
【図４】
0005878579.tif 000005
【図５】
0005878579.tif 000006
【図６】
0005878579.tif 000007
【図７】
0005878579.tif 000008
【図８】
0005878579.tif 000009
【図９】
0005878579.tif 000010
【図１０】
0005878579.tif 000011
【図１１】
0005878579.tif 000012
【図１２】
0005878579.tif 000013
【図１３】
0005878579.tif 000014
【図１４】
0005878579.tif 000015
【図１５】
0005878579.tif 000016
【図１６】
0005878579.tif 000017
【図１７】
0005878579.tif 000018
【図１８】
0005878579.tif 000019
【図１９】
0005878579.tif 000020
【図２０】
0005878579.tif 000021
【図２１】
0005878579.tif 000022
【図２２】
0005878579.tif 000023
【図２３】
0005878579.tif 000024
【図２４】
0005878579.tif 000025
【図２５】
0005878579.tif 000026
【図２６】
0005878579.tif 000027
【図２７】
0005878579.tif 000028
【図２８】
0005878579.tif 000029
【図２９】
0005878579.tif 000030
【図３０】
0005878579.tif 000031
【図３１】
0005878579.tif 000032
【図３２】
0005878579.tif 000033
【図３３】
0005878579.tif 000034
【図３４】
0005878579.tif 000035
【図３５】
0005878579.tif 000036
【図３６】
0005878579.tif 000037
【図３７】
0005878579.tif 000038
【図３８】
0005878579.tif 000039
【図３９】
0005878579.tif 000040
【図４０】
0005878579.tif 000041
【図４１】
0005878579.tif 000042
【図４２】
0005878579.tif 000043
【図４３】
0005878579.tif 000044
【図４４】
0005878579.tif 000045
【図４５】
0005878579.tif 000046
【図４６】
0005878579.tif 000047
【図４７】
0005878579.tif 000048
【図４８】
0005878579.tif 000049
【図４９】
0005878579.tif 000050
【図５０】
0005878579.tif 000051